(57)【要約】  長波長側の逆波長分散性を確保しつつ、短波長側の逆波長分散性を向上させることができ、明度および彩度のバランスが良好な光学フィルム等の製造を可能にする重合体の調製に有用な重合性化合物が提供される。本発明の重合性化合物は、下記式（Ｉ−１）で示される。〔化１〕2018168778.tif 000104〔式（Ｉ−１）中、Ａ１およびＡ２は、それぞれ独立して、置換基を有していてもよい芳香族基を表し、Ｂ１およびＢ２は、それぞれ独立して、置換基を有していてもよい環状脂肪族基、または、置換基を有していてもよい芳香族基を表し、ｐおよびｑは、それぞれ独立して、０〜２の整数である。〕
2018168778.tif 000002
【特許請求の範囲】
【請求項１】
下記式（Ｉ−１）で示される重合性化合物。
【化１】
2018168778.tif 000091
〔式（Ｉ−１）中、
Ａｒ０は、少なくともＤ０を置換基として有する芳香族炭化水素環基、または、少なくともＤ０を置換基として有する芳香族複素環基を表し、
Ａｒ１は、少なくともＤ１を置換基として有する芳香族炭化水素環基、または、少なくともＤ１を置換基として有する芳香族複素環基を表し、
Ｄ０、Ｄ１は、それぞれ独立して、芳香族炭化水素環および芳香族複素環からなる群より選ばれる少なくとも１つの芳香環を有する、炭素数１〜６７の有機基を表し、
Ｘａは、置換基を有していてもよい炭素数１〜２０の有機基を表し、
Ｚ１〜Ｚ４は、それぞれ独立して、単結合、−Ｏ−、−Ｏ−ＣＨ２−、−ＣＨ２−Ｏ−、−Ｏ−ＣＨ２−ＣＨ２、−ＣＨ２−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２０−Ｃ（＝Ｏ）−、−Ｃ（＝Ｏ）−ＮＲ２０−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−Ｃ（＝Ｏ）−Ｏ−、−Ｏ−Ｃ（＝Ｏ）−ＣＨ２−、−ＣＨ２−Ｏ−Ｃ（＝Ｏ）−、−Ｃ（＝Ｏ）−Ｏ−ＣＨ２−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−を表し、Ｒ２０は、水素原子または炭素数１〜６のアルキル基を表し、
Ａ１およびＡ２は、それぞれ独立して、置換基を有していてもよい芳香族基を表し、
Ｂ１およびＢ２は、それぞれ独立して、置換基を有していてもよい環状脂肪族基、または、置換基を有していてもよい芳香族基を表し、
Ｙ１〜Ｙ４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ２１−Ｃ（＝Ｏ）−、−Ｃ（＝Ｏ）−ＮＲ２１−、−Ｏ−Ｃ（＝Ｏ）−Ｏ−、−ＮＲ２１−Ｃ（＝Ｏ）−Ｏ−、−Ｏ−Ｃ（＝Ｏ）−ＮＲ２１−、または、−ＮＲ２１−Ｃ（＝Ｏ）−ＮＲ２２−を表し、Ｒ２１およびＲ２２は、それぞれ独立して、水素原子または炭素数１〜６のアルキル基を表し、
Ｇ１およびＧ２は、それぞれ独立して、炭素数１〜２０のアルキレン基、および、炭素数３〜２０のアルキレン基に含まれるメチレン基（−ＣＨ２−）の少なくとも一つが−Ｏ−または−Ｃ（＝Ｏ）−に置換された基のいずれかの有機基であり、Ｇ１およびＧ２の前記有機基に含まれる水素原子は、炭素数１〜５のアルキル基、炭素数１〜５のアルコキシ基、または、ハロゲン原子に置換されていてもよい。ただし、Ｇ１およびＧ２の両末端のメチレン基（−ＣＨ２−）が−Ｏ−または−Ｃ（＝Ｏ）−に置換されることはない。
Ｐ１およびＰ２の一方は、水素原子または重合性基を表し、Ｐ１およびＰ２の他方は、重合性基を表し、
ｐおよびｑは、それぞれ独立して、０〜２の整数である。
ただし、Ｂ１、Ｂ２、Ｙ１、およびＹ２が複数存在する場合、それぞれ同一であっても、相異なっていてもよい。〕
【請求項２】
前記Ａｒ０およびＡｒ１が、それぞれ独立して、下記式（ＩＩ−１）〜（ＩＩ−７）のいずれかで示される、請求項１に記載の重合性化合物。
【化２】
2018168778.tif 000092
〔式（ＩＩ−１）〜（ＩＩ−７）中、
Ａｘは、炭素数６〜３０の芳香族炭化水素環および炭素数２〜３０の芳香族複素環からなる群から選ばれる少なくとも一つの芳香環を有する有機基を表し、Ａｘが有する芳香環は置換基を有していてもよく、
Ａｙは、水素原子または置換基を有していてもよい炭素数１〜３０の有機基を表し、
Ｑは、水素原子または炭素数１〜６のアルキル基を表し、
Ｒ０は、ハロゲン原子、シアノ基、炭素数１〜６のアルキル基、炭素数２〜６のアルケニル基、少なくとも１つの水素原子がハロゲン原子で置換された炭素数１〜６のアルキル基、炭素数２〜１２のＮ，Ｎ-ジアルキルアミノ基、炭素数１〜６のアルコキシ基、ニトロ基、−Ｃ（＝Ｏ）−Ｒa、−Ｏ−Ｃ（＝Ｏ）−Ｒa、−Ｃ（＝Ｏ）−Ｏ−Ｒa、または−ＳＯ２Ｒaを表し、Ｒaは、炭素数１〜６のアルキル基、又は、炭素数１〜６のアルキル基若しくは炭素数１〜６のアルコキシ基を置換基として有していてもよい炭素数６〜２０の芳香族炭化水素環基を表し、ｎ１は、０〜３の整数であり、ｎ２は０〜４の整数であり、ｎ３は０または１であり、ｎ４は０〜２の整数である。
ただし、Ｒ０が複数存在する場合、それぞれ同一であっても、相異なっていてもよい。〕
【請求項３】
前記重合性化合物が下記式（ＩＩＩ−１）〜（ＩＩＩ−６）のいずれかで示される、請求項２に記載の重合性化合物。
【化３】
2018168778.tif 000093
〔式（ＩＩＩ−１）〜（ＩＩＩ−６）中、
Ｚ１〜Ｚ４、Ａ１、Ａ２、Ｂ１、Ｂ２、Ｙ１〜Ｙ４、Ｇ１、Ｇ２、Ｐ１、Ｐ２、Ｘａ、Ｒ０、ｎ１、ｎ２、ｎ３、ｎ４、ｐ、およびｑは、前記と同じ意味を表す。
Ａｘ１およびＡｘ２は、それぞれ独立して、炭素数６〜３０の芳香族炭化水素環および炭素数２〜３０の芳香族複素環からなる群から選ばれる少なくとも一つの芳香環を有する有機基を表し、Ａｘ１およびＡｘ２が有する芳香環は置換基を有していてもよく、
Ａｙ１およびＡｙ２は、それぞれ独立して、水素原子または置換基を有していてもよい炭素数１〜３０の有機基を表す。
Ｑ１およびＱ２は、それぞれ独立して、水素原子または炭素数１〜６のアルキル基を表す。
ただし、Ｂ１、Ｂ２、Ｙ１、Ｙ２、およびＲ０が複数存在する場合、それぞれ同一であっても、相異なっていてもよい。〕
【請求項４】
前記Ａｙ１およびＡｙ２は、それぞれ独立して、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、置換基を有していてもよい炭素数６〜３０の芳香族炭化水素環基、または、置換基を有していてもよい炭素数２〜３０の芳香族複素環基である、請求項３に記載の重合性化合物。
【請求項５】
前記Ａｘ１およびＡｘ２は、それぞれ独立して、下記式（Ｖ）で示される、請求項３または４に記載の重合性化合物。
【化４】
2018168778.tif 000094
〔式（Ｖ）中、Ｒ２〜Ｒ５は、それぞれ独立して、水素原子、ハロゲン原子、炭素数１〜６のアルキル基、シアノ基、ニトロ基、炭素数１〜６のフルオロアルキル基、炭素数１〜６のアルコキシ基、−ＯＣＦ３、−Ｏ−Ｃ（＝Ｏ）Ｒｂまたは、−Ｃ（＝Ｏ）−Ｏ−Ｒｂを表し、
Ｒｂは、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１８の芳香族炭化水素環基を表し、
複数のＲ２〜Ｒ５同士は、すべて同一であっても、相異なっていてもよく、環を構成する少なくとも１つのＣ−Ｒ２〜Ｃ−Ｒ５は、窒素原子に置き換えられていてもよい。〕
【請求項６】
前記Ｐ１およびＰ２が、それぞれ独立して、下記式（ＩＶ）で示される、請求項１〜５のいずれかに記載の重合性化合物。
【化５】
2018168778.tif 000095
〔式（ＩＶ）中、Ｒ１は、水素原子、メチル基または塩素原子を表す。〕
【請求項７】
ｐおよびｑは、いずれも０である、請求項１〜６のいずれかに記載の重合性化合物。
【請求項８】
ｐおよびｑは、いずれも１であり、且つ、Ｂ１およびＢ２は、それぞれ独立して、置換基を有していてもよい環状脂肪族基を表す、請求項１〜６のいずれかに記載の重合性化合物。
【請求項９】
前記式（Ｉ−１）で示される重合性化合物が、下記式（ＶＩ−１）〜（ＶＩ−３）のいずれかで示される、請求項１〜７のいずれかに記載の重合性化合物。
【化６】
2018168778.tif 000096
〔式（ＶＩ−１）〜（ＶＩ−３）中、
Ｘａは前記と同じ意味を表し、
Ｒ２〜Ｒ９は、それぞれ独立して、水素原子、ハロゲン原子、炭素数１〜６のアルキル基、シアノ基、ニトロ基、炭素数１〜６のフルオロアルキル基、炭素数１〜６のアルコキシ基、−ＯＣＦ３、−Ｏ−Ｃ（＝Ｏ）−Ｒｂまたは、−Ｃ（＝Ｏ）−Ｏ−Ｒｂを表し、
Ｒｂは、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１８の芳香族炭化水素環基を表し、
環を構成する少なくとも１つのＣ−Ｒ２〜Ｃ−Ｒ９は、窒素原子に置き換えられていてもよい。
Ａｙ１およびＡｙ２は、それぞれ独立して、水素原子または置換基を有していてもよい炭素数１〜３０の有機基を表し、
Ｑ１およびＱ２は、それぞれ独立して、水素原子または炭素数１〜６のアルキル基を表し、
ｌおよびｍは、それぞれ独立して、１〜１８の整数を表す。〕
【請求項１０】
Ｘａが下記式（ＶＩＩ−１）〜（ＶＩＩ−２９）のいずれかで表される、請求項１〜９のいずれかに記載の重合性化合物。
【化７】
2018168778.tif 000097
【請求項１１】
請求項１〜１０のいずれかに記載の重合性化合物を主成分として含む、重合性液晶混合物。
【請求項１２】
請求項１〜１０のいずれかに記載の重合性化合物と、下記式（Ｉ―１）とは異なる化学構造を有する重合性化合物とを含み、
高速液体クロマトグラフィー（ＨＰＬＣ）によって測定された前記請求項１〜１０のいずれかに記載の重合性化合物の面積値が、前記請求項１〜１０のいずれかに記載の重合性化合物および前記式（Ｉ―１）とは異なる化学構造を有する重合性化合物の面積値の総和に対して５０％よりも大きい値である、請求項１１に記載の重合性液晶混合物。
【化８】
2018168778.tif 000098
〔式（Ｉ−１）中、
Ａｒ０は、少なくともＤ０を置換基として有する芳香族炭化水素環基、または、少なくともＤ０を置換基として有する芳香族複素環基を表し、
Ａｒ１は、少なくともＤ１を置換基として有する芳香族炭化水素環基、または、少なくともＤ１を置換基として有する芳香族複素環基を表し、
Ｄ０、Ｄ１は、それぞれ独立して、芳香族炭化水素環および芳香族複素環からなる群より選ばれる少なくとも１つの芳香環を有する、炭素数１〜６７の有機基を表し、
Ｘａは、置換基を有していてもよい炭素数１〜２０の有機基を表し、
Ｚ１〜Ｚ４は、それぞれ独立して、単結合、−Ｏ−、−Ｏ−ＣＨ２−、−ＣＨ２−Ｏ−、−Ｏ−ＣＨ２−ＣＨ２、−ＣＨ２−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２０−Ｃ（＝Ｏ）−、−Ｃ（＝Ｏ）−ＮＲ２０−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−Ｃ（＝Ｏ）−Ｏ−、−Ｏ−Ｃ（＝Ｏ）−ＣＨ２−、−ＣＨ２−Ｏ−Ｃ（＝Ｏ）−、−Ｃ（＝Ｏ）−Ｏ−ＣＨ２−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−を表し、Ｒ２０は、水素原子または炭素数１〜６のアルキル基を表し、
Ａ１およびＡ２は、それぞれ独立して、置換基を有していてもよい芳香族基を表し、
Ｂ１およびＢ２は、それぞれ独立して、置換基を有していてもよい環状脂肪族基、または、置換基を有していてもよい芳香族基を表し、
Ｙ１〜Ｙ４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ２１−Ｃ（＝Ｏ）−、−Ｃ（＝Ｏ）−ＮＲ２１−、−Ｏ−Ｃ（＝Ｏ）−Ｏ−、−ＮＲ２１−Ｃ（＝Ｏ）−Ｏ−、−Ｏ−Ｃ（＝Ｏ）−ＮＲ２１−、または、−ＮＲ２１−Ｃ（＝Ｏ）−ＮＲ２２−を表し、Ｒ２１およびＲ２２は、それぞれ独立して、水素原子または炭素数１〜６のアルキル基を表し、
Ｇ１およびＧ２は、それぞれ独立して、炭素数１〜２０のアルキレン基、および、炭素数３〜２０のアルキレン基に含まれるメチレン基（−ＣＨ２−）の少なくとも一つが−Ｏ−または−Ｃ（＝Ｏ）−に置換された基のいずれかの有機基であり、Ｇ１およびＧ２の前記有機基に含まれる水素原子は、炭素数１〜５のアルキル基、炭素数１〜５のアルコキシ基、または、ハロゲン原子に置換されていてもよい。ただし、Ｇ１およびＧ２の両末端のメチレン基（−ＣＨ２−）が−Ｏ−または−Ｃ（＝Ｏ）−に置換されることはない。
Ｐ１およびＰ２の一方は、水素原子または重合性基を表し、Ｐ１およびＰ２の他方は、重合性基を表し、
ｐおよびｑは、それぞれ独立して、０〜２の整数である。
ただし、Ｂ１、Ｂ２、Ｙ１、およびＹ２が複数存在する場合、それぞれ同一であっても、相異なっていてもよい。〕
【請求項１３】
請求項１〜１０のいずれかに記載の重合性化合物と、下記式（Ｉ−２）で示される重合性化合物とを含み、
高速液体クロマトグラフィー（ＨＰＬＣ）によって測定された前記請求項１〜１０のいずれかに記載の重合性化合物の面積値が、前記請求項１〜１０のいずれかに記載の重合性化合物および前記式（Ｉ−２）で表される重合性化合物の面積値の総和に対して５０％よりも大きい値である、請求項１１又は１２に記載の重合性液晶混合物。
【化９】
2018168778.tif 000099
〔式（Ｉ−２）中、
Ａｒ２は、少なくともＤ２を置換基として有する芳香族炭化水素環基、または、少なくともＤ２を置換基として有する芳香族複素環基を表し、
Ｄ２は、芳香族炭化水素環および芳香族複素環からなる群より選ばれる少なくとも１つの芳香環を有する、炭素数１〜６７の有機基を表し、
Ｚ５およびＺ６は、それぞれ独立して、単結合、−Ｏ−、−Ｏ−ＣＨ２−、−ＣＨ２−Ｏ−、−Ｏ−ＣＨ２−ＣＨ２、−ＣＨ２−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２０−Ｃ（＝Ｏ）−、−Ｃ（＝Ｏ）−ＮＲ２０−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−Ｃ（＝Ｏ）−Ｏ−、−Ｏ−Ｃ（＝Ｏ）−ＣＨ２−、−ＣＨ２−Ｏ−Ｃ（＝Ｏ）−、−Ｃ（＝Ｏ）−Ｏ−ＣＨ２−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−を表し、Ｒ２０は、水素原子または炭素数１〜６のアルキル基を表し、
Ａ３、Ａ４、Ｂ３およびＢ４は、それぞれ独立して、置換基を有していてもよい環状脂肪族基、または、置換基を有していてもよい芳香族基を表し、
Ｙ５〜Ｙ８は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ２１−Ｃ（＝Ｏ）−、−Ｃ（＝Ｏ）−ＮＲ２１−、−Ｏ−Ｃ（＝Ｏ）−Ｏ−、−ＮＲ２１−Ｃ（＝Ｏ）−Ｏ−、−Ｏ−Ｃ（＝Ｏ）−ＮＲ２１−、または、−ＮＲ２１−Ｃ（＝Ｏ）−ＮＲ２２−を表し、Ｒ２１およびＲ２２は、それぞれ独立して、水素原子または炭素数１〜６のアルキル基を表し、
Ｇ３およびＧ４は、それぞれ独立して、炭素数１〜２０のアルキレン基、および、炭素数３〜２０のアルキレン基に含まれるメチレン基（−ＣＨ２−）の少なくとも一つが−Ｏ−または−Ｃ（＝Ｏ）−に置換された基のいずれかの有機基であり、Ｇ３およびＧ４の前記有機基に含まれる水素原子は、炭素数１〜５のアルキル基、炭素数１〜５のアルコキシ基、または、ハロゲン原子に置換されていてもよく、
Ｐ３およびＰ４の一方は、水素原子または重合性基を表し、Ｐ３およびＰ４の他方は、重合性基を表し、
ｐ１およびｑ１は、それぞれ独立して、０〜２の整数である。
ただし、Ｂ３、Ｂ４、Ｙ５およびＹ６が複数存在する場合、それぞれ同一であっても、相異なっていてもよい。〕
【請求項１４】
前記Ａｒ２が下記式（ＩＩ−１）〜（ＩＩ−７）のいずれかで示される、請求項１３に記載の重合性液晶混合物。
【化１０】
2018168778.tif 000100
〔式（ＩＩ−１）〜（ＩＩ−７）中、
Ａｘは、炭素数６〜３０の芳香族炭化水素環および炭素数２〜３０の芳香族複素環からなる群から選ばれる少なくとも一つの芳香環を有する有機基を表し、Ａｘが有する芳香環は置換基を有していてもよく、
Ａｙは、水素原子または置換基を有していてもよい炭素数１〜３０の有機基を表し、
Ｑは、水素原子または炭素数１〜６のアルキル基を表し、
Ｒ０は、ハロゲン原子、シアノ基、炭素数１〜６のアルキル基、炭素数２〜６のアルケニル基、少なくとも１つの水素原子がハロゲン原子で置換された炭素数１〜６のアルキル基、炭素数２〜１２のＮ，Ｎ-ジアルキルアミノ基、炭素数１〜６のアルコキシ基、ニトロ基、−Ｃ（＝Ｏ）−Ｒa、−Ｏ−Ｃ（＝Ｏ）−Ｒa、−Ｃ（＝Ｏ）−Ｏ−Ｒa、または−ＳＯ２Ｒaを表し、Ｒaは、炭素数１〜６のアルキル基、又は、炭素数１〜６のアルキル基若しくは炭素数１〜６のアルコキシ基を置換基として有していてもよい炭素数６〜２０の芳香族炭化水素環基を表し、ｎ１は、０〜３の整数であり、ｎ２は０〜４の整数であり、ｎ３は０または１であり、ｎ４は０〜２の整数である。
ただし、Ｒ０が複数存在する場合、それぞれ同一であっても、相異なっていてもよい。〕
【請求項１５】
前記Ｐ３およびＰ４が、それぞれ独立して、下記式（ＩＶ）で示される、請求項１３または１４に記載の重合性液晶混合物。
【化１１】
2018168778.tif 000101
〔式（ＩＶ）中、Ｒ１は、水素原子、メチル基または塩素原子を表す〕
【請求項１６】
請求項１１〜１５のいずれかに記載の重合性液晶混合物を重合して得られる、高分子。
【請求項１７】
請求項１６に記載の高分子を構成材料とする、光学フィルム。
【請求項１８】
請求項１６に記載の高分子を構成材料とする層を有する、光学異方体。
【請求項１９】
請求項１８に記載の光学異方体および偏光フィルムを含む、偏光板。
【請求項２０】
請求項１９に記載の偏光板を備える、表示装置。
【請求項２１】
請求項１９に記載の偏光板を含む、反射防止フィルム。
【請求項２２】
下記式（ＸＩ−１）〜（ＸＩ−６）のいずれかで示される、化合物。
【化１２】
2018168778.tif 000102
〔式（ＸＩ−１）〜（ＸＩ−６）中、
Ｘａは、置換基を有していてもよい炭素数１〜２０の有機基を表し、
Ｚ１〜Ｚ４は、それぞれ独立して、単結合、−Ｏ−、−Ｏ−ＣＨ２−、−ＣＨ２−Ｏ−、−Ｏ−ＣＨ２−ＣＨ２、−ＣＨ２−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２０−Ｃ（＝Ｏ）−、−Ｃ（＝Ｏ）−ＮＲ２０−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−Ｃ（＝Ｏ）−Ｏ−、−Ｏ−Ｃ（＝Ｏ）−ＣＨ２−、−ＣＨ２−Ｏ−Ｃ（＝Ｏ）−、−Ｃ（＝Ｏ）−Ｏ−ＣＨ２−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−を表し、Ｒ２０は、水素原子または炭素数１〜６のアルキル基を表し、
Ａ１およびＡ２は、それぞれ独立して、置換基を有していてもよい芳香族基を表し、
Ｂ１およびＢ２は、それぞれ独立して、置換基を有していてもよい環状脂肪族基、または、置換基を有していてもよい芳香族基を表し、
Ｙ１〜Ｙ４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ２１−Ｃ（＝Ｏ）−、−Ｃ（＝Ｏ）−ＮＲ２１−、−Ｏ−Ｃ（＝Ｏ）−Ｏ−、−ＮＲ２１−Ｃ（＝Ｏ）−Ｏ−、−Ｏ−Ｃ（＝Ｏ）−ＮＲ２１−、または、−ＮＲ２１−Ｃ（＝Ｏ）−ＮＲ２２−を表し、Ｒ２１およびＲ２２は、それぞれ独立して、水素原子または炭素数１〜６のアルキル基を表し、
Ｇ１およびＧ２は、それぞれ独立して、炭素数１〜２０のアルキレン基、および、炭素数３〜２０のアルキレン基に含まれるメチレン基（−ＣＨ２−）の少なくとも一つが−Ｏ−または−Ｃ（＝Ｏ）−に置換された基のいずれかの有機基であり、Ｇ１およびＧ２の前記有機基に含まれる水素原子は、炭素数１〜５のアルキル基、炭素数１〜５のアルコキシ基、または、ハロゲン原子に置換されていてもよい。ただし、Ｇ１およびＧ２の両末端のメチレン基（−ＣＨ２−）が−Ｏ−または−Ｃ（＝Ｏ）−に置換されることはない。
Ｐ１およびＰ２の一方は、水素原子または重合性基を表し、Ｐ１およびＰ２の他方は、重合性基を表し、
ｐおよびｑは、それぞれ独立して、０〜２の整数であり、
Ｒ０は、ハロゲン原子、シアノ基、炭素数１〜６のアルキル基、炭素数２〜６のアルケニル基、少なくとも１つの水素原子がハロゲン原子で置換された炭素数１〜６のアルキル基、炭素数２〜１２のＮ，Ｎ-ジアルキルアミノ基、炭素数１〜６のアルコキシ基、ニトロ基、−Ｃ（＝Ｏ）−Ｒa、−Ｏ−Ｃ（＝Ｏ）−Ｒa、−Ｃ（＝Ｏ）−Ｏ−Ｒa、または−ＳＯ２Ｒaを表し、Ｒaは、炭素数１〜６のアルキル基、又は炭素数１〜６のアルキル基若しくは炭素数１〜６のアルコキシ基を置換基として有していてもよい炭素数６〜２０の芳香族炭化水素環基を表し、ｎ１は、０〜３の整数であり、ｎ２は０〜４の整数であり、ｎ３は０または１であり、ｎ４は０〜２の整数である。
ただし、Ｒ０、Ｂ１、Ｂ２、Ｙ１およびＹ２が複数存在する場合、それぞれ同一であっても、相異なっていてもよい。〕
【請求項２３】
下記式（ＸＩＩ−１）〜（ＸＩＩ−３）のいずれかで示される、請求項２２記載の化合物。
【化１３】
2018168778.tif 000103
〔式（ＸＩＩ−１）〜（ＸＩＩ−３）中、
Ｘａは前記と同じ意味を表し、
ｌおよびｍは、それぞれ独立して、１〜１８の整数を表す。〕
【発明の詳細な説明】
【技術分野】
【０００１】
本発明は、長波長側の逆波長分散性を確保しつつ、短波長側の逆波長分散性を向上させることができ、明度および彩度のバランスが良好な光学フィルムおよび光学異方体、並びに、当該光学異方体を用いた偏光板、表示装置、および反射防止フィルムに関するものである。
また、本発明は、上記光学フィルムおよび光学異方体の調製に使用し得る高分子、当該高分子の調製に使用し得る重合性液晶混合物および重合性化合物、並びに、当該重合性化合物の調製に使用し得る化合物に関するものである。
【背景技術】
【０００２】
フラットパネル表示装置等の各種装置において用いられている位相差板には、直線偏光を円偏光に変換する１／４波長板や直線偏光の偏光振動面を９０度変換する１／２波長板等がある。これらの位相差板は、ある特定の単色光に対しては正確に光線波長の１／４λあるいは１／２λの位相差を与えることが可能なものである。
しかしながら、従来の位相差板には、位相差板を通過して出力される偏光が有色の偏光に変換されてしまうという問題があった。これは、位相差板を構成する材料が位相差について波長分散性を有し、可視光域の光線が混在する合成波である白色光に対しては各波長の偏光状態に分布が生じることから、入力光を全ての波長領域において正確な１／４λあるいは１／２λの位相差の偏光に調整することが不可能であることに起因する。
このような問題を解決するため、広い波長域の光に対して均一な位相差を与え得る広帯域位相差板、いわゆる逆波長分散性を有する位相差板が種々検討されている。【０００３】
一方、モバイルパソコン、携帯電話等携帯型の情報端末の高機能化および普及に伴い、フラットパネル表示装置の厚みを極力薄く抑えることが求められてきている。その結果、構成部材である位相差板の薄層化も求められている。
薄層化の方法としては、低分子重合性化合物を含有する重合性組成物をフィルム基材に塗布して光学フィルムを形成することにより位相差板を作製する方法が、近年では最も有効な方法とされている。そのため、優れた逆波長分散性を有する光学フィルムを形成可能な重合性化合物またはそれを用いた重合性組成物の開発が多く行われている。【０００４】
具体的には、広い波長域において一様の偏光変換が可能な偏光板、位相差板等の光学フィルムの製造に使用される重合性化合物が提供されてきた（例えば、特許文献１参照）。
【先行技術文献】
【特許文献】
【０００５】
【特許文献１】国際公開第２０１４／０１０３２５号
【発明の概要】
【発明が解決しようとする課題】
【０００６】
ここで、光学フィルム等には、広い波長域において優れた逆波長分散性を発揮するために、長波長側と短波長側との双方において、波長に比例して位相差値が増大するという理想的な位相差特性を発揮することが求められている。しかし、特許文献１に記載されたような、従来の重合性化合物では、得られる光学フィルム等について、長波長側における逆波長分散性を確保しつつ、短波長側における位相差特性を理想的な位相差特性に更に近づけて短波長側における逆波長分散性を向上させるという点において改善の余地があった。
また、近年、光学フィルム等を用いた表示装置の表示品質を向上させる観点から、光学フィルム等には、明度が最も低くなる位相差と彩度が最も低くなる位相差との差を小さくすることも求められている。【０００７】
本発明は、上記した実情に鑑みてなされたものであり、長波長側の逆波長分散性を確保しつつ、短波長側の逆波長分散性を向上させることができ、明度および彩度のバランスが良好な光学フィルムおよび光学異方体を形成可能である高分子を提供することを目的とする。
また、本発明は、上記高分子の調製に使用し得る重合性液晶混合物および重合性化合物、並びに、当該重合性化合物の調製に使用し得る化合物を提供することを目的とする。
さらに、本発明は、長波長側の逆波長分散性を確保しつつ、短波長側の逆波長分散性を向上させることができ、明度および彩度のバランスが良好な光学フィルムおよび光学異方体、並びに、当該光学異方体を用いた偏光板、表示装置および反射防止フィルムを提供することを目的とする。
なお、本明細書において、「明度および彩度のバランスが良好である」とは、「明度が最も低くなる位相差と彩度が最も低くなる位相差との差が小さいこと」を意味する。
【課題を解決するための手段】
【０００８】
本発明者らは、上記課題を解決すべく鋭意研究した結果、下記式（Ｉ−１）で示される所定の重合性化合物を使用すれば、長波長側の逆波長分散性を確保しつつ、短波長側の逆波長分散性を向上させることができ、明度および彩度のバランスが良好な光学フィルムおよび光学異方体を形成可能である高分子が得られ、そして当該高分子により、長波長側の逆波長分散性を確保しつつ、短波長側の逆波長分散性を向上させることができ、明度および彩度のバランスが良好な光学フィルム等を作製可能であることを見出し、本発明を完成するに至った。
かくして本発明によれば、下記に示す重合性化合物、重合性液晶混合物、高分子、光学フィルム、光学異方体、偏光板、表示装置、反射防止フィルム、および化合物が提供される。【０００９】
〔１〕下記式（Ｉ−１）で示される重合性化合物。
【化１】
2018168778.tif 000003
〔式（Ｉ−１）中、
Ａｒ０は、少なくともＤ０を置換基として有する芳香族炭化水素環基、または、少なくともＤ０を置換基として有する芳香族複素環基を表し、
Ａｒ１は、少なくともＤ１を置換基として有する芳香族炭化水素環基、または、少なくともＤ１を置換基として有する芳香族複素環基を表し、
Ｄ０、Ｄ１は、それぞれ独立して、芳香族炭化水素環および芳香族複素環からなる群より選ばれる少なくとも１つの芳香環を有する、炭素数１〜６７の有機基を表し、
Ｘａは、置換基を有していてもよい炭素数１〜２０の有機基を表し、
Ｚ１〜Ｚ４は、それぞれ独立して、単結合、−Ｏ−、−Ｏ−ＣＨ２−、−ＣＨ２−Ｏ−、−Ｏ−ＣＨ２−ＣＨ２、−ＣＨ２−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２０−Ｃ（＝Ｏ）−、−Ｃ（＝Ｏ）−ＮＲ２０−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−Ｃ（＝Ｏ）−Ｏ−、−Ｏ−Ｃ（＝Ｏ）−ＣＨ２−、−ＣＨ２−Ｏ−Ｃ（＝Ｏ）−、−Ｃ（＝Ｏ）−Ｏ−ＣＨ２−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−を表し、Ｒ２０は、水素原子または炭素数１〜６のアルキル基を表し、
Ａ１およびＡ２は、それぞれ独立して、置換基を有していてもよい芳香族基を表し、
Ｂ１およびＢ２は、それぞれ独立して、置換基を有していてもよい環状脂肪族基、または、置換基を有していてもよい芳香族基を表し、
Ｙ１〜Ｙ４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ２１−Ｃ（＝Ｏ）−、−Ｃ（＝Ｏ）−ＮＲ２１−、−Ｏ−Ｃ（＝Ｏ）−Ｏ−、−ＮＲ２１−Ｃ（＝Ｏ）−Ｏ−、−Ｏ−Ｃ（＝Ｏ）−ＮＲ２１−、または、−ＮＲ２１−Ｃ（＝Ｏ）−ＮＲ２２−を表し、Ｒ２１およびＲ２２は、それぞれ独立して、水素原子または炭素数１〜６のアルキル基を表し、
Ｇ１およびＧ２は、それぞれ独立して、炭素数１〜２０のアルキレン基、および、炭素数３〜２０のアルキレン基に含まれるメチレン基（−ＣＨ２−）の少なくとも一つが−Ｏ−または−Ｃ（＝Ｏ）−に置換された基のいずれかの有機基であり、Ｇ１およびＧ２の前記有機基に含まれる水素原子は、炭素数１〜５のアルキル基、炭素数１〜５のアルコキシ基、または、ハロゲン原子に置換されていてもよい。ただし、Ｇ１およびＧ２の両末端のメチレン基（−ＣＨ２−）が−Ｏ−または−Ｃ（＝Ｏ）−に置換されることはない。
Ｐ１およびＰ２の一方は、水素原子または重合性基を表し、Ｐ１およびＰ２の他方は、重合性基を表し、
ｐおよびｑは、それぞれ独立して、０〜２の整数である。
ただし、Ｂ１、Ｂ２、Ｙ１、およびＹ２が複数存在する場合、それぞれ同一であっても、相異なっていてもよい。〕【００１０】
〔２〕前記Ａｒ０およびＡｒ１が、それぞれ独立して、下記式（ＩＩ−１）〜（ＩＩ−７）のいずれかで示される、前記〔１〕に記載の重合性化合物。
【化２】
2018168778.tif 000004
〔式（ＩＩ−１）〜（ＩＩ−７）中、
Ａｘは、炭素数６〜３０の芳香族炭化水素環および炭素数２〜３０の芳香族複素環からなる群から選ばれる少なくとも一つの芳香環を有する有機基を表し、Ａｘが有する芳香環は置換基を有していてもよく、
Ａｙは、水素原子または置換基を有していてもよい炭素数１〜３０の有機基を表し、
Ｑは、水素原子または炭素数１〜６のアルキル基を表し、
Ｒ０は、ハロゲン原子、シアノ基、炭素数１〜６のアルキル基、炭素数２〜６のアルケニル基、少なくとも１つの水素原子がハロゲン原子で置換された炭素数１〜６のアルキル基、炭素数２〜１２のＮ，Ｎ-ジアルキルアミノ基、炭素数１〜６のアルコキシ基、ニトロ基、−Ｃ（＝Ｏ）−Ｒa、−Ｏ−Ｃ（＝Ｏ）−Ｒa、−Ｃ（＝Ｏ）−Ｏ−Ｒa、または−ＳＯ２Ｒaを表し、Ｒaは、炭素数１〜６のアルキル基、又は、炭素数１〜６のアルキル基若しくは炭素数１〜６のアルコキシ基を置換基として有していてもよい炭素数６〜２０の芳香族炭化水素環基を表し、ｎ１は、０〜３の整数であり、ｎ２は０〜４の整数であり、ｎ３は０または１であり、ｎ４は０〜２の整数である。
ただし、Ｒ０が複数存在する場合、それぞれ同一であっても、相異なっていてもよい。〕【００１１】
〔３〕前記重合性化合物が下記式（ＩＩＩ−１）〜（ＩＩＩ−６）のいずれかで示される、前記〔２〕に記載の重合性化合物。
【化３】
2018168778.tif 000005
〔式（ＩＩＩ−１）〜（ＩＩＩ−６）中、
Ｚ１〜Ｚ４、Ａ１、Ａ２、Ｂ１、Ｂ２、Ｙ１〜Ｙ４、Ｇ１、Ｇ２、Ｐ１、Ｐ２、Ｘａ、Ｒ０、ｎ１、ｎ２、ｎ３、ｎ４、ｐ、およびｑは、前記と同じ意味を表す。
Ａｘ１およびＡｘ２は、それぞれ独立して、炭素数６〜３０の芳香族炭化水素環および炭素数２〜３０の芳香族複素環からなる群から選ばれる少なくとも一つの芳香環を有する有機基を表し、Ａｘ１およびＡｘ２が有する芳香環は置換基を有していてもよく、
Ａｙ１およびＡｙ２は、それぞれ独立して、水素原子または置換基を有していてもよい炭素数１〜３０の有機基を表す。
Ｑ１およびＱ２は、それぞれ独立して、水素原子または炭素数１〜６のアルキル基を表す。
ただし、Ｂ１、Ｂ２、Ｙ１、Ｙ２、およびＲ０が複数存在する場合、それぞれ同一であっても、相異なっていてもよい。〕【００１２】
〔４〕前記Ａｙ１およびＡｙ２は、それぞれ独立して、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、置換基を有していてもよい炭素数６〜３０の芳香族炭化水素環基、または、置換基を有していてもよい炭素数２〜３０の芳香族複素環基である、前記〔３〕に記載の重合性化合物。【００１３】
〔５〕前記Ａｘ１およびＡｘ２は、それぞれ独立して、下記式（Ｖ）で示される、前記〔３〕または〔４〕のいずれかに記載の重合性化合物。
【化４】
2018168778.tif 000006
〔式（Ｖ）中、Ｒ２〜Ｒ５は、それぞれ独立して、水素原子、ハロゲン原子、炭素数１〜６のアルキル基、シアノ基、ニトロ基、炭素数１〜６のフルオロアルキル基、炭素数１〜６のアルコキシ基、−ＯＣＦ３、−Ｏ−Ｃ（＝Ｏ）−Ｒｂまたは、−Ｃ（＝Ｏ）−Ｏ−Ｒｂを表し、
Ｒｂは、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１８の芳香族炭化水素環基を表し、
複数のＲ２〜Ｒ５同士は、すべて同一であっても、相異なっていてもよく、環を構成する少なくとも１つのＣ−Ｒ２〜Ｃ−Ｒ５は、窒素原子に置き換えられていてもよい。〕【００１４】
〔６〕前記Ｐ１およびＰ２が、それぞれ独立して、下記式（ＩＶ）で示される、前記〔１〕〜〔５〕のいずれかに記載の重合性化合物。
【化５】
2018168778.tif 000007
〔式（ＩＶ）中、Ｒ１は、水素原子、メチル基または塩素原子を表す。〕【００１５】
〔７〕ｐおよびｑは、いずれも０である、前記〔１〕〜〔６〕のいずれかに記載の重合性化合物。【００１６】
〔８〕ｐおよびｑは、いずれも１であり、且つ、Ｂ１およびＢ２は、それぞれ独立して、置換基を有していてもよい環状脂肪族基を表す、前記〔１〕〜〔６〕のいずれかに記載の重合性化合物。【００１７】
〔９〕前記式（Ｉ−１）で示される重合性化合物が、下記式（ＶＩ−１）〜（ＶＩ−３）のいずれかで示される、前記〔１〕〜〔７〕のいずれかに記載の重合性化合物。
【化６】
2018168778.tif 000008
〔式（ＶＩ−１）〜（ＶＩ−３）中、
Ｘａは、前記と同じ意味を表し、
Ｒ２〜Ｒ９は、それぞれ独立して、水素原子、ハロゲン原子、炭素数１〜６のアルキル基、シアノ基、ニトロ基、炭素数１〜６のフルオロアルキル基、炭素数１〜６のアルコキシ基、−ＯＣＦ３、−Ｏ−Ｃ（＝Ｏ）−Ｒｂまたは、−Ｃ（＝Ｏ）−Ｏ−Ｒｂを表し、
Ｒｂは、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１８の芳香族炭化水素環基を表し、
環を構成する少なくとも１つのＣ−Ｒ２〜Ｃ−Ｒ９は、窒素原子に置き換えられていてもよい。
Ａｙ１およびＡｙ２は、それぞれ独立して、水素原子または置換基を有していてもよい炭素数１〜３０の有機基を表し、
Ｑ１およびＱ２は、それぞれ独立して、水素原子または炭素数１〜６のアルキル基を表し、
ｌおよびｍは、それぞれ独立して、１〜１８の整数を表す。〕【００１８】
〔１０〕Ｘａが下記式（ＶＩＩ−１）〜（ＶＩＩ−２９）のいずれかで表される、前記〔１〕〜〔９〕のいずれかに記載の重合性化合物。
【化７】
2018168778.tif 000009
【００１９】
〔１１〕前記〔１〕〜〔１０〕のいずれかに記載の重合性化合物を主成分として含む、重合性液晶混合物。【００２０】
〔１２〕前記〔１〕〜〔１０〕のいずれかに記載の重合性化合物と、下記式（Ｉ―１）とは異なる化学構造を有する重合性化合物とを含み、
高速液体クロマトグラフィー（ＨＰＬＣ）によって測定された前記〔１〕〜〔１０〕のいずれかに記載の重合性化合物の面積値が、前記〔１〕〜〔１０〕のいずれかに記載の重合性化合物および前記式（Ｉ―１）とは異なる化学構造を有する重合性化合物の面積値の総和に対して５０％よりも大きい値である、前記〔１１〕に記載の重合液晶混合物。
【化８】
2018168778.tif 000010
〔式（Ｉ−１）中、
Ａｒ０は、少なくともＤ０を置換基として有する芳香族炭化水素環基、または、少なくともＤ０を置換基として有する芳香族複素環基を表し、
Ａｒ１は、少なくともＤ１を置換基として有する芳香族炭化水素環基、または、少なくともＤ１を置換基として有する芳香族複素環基を表し、
Ｄ０、Ｄ１は、それぞれ独立して、芳香族炭化水素環および芳香族複素環からなる群より選ばれる少なくとも１つの芳香環を有する、炭素数１〜６７の有機基を表し、
Ｘａは、置換基を有していてもよい炭素数１〜２０の有機基を表し、
Ｚ１〜Ｚ４は、それぞれ独立して、単結合、−Ｏ−、−Ｏ−ＣＨ２−、−ＣＨ２−Ｏ−、−Ｏ−ＣＨ２−ＣＨ２、−ＣＨ２−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２０−Ｃ（＝Ｏ）−、−Ｃ（＝Ｏ）−ＮＲ２０−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−Ｃ（＝Ｏ）−Ｏ−、−Ｏ−Ｃ（＝Ｏ）−ＣＨ２−、−ＣＨ２−Ｏ−Ｃ（＝Ｏ）−、−Ｃ（＝Ｏ）−Ｏ−ＣＨ２−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−を表し、Ｒ２０は、水素原子または炭素数１〜６のアルキル基を表し、
Ａ１およびＡ２は、それぞれ独立して、置換基を有していてもよい芳香族基を表し、
Ｂ１およびＢ２は、それぞれ独立して、置換基を有していてもよい環状脂肪族基、または、置換基を有していてもよい芳香族基を表し、
Ｙ１〜Ｙ４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ２１−Ｃ（＝Ｏ）−、−Ｃ（＝Ｏ）−ＮＲ２１−、−Ｏ−Ｃ（＝Ｏ）−Ｏ−、−ＮＲ２１−Ｃ（＝Ｏ）−Ｏ−、−Ｏ−Ｃ（＝Ｏ）−ＮＲ２１−、または、−ＮＲ２１−Ｃ（＝Ｏ）−ＮＲ２２−を表し、Ｒ２１およびＲ２２は、それぞれ独立して、水素原子または炭素数１〜６のアルキル基を表し、
Ｇ１およびＧ２は、それぞれ独立して、炭素数１〜２０のアルキレン基、および、炭素数３〜２０のアルキレン基に含まれるメチレン基（−ＣＨ２−）の少なくとも一つが−Ｏ−または−Ｃ（＝Ｏ）−に置換された基のいずれかの有機基であり、Ｇ１およびＧ２の前記有機基に含まれる水素原子は、炭素数1〜５のアルキル基、炭素数１〜５のアルコキシ基、または、ハロゲン原子に置換されていてもよい。ただし、Ｇ１およびＧ２の両末端のメチレン基（−ＣＨ２−）が−Ｏ−または−Ｃ（＝Ｏ）−に置換されることはない。
Ｐ１およびＰ２の一方は、水素原子または重合性基を表し、Ｐ１およびＰ２の他方は、重合性基を表し、
ｐおよびｑは、それぞれ独立して、０〜２の整数である。
ただし、Ｂ１、Ｂ２、Ｙ１、およびＹ２が複数存在する場合、それぞれ同一であっても、相異なっていてもよい。〕【００２１】
〔１３〕前記〔１〕〜〔１０〕のいずれかに記載の重合性化合物と、下記式（Ｉ−２）で示される重合性化合物とを含み、
高速液体クロマトグラフィー（ＨＰＬＣ）によって測定された前記〔１〕〜〔１０〕のいずれかに記載の重合性化合物の面積値が、前記〔１〕〜〔１０〕のいずれかに記載の重合性化合物および前記式（Ｉ−２）で表される重合性化合物の面積値の総和に対して５０％よりも大きい値である、前記〔１１〕又は〔１２〕に記載の重合性液晶混合物。
【化９】
2018168778.tif 000011
〔式（Ｉ−２）中、
Ａｒ２は、少なくともＤ２を置換基として有する芳香族炭化水素環基、または、少なくともＤ２を置換基として有する芳香族複素環基を表し、
Ｄ２は、芳香族炭化水素環および芳香族複素環からなる群より選ばれる少なくとも１つの芳香環を有する、炭素数１〜６７の有機基を表し、
Ｚ５およびＺ６は、それぞれ独立して、単結合、−Ｏ−、−Ｏ−ＣＨ２−、−ＣＨ２−Ｏ−、−Ｏ−ＣＨ２−ＣＨ２、−ＣＨ２−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２０−Ｃ（＝Ｏ）−、−Ｃ（＝Ｏ）−ＮＲ２０−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−Ｃ（＝Ｏ）−Ｏ−、−Ｏ−Ｃ（＝Ｏ）−ＣＨ２−、−ＣＨ２−Ｏ−Ｃ（＝Ｏ）−、−Ｃ（＝Ｏ）−Ｏ−ＣＨ２−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−を表し、Ｒ２０は、水素原子または炭素数１〜６のアルキル基を表し、
Ａ３、Ａ４、Ｂ３およびＢ４は、それぞれ独立して、置換基を有していてもよい環状脂肪族基、または、置換基を有していてもよい芳香族基を表し、
Ｙ５〜Ｙ８は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ２１−Ｃ（＝Ｏ）−、−Ｃ（＝Ｏ）−ＮＲ２１−、−Ｏ−Ｃ（＝Ｏ）−Ｏ−、−ＮＲ２１−Ｃ（＝Ｏ）−Ｏ−、−Ｏ−Ｃ（＝Ｏ）−ＮＲ２１−、または、−ＮＲ２１−Ｃ（＝Ｏ）−ＮＲ２２−を表し、Ｒ２１およびＲ２２は、それぞれ独立して、水素原子または炭素数１〜６のアルキル基を表し、
Ｇ３およびＧ４は、それぞれ独立して、炭素数１〜２０のアルキレン基、および、炭素数３〜２０のアルキレン基に含まれるメチレン基（−ＣＨ２−）の少なくとも一つが−Ｏ−または−Ｃ（＝Ｏ）−に置換された基のいずれかの有機基であり、Ｇ３およびＧ４の前記有機基に含まれる水素原子は、炭素数1〜５のアルキル基、炭素数１〜５のアルコキシ基、または、ハロゲン原子に置換されていてもよく、
Ｐ３およびＰ４の一方は、水素原子または重合性基を表し、Ｐ３およびＰ４の他方は、重合性基を表し、
ｐ１およびｑ１は、それぞれ独立して、０〜２の整数である。
ただし、Ｂ３、Ｂ４、Ｙ５およびＹ６が複数存在する場合、それぞれ同一であっても、相異なっていてもよい。〕【００２２】
〔１４〕前記Ａｒ２が下記式（ＩＩ−１）〜（ＩＩ−７）のいずれかで示される、前記〔１３〕に記載の重合性液晶混合物。
【化１０】
2018168778.tif 000012
〔式（ＩＩ−１）〜（ＩＩ−７）中、
Ａｘは、炭素数６〜３０の芳香族炭化水素環および炭素数２〜３０の芳香族複素環からなる群から選ばれる少なくとも一つの芳香環を有する有機基を表し、Ａｘが有する芳香環は置換基を有していてもよく、
Ａｙは、水素原子または置換基を有していてもよい炭素数１〜３０の有機基を表し、
Ｑは、水素原子または炭素数１〜６のアルキル基を表し、
Ｒ０は、ハロゲン原子、シアノ基、炭素数１〜６のアルキル基、炭素数２〜６のアルケニル基、少なくとも１つの水素原子がハロゲン原子で置換された炭素数１〜６のアルキル基、炭素数２〜１２のＮ，Ｎ-ジアルキルアミノ基、炭素数１〜６のアルコキシ基、ニトロ基、−Ｃ（＝Ｏ）−Ｒa、−Ｏ−Ｃ（＝Ｏ）−Ｒa、−Ｃ（＝Ｏ）−Ｏ−Ｒa、または−ＳＯ２Ｒaを表し、Ｒaは、炭素数１〜６のアルキル基、又は、炭素数１〜６のアルキル基若しくは炭素数１〜６のアルコキシ基を置換基として有していてもよい炭素数６〜２０の芳香族炭化水素環基を表し、ｎ１は、０〜３の整数であり、ｎ２は０〜４の整数であり、ｎ３は０または１であり、ｎ４は０〜２の整数である。
ただし、Ｒ０が複数存在する場合、それぞれ同一であっても、相異なっていてもよい。〕【００２３】
〔１５〕前記Ｐ３およびＰ４が、それぞれ独立して、下記式（ＩＶ）で示される、前記〔１３〕または〔１４〕に記載の重合性液晶混合物。
【化１１】
2018168778.tif 000013
〔式（ＩＶ）中、Ｒ１は、水素原子、メチル基または塩素原子を表す〕【００２４】
〔１６〕前記〔１１〕〜〔１５〕のいずれかに記載の重合性液晶混合物を重合して得られる、高分子。【００２５】
〔１７〕前記〔１６〕に記載の高分子を構成材料とする、光学フィルム。【００２６】
〔１８〕前記〔１６〕に記載の高分子を構成材料とする層を有する、光学異方体。【００２７】
〔１９〕前記〔１８〕に記載の光学異方体および偏光フィルムを含む、偏光板。【００２８】
〔２０〕前記〔１９〕に記載の偏光板を備える、表示装置。【００２９】
〔２１〕前記〔１９〕に記載の偏光板を含む、反射防止フィルム。【００３０】
〔２２〕下記式（ＸＩ−１）〜（ＸＩ−６）のいずれかで示される、化合物。
【化１２】
2018168778.tif 000014
〔式（ＸＩ−１）〜（ＸＩ−６）中、
Ｘａは、置換基を有していてもよい炭素数１〜２０の有機基を表し、
Ｚ１〜Ｚ４は、それぞれ独立して、単結合、−Ｏ−、−Ｏ−ＣＨ２−、−ＣＨ２−Ｏ−、−Ｏ−ＣＨ２−ＣＨ２、−ＣＨ２−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２０−Ｃ（＝Ｏ）−、−Ｃ（＝Ｏ）−ＮＲ２０−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−Ｃ（＝Ｏ）−Ｏ−、−Ｏ−Ｃ（＝Ｏ）−ＣＨ２−、−ＣＨ２−Ｏ−Ｃ（＝Ｏ）−、−Ｃ（＝Ｏ）−Ｏ−ＣＨ２−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−を表し、Ｒ２０は、水素原子または炭素数１〜６のアルキル基を表し、
Ａ１およびＡ２は、それぞれ独立して、置換基を有していてもよい芳香族基を表し、
Ｂ１およびＢ２は、それぞれ独立して、置換基を有していてもよい環状脂肪族基、または、置換基を有していてもよい芳香族基を表し、
Ｙ１〜Ｙ４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ２１−Ｃ（＝Ｏ）−、−Ｃ（＝Ｏ）−ＮＲ２１−、−Ｏ−Ｃ（＝Ｏ）−Ｏ−、−ＮＲ２１−Ｃ（＝Ｏ）−Ｏ−、−Ｏ−Ｃ（＝Ｏ）−ＮＲ２１−、または、−ＮＲ２１−Ｃ（＝Ｏ）−ＮＲ２２−を表し、Ｒ２１およびＲ２２は、それぞれ独立して、水素原子または炭素数１〜６のアルキル基を表し、
Ｇ１およびＧ２は、それぞれ独立して、炭素数１〜２０のアルキレン基、および、炭素数３〜２０のアルキレン基に含まれるメチレン基（−ＣＨ２−）の少なくとも一つが−Ｏ−または−Ｃ（＝Ｏ）−に置換された基のいずれかの有機基であり、Ｇ１およびＧ２の前記有機基に含まれる水素原子は、炭素数１〜５のアルキル基、炭素数１〜５のアルコキシ基、または、ハロゲン原子に置換されていてもよい。ただし、Ｇ１およびＧ２の両末端のメチレン基（−ＣＨ２−）が−Ｏ−または−Ｃ（＝Ｏ）−に置換されることはない。
Ｐ１およびＰ２の一方は、水素原子または重合性基を表し、Ｐ１およびＰ２の他方は、重合性基を表し、
ｐおよびｑは、それぞれ独立して、０〜２の整数であり、
Ｒ０は、ハロゲン原子、シアノ基、炭素数１〜６のアルキル基、炭素数２〜６のアルケニル基、少なくとも１つの水素原子がハロゲン原子で置換された炭素数１〜６のアルキル基、炭素数２〜１２のＮ，Ｎ-ジアルキルアミノ基、炭素数１〜６のアルコキシ基、ニトロ基、−Ｃ（＝Ｏ）−Ｒa、−Ｏ−Ｃ（＝Ｏ）−Ｒa、−Ｃ（＝Ｏ）−Ｏ−Ｒa、または−ＳＯ２Ｒaを表し、Ｒaは、炭素数１〜６のアルキル基、又は炭素数１〜６のアルキル基若しくは炭素数１〜６のアルコキシ基を置換基として有していてもよい炭素数６〜２０の芳香族炭化水素環基を表し、ｎ１は、０〜３の整数であり、ｎ２は０〜４の整数であり、ｎ３は０または１であり、ｎ４は０〜２の整数である。
ただし、Ｒ０、Ｂ１、Ｂ２、Ｙ１およびＹ２が複数存在する場合、それぞれ同一であっても、相異なっていてもよい。〕【００３１】
〔２３〕下記式（ＸＩＩ−１）〜（ＸＩＩ−３）のいずれかで示される、前記〔２２〕記載の化合物。
【化１３】
2018168778.tif 000015
〔式（ＸＩＩ−１）〜（ＸＩＩ−３）中、
Ｘａは前記と同じ意味を表し、
ｌおよびｍは、それぞれ独立して、１〜１８の整数を表す。〕
【発明の効果】
【００３２】
本発明によれば、長波長側の逆波長分散性を確保しつつ、短波長側の逆波長分散性を向上させることができ、明度および彩度のバランスが良好な光学フィルムおよび光学異方体を形成可能である高分子、並びに、当該高分子の調製に有用な重合性化合物、および重合性液晶混合物が提供される。
また、本発明によれば、上記重合性化合物の調製に有用な化合物が提供される。
そして、本発明によれば、長波長側の逆波長分散性を確保しつつ、短波長側の逆波長分散性を向上させることができ、明度および彩度のバランスが良好な光学フィルムおよび光学異方体、並びに、当該光学異方体を用いた偏光板、表示装置および反射防止フィルムが提供される。
【図面の簡単な説明】
【００３３】
【図１】本発明の光学異方体の明度が最も低くなる位相差と彩度が最も低くなる位相差の差を算出する際に用いた想定の光学系を説明するための図である。
【発明を実施するための形態】
【００３４】
以下、本発明を詳細に説明する。なお、本発明において、「置換基を有していてもよい」とは、「無置換の、または、置換基を有する」の意味である。また、一般式中に含まれるアルキル基や芳香族炭化水素環基等の有機基が置換基を有する場合、当該置換基を有する有機基の炭素数には、置換基の炭素数を含まないものとする。例えば、炭素数６〜２０の芳香族炭化水素環基が置換基を有する場合、炭素数６〜２０の芳香族炭化水素環基の炭素数には、このような置換基の炭素数を含まないものとする。さらに、本発明において、「アルキル基」とは、鎖状（直鎖状または分岐状）の飽和炭化水素基を意味し、「アルキル基」には、環状の飽和炭化水素基である、「シクロアルキル基」は含まれないものとする。
【００３５】
ここで、本発明の重合性化合物、重合性液晶混合物は、特に限定されることなく、例えば本発明の高分子を調製する際に用いることができる。
更に、本発明の高分子は、特に限定されることなく、例えば本発明の光学フィルムの構成材料および本発明の光学異方体が有する層の構成材料として用いることができる。また、本発明の光学異方体は、特に限定されることなく、例えば本発明の偏光板の作製に用いることができる。更に、本発明の偏光板は、特に限定されることなく、例えば本発明の表示装置および反射防止フィルムの作製に用いることができる。
また、本発明の化合物（中間体）は、特に限定されることなく、例えば本発明の重合性化合物を調製する際に用いることができる。
【００３６】
（１）重合性化合物
本発明の重合性化合物は、下記式（Ａ）で示される化合物、好ましくは、下記式（Ｉ−１）で示される化合物（以下、「重合性化合物（Ｉ−１）」ということがある。）であり、後述する高分子、光学フィルムおよび光学異方体を調製する際に有利に用いることができる。なお、式（Ａ）のＺ１〜Ｚ４、Ａ１、Ａ２、Ａｒ０、Ａｒ１、Ｘａは、それぞれ、式（Ｉ−１）のＺ１〜Ｚ４、Ａ１、Ａ２、Ａｒ０、Ａｒ１、Ｘａと同じ意味を表し、式（Ａ）における有機基の少なくとも一方、好ましくは両方は、末端が重合性基である。
【化１４】
2018168778.tif 000016
【化１５】
2018168778.tif 000017
【００３７】
なお、後述するように、式（Ａ）で表される化合物、特には、重合性化合物（Ｉ−１）を用いることで、長波長側の逆波長分散性を確保しつつ、短波長側の逆波長分散性を向上させることができ、明度および彩度のバランスが良好な光学フィルム等を有利に製造することができる。
【００３８】
ここで、式（Ｉ−１）中、Ａｒ０は、少なくともＤ０を置換基として有する芳香族炭化水素環基、または、少なくともＤ０を置換基として有する芳香族複素環基である。
また、Ａｒ１は、少なくともＤ１を置換基として有する芳香族炭化水素環基、または、少なくともＤ１を置換基として有する芳香族複素環基である。
ここで、Ｄ０、Ｄ１は、それぞれ独立して、芳香族炭化水素環および芳香族複素環からなる群より選ばれる少なくとも１つの芳香環を有する、炭素数１〜６７、好ましくは炭素数２〜６７の有機基である。すなわち、Ｄ０、Ｄ１は、それぞれ、芳香環のみからなってもよいし、芳香環を有する有機基からなってもよい。
【００３９】
そして、Ａｒ０およびＡｒ１の芳香族炭化水素環基としては、１，４−フェニレン基、１，３−フェニレン基、１，４−ナフチレン基、２，６−ナフチレン基、１，５−ナフチレン基、アントラセニル−９，１０−ジイル基、アントラセニル−１，４−ジイル基、およびアントラセニル−２，６−ジイル基等が挙げられる。
これらの中でも、芳香族炭化水素環基としては、１，４−フェニレン基、１，４−ナフチレン基または２，６−ナフチレン基が好ましく、１，４−フェニレン基が特に好ましい。
【００４０】
また、Ａｒ０およびＡｒ１の芳香族複素環基としては、ベンゾチアゾール−４，７−ジイル基、１，２−ベンゾイソチアゾール−４，７−ジイル基、ベンゾオキサゾール−４，７−ジイル基、インドール−４，７−ジイル基、ベンゾイミダゾール−４，７−ジイル基、ベンゾピラゾール−４，７−ジイル基、１−ベンゾフラン−４，７−ジイル基、２−ベンゾフラン−４，７−ジイル基、ベンゾ［１，２−ｄ：４，５−ｄ’］ジチアゾリル−４，８−ジイル基、ベンゾ［１，２−ｄ：５，４−ｄ’］ジチアゾリル−４，８−ジイル基、ベンゾチオフェニル−４，７−ジイル基、１Ｈ−イソインドール−１，３（２Ｈ）−ジオン−４，７−ジイル基、ベンゾ［１，２−ｂ：５，４−ｂ’］ジチオフェニル−４，８−ジイル基、ベンゾ［１，２−ｂ：４，５−ｂ’］ジチオフェニル−４，８−ジイル基、ベンゾ［１，２−ｂ：５，４−ｂ’］ジフラニル−４，８−ジイル基、ベンゾ［１，２−ｂ：４，５−ｂ’］ジフラニル−４，８−ジイル基、ベンゾ［２，１−ｂ：４，５−ｂ’］ジピロール−４，８−ジイル基、ベンゾ［１，２−ｂ：５，４−ｂ’］ジピロール−４，８−ジイル基、およびベンゾ［１，２−ｄ：４，５−ｄ’］ジイミダゾール−４，８−ジイル基等が挙げられる。
これらの中でも、芳香族複素環基としては、ベンゾチアゾール−４，７−ジイル基、ベンゾオキサゾール−４，７−ジイル基、１−ベンゾフラン−４，７−ジイル基、２−ベンゾフラン−４，７−ジイル基、ベンゾ［１，２−ｄ：４，５−ｄ’］ジチアゾリル−４，８−ジイル基、ベンゾ［１，２−ｄ：５，４−ｄ’］ジチアゾリル−４，８−ジイル基、ベンゾチオフェニル−４，７−ジイル基、１Ｈ−イソインドール−１，３（２Ｈ）−ジオン−４，７−ジイル基、ベンゾ［１，２−ｂ：５，４−ｂ’］ジチオフェニル−４，８−ジイル基、ベンゾ［１，２−ｂ：４，５−ｂ’］ジチオフェニル−４，８−ジイル基、ベンゾ［１，２−ｂ：５，４−ｂ’］ジフラニル−４，８−ジイル基またはベンゾ［１，２−ｂ：４，５−ｂ’］ジフラニル−４，８−ジイル基が好ましい。
【００４１】
Ａｒ０およびＡｒ１の芳香族炭化水素環基および芳香族複素環基は、Ｄ０、Ｄ１の他に、後述する置換基Ｒ０を有していてもよい。
【００４２】
また、本明細書において、「芳香環」とは、Ｈｕｃｋｅｌ則に従う広義の芳香族性を有する環状構造、すなわち、π電子を（４ｎ＋２）個有する環状共役構造、および、チオフェン、フラン、ベンゾチアゾール等に代表される、硫黄、酸素、窒素等のヘテロ原子の孤立電子対がπ電子系に関与して芳香族性を示す環状構造を意味する。
【００４３】
また、前記Ａｒ０およびＡｒ１の中に含まれるπ電子の数は、それぞれ、通常１２以上であり、好ましくは１２以上３６以下であり、より好ましくは１２以上３０以下である。
【００４４】
なお、Ｄ０およびＤ１の、芳香族炭化水素環としては、例えば、ベンゼン環、ナフタレン環、アントラセン環、フェナントレン環、ピレン環、およびフルオレン環等が挙げられる。
これらの中でも、芳香族炭化水素環としては、ベンゼン環、ナフタレン環、アントラセン環が好ましい。
【００４５】
また、Ｄ０およびＤ１の、芳香族複素環としては、例えば、１Ｈ−イソインドール−１，３（２Ｈ）−ジオン環、１−ベンゾフラン環、２−ベンゾフラン環、アクリジン環、イソキノリン環、イミダゾール環、インドール環、オキサジアゾール環、オキサゾール環、オキサゾロピラジン環、オキサゾロピリジン環、オキサゾロピリダジン環、オキサゾロピリミジン環、キナゾリン環、キノキサリン環、キノリン環、シンノリン環、チアジアゾール環、チアゾール環、チアゾロピラジン環、チアゾロピリジン環、チアゾロピリダジン環、チアゾロピリミジン環、チオフェン環、トリアジン環、トリアゾール環、ナフチリジン環、ピラジン環、ピラゾール環、ピラノン環、ピラン環、ピリジン環、ピリダジン環、ピリミジン環、ピロール環、フェナントリジン環、フタラジン環、フラン環、ベンゾ［ｃ］チオフェン環、ベンゾイソオキサゾール環、ベンゾイソチアゾール環、ベンゾイミダゾール環、ベンゾオキサジアゾール環、ベンゾオキサゾール環、ベンゾチアジアゾール環、ベンゾチアゾール環、ベンゾチオフェン環、ベンゾトリアジン環、ベンゾトリアゾール環、ベンゾピラゾール環、ペンゾピラノン環、等が挙げられる。
これらの中でも、芳香族複素環としては、フラン環、ピラン環、チオフェン環、オキサゾール環、オキサジアゾール環、チアゾール環、チアジアゾール環等の単環の芳香族複素環、ベンゾチアゾール環、ベンゾオキサゾール環、キノリン環、１−ベンゾフラン環、２−ベンゾフラン環、ベンゾチオフェン環、１Ｈ−イソインドール−１，３（２Ｈ）−ジオン環、ベンゾ［ｃ］チオフェン環、チアゾロピリジン環、チアゾロピラジン環、ベンゾイソオキサゾール環、ベンゾオキサジアゾール環、およびベンゾチアジアゾール環等の縮合環の芳香族複素環が好ましい。
【００４６】
そして、Ｄ０またはＤ１である、芳香族炭化水素環および芳香族複素環からなる群から選ばれる少なくとも一つの芳香環を有する炭素数１〜６７の有機基としては、特に限定されることなく、置換基を有していてもよい芳香族炭化水素環基、置換基を有していてもよい芳香族複素環基、式：−Ｃ（Ｒｆ）＝Ｎ−Ｎ（Ｒｇ）Ｒｈ、または、式：−Ｃ（Ｒｆ）＝Ｎ−Ｎ＝Ｃ（Ｒｇ１）Ｒｈで表される基が挙げられる。
なお、上記式中、Ｒｆは、水素原子、または、メチル基、エチル基、プロピル基、およびイソプロピル基等の炭素数１〜６のアルキル基を表す。
また、上記式中、ＲｇおよびＲｇ１は、それぞれ独立して、水素原子、または、置換基を有していてもよい炭素数１〜３０の有機基を表す。ここで、炭素数１〜３０の有機基およびその置換基としては、後述するＡｙの炭素数１〜３０の有機基およびその置換基の具体例として列記したものと同じものが挙げられる。
更に、上記式中、Ｒｈは、炭素数６〜３０の芳香族炭化水素環および炭素数２〜３０の芳香族複素環からなる群から選ばれる少なくとも一つの芳香環を有する有機基を表す。ここで、炭素数６〜３０の芳香族炭化水素環および炭素数２〜３０の芳香族複素環からなる群から選ばれる少なくとも一つの芳香環を有する有機基の具体例としては、後述するＡｘの炭素数６〜３０の芳香族炭化水素環および炭素数２〜３０の芳香族複素環からなる群から選ばれる少なくとも一つの芳香環を有する有機基の具体例として列記したものと同じものが挙げられる。
【００４７】
具体的には、Ｄ０またはＤ１となる芳香族炭化水素環基としては、フェニル基、ナフチル基、アントラセニル基、フェナントレニル基、ピレニル基、およびフルオレニル基等が挙げられる。
これらの中でも、芳香族炭化水素環基としては、フェニル基、ナフチル基、アントラセニル基が好ましい。
【００４８】
また、Ｄ０またはＤ１となる芳香族複素環基としては、フタルイミド基、１−ベンゾフラニル基、２−ベンゾフラニル基、アクリジニル基、イソキノリニル基、イミダゾリル基、インドリニル基、フラザニル基、オキサゾリル基、オキサゾロピラジニル基、オキサゾロピリジニル基、オキサゾロピリダジニル基、オキサゾロピリミジニル基、キナゾリニル基、キノキサリニル基、キノリル基、シンノリニル基、チアジアゾリル基、チアゾリル基、チアゾロピラジニル基、チアゾロピリジル基、チアゾロピリダジニル基、チアゾロピリミジニル基、チエニル基、トリアジニル基、トリアゾリル基、ナフチリジニル基、ピラジニル基、ピラゾリル基、ピラノニル基、ピラニル基、ピリジル基、ピリダジニル基、ピリミジニル基、ピロリル基、フェナントリジニル基、フタラジニル基、フラニル基、ベンゾ［ｃ］チエニル基、ベンゾイソオキサゾリル基、ベンゾイソチアゾリル基、ベンゾイミダゾリル基、ベンゾオキサジアゾリル基、ベンゾオキサゾリル基、ベンゾチアジアゾリル基、ベンゾチアゾリル基、ベンゾチエニル基、ベンゾトリアジニル基、ベンゾトリアゾリル基、ベンゾピラゾリル基、ペンゾピラノニル基、等が挙げられる。
これらの中でも、芳香族複素環基としては、フラニル基、ピラニル基、チエニル基、オキサゾリル基、フラザニル基、チアゾリル基、チアジアゾリル基等の単環の芳香族複素環基、ベンゾチアゾリル基、ベンゾオキサゾリル基、キノリル基、１−ベンゾフラニル基、２−ベンゾフラニル基、ベンゾチエニル基、フタルイミド基、ベンゾ［ｃ］チエニル基、チアゾロピリジル基、チアゾロピラジニル基、ベンゾイソオキサゾリル基、ベンゾオキサジアゾリル基、ベンゾチアジアゾリル基等の縮合環の芳香族複素環基が好ましい。
【００４９】
Ｄ０およびＤ１の芳香族炭化水素環および芳香族複素環、並びに、Ｄ０またはＤ１となる芳香族炭化水素環基および芳香族複素環基は、置換基を有していてもよい。
かかる置換基としては、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の少なくとも１つの水素原子がハロゲン原子で置換された炭素数１〜６のアルキル基；ジメチルアミノ基等の炭素数１〜１２のＮ，Ｎ−ジアルキルアミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−ＯＣＦ３；−Ｃ（＝Ｏ）−Ｒｂ１；−Ｏ−Ｃ（＝Ｏ）−Ｒｂ１；−Ｃ（＝Ｏ）−Ｏ−Ｒｂ１；−ＳＯ２Ｒａ；等が挙げられる。
ここで、Ｒｂ１は置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１８の芳香族炭化水素環基を表す。
また、Ｒaは、メチル基、エチル基等の炭素数１〜６のアルキル基；又は、フェニル基、４−メチルフェニル基、４−メトキシフェニル基等の、炭素数１〜６のアルキル基若しくは炭素数１〜６のアルコキシ基を置換基として有していてもよい炭素数６〜２０の芳香族炭化水素環基を表す。
これらの中でも、Ｄ０およびＤ１の芳香族炭化水素環および芳香族複素環、並びに、Ｄ０またはＤ１となる芳香族炭化水素環基および芳香族複素環基が有する芳香環の置換基としては、ハロゲン原子、シアノ基、ニトロ基、炭素数１〜６のアルキル基、および、炭素数１〜６のアルコキシ基、少なくとも１つの水素原子がハロゲン原子で置換された炭素数１〜６のアルキル基が好ましい。
なお、Ｄ０およびＤ１の芳香族炭化水素環および芳香族複素環、並びに、Ｄ０またはＤ１となる芳香族炭化水素環基および芳香族複素環基は、上述した置換基から選ばれる複数の置換基を有していてもよい。芳香族炭化水素環および芳香族複素環、並びに芳香族炭化水素環基および芳香族複素環基が複数の置換基を有する場合、置換基は同一でも相異なっていてもよい。
【００５０】
Ｒｂ１が置換基を有していてもよい炭素数１〜２０のアルキル基である場合における炭素数１〜２０のアルキル基およびその置換基、置換基を有していてもよい炭素数２〜２０のアルケニル基である場合における炭素数２〜２０のアルケニル基およびその置換基、置換基を有していてもよい炭素数３〜１２のシクロアルキル基である場合における炭素数３〜１２のシクロアルキル基およびその置換基、置換基を有していてもよい炭素数５〜１８の芳香族炭化水素環基である場合における炭素数５〜１８の芳香族炭化水素環基およびその置換基としては、それぞれ後述する、Ｒｂが置換基を有していてもよい炭素数１〜２０のアルキル基である場合における炭素数１〜２０のアルキル基およびその置換基、置換基を有していてもよい炭素数２〜２０のアルケニル基である場合における炭素数２〜２０のアルケニル基およびその置換基、置換基を有していてもよい炭素数３〜１２のシクロアルキル基である場合における炭素数３〜１２のシクロアルキル基およびその置換基、置換基を有していてもよい炭素数５〜１８の芳香族炭化水素環基である場合における炭素数５〜１８の芳香族炭化水素環基およびその置換基の具体例として列記したものと同じものが挙げられる。
【００５１】
そして、上述したＡｒ０およびＡｒ１としては、それぞれ独立して、式：−Ｃ（Ｒｆ）＝Ｎ−Ｎ（Ｒｇ）Ｒｈあるいは式：−Ｃ（Ｒｆ）＝Ｎ−Ｎ＝Ｃ（Ｒｇ１）Ｒｈで表される基で置換されたフェニレン基、１−ベンゾフラン−２−イル基で置換されたベンゾチアゾール−４，７−ジイル基、５−（２−ブチル）−１−ベンゾフラン−２−イル基で置換されたベンゾチアゾール−４，７−ジイル基、４，６−ジメチル−１−ベンゾフラン−２−イル基で置換されたベンゾチアゾール−４，７−ジイル基、６−メチル−１−ベンゾフラン−２−イル基で置換されたベンゾチアゾール−４，７−ジイル基、４，６，７−トリメチル−１−ベンゾフラン−２−イル基で置換されたベンゾチアゾール−４，７−ジイル基、４，５，６−トリメチル−１−ベンゾフラン−２−イル基で置換されたベンゾチアゾール−４，７−ジイル基、５−メチル−１−ベンゾフラン−２−イル基で置換されたベンゾチアゾール−４，７−ジイル基、５−プロピル−１−ベンゾフラン−２−イル基で置換されたベンゾチアゾール−４，７−ジイル基、７−プロピル−１−ベンゾフラン−２−イル基で置換されたベンゾチアゾール−４，７−ジイル基、５−フルオロ−１−ベンゾフラン−２−イル基で置換されたベンゾチアゾール−４，７−ジイル基、フェニル基で置換されたベンゾチアゾール−４，７−ジイル基、４−フルオロフェニル基で置換されたベンゾチアゾール−４，７−ジイル基、４−ニトロフェニル基で置換されたベンゾチアゾール−４，７−ジイル基、４−トリフルオロメチルフェニル基で置換されたベンゾチアゾール−４，７−ジイル基、４−シアノフェニル基で置換されたベンゾチアゾール−４，７−ジイル基、４−メタンスルホニルフェニル基で置換されたベンゾチアゾール−４，７−ジイル基、チオフェン−２−イル基で置換されたベンゾチアゾール−４，７−ジイル基、チオフェン−３−イル基で置換されたベンゾチアゾール−４，７−ジイル基、５−メチルチオフェン−２−イル基で置換されたベンゾチアゾール−４，７−ジイル基、５−クロロチオフェン−２−イル基で置換されたベンゾチアゾール−４，７−ジイル基、チエノ［３，２−ｂ］チオフェン−２−イル基で置換されたベンゾチアゾール−４，７−ジイル基、２−ベンゾチアゾリル基で置換されたベンゾチアゾール−４，７−ジイル基、４−ビフェニル基で置換されたベンゾチアゾール−４，７−ジイル基、４−プロピルビフェニル基で置換されたベンゾチアゾール−４，７−ジイル基、４−チアゾリル基で置換されたベンゾチアゾール−４，７−ジイル基、１−フェニルエチレン−２−イル基で置換されたベンゾチアゾール−４，７−ジイル基、４−ピリジル基で置換されたベンゾチアゾール−４，７−ジイル基、２−フリル基で置換されたベンゾチアゾール−４，７−ジイル基、ナフト［１，２−ｂ］フラン−２−イル基で置換されたベンゾチアゾール−４，７−ジイル基、５−メトキシ−２−ベンゾチアゾリル基で置換された１Ｈ−イソインドール−１，３（２Ｈ）−ジオン−４，７−ジイル基、フェニル基で置換された１Ｈ−イソインドール−１，３（２Ｈ）−ジオン−４，７−ジイル基、４−ニトロフェニル基で置換された１Ｈ−イソインドール−１，３（２Ｈ）−ジオン−４，７−ジイル基、または、２−チアゾリル基で置換された１Ｈ−イソインドール−１，３（２Ｈ）−ジオン−４，７−ジイル基等が挙げられる。ここで、Ｒｆ、Ｒｇ、Ｒｇ１、Ｒｈは前記と同じ意味を表す。
【００５２】
ここで、Ａｒ０およびＡｒ１としては、それぞれ独立して、下記式（ＩＩ−１）〜（ＩＩ−７）の何れかで示される基が好ましい。
【化１６】
2018168778.tif 000018
【００５３】
上記式（ＩＩ−１）〜（ＩＩ−７）中、Ａｘは、炭素数６〜３０の芳香族炭化水素環および炭素数２〜３０の芳香族複素環からなる群から選ばれる少なくとも一つの芳香環を有する有機基を表し、Ａｘが有する芳香環は置換基を有していてもよく、Ａｙは、水素原子または置換基を有していてもよい炭素数１〜３０の有機基を表し、Ｑは、水素原子または、炭素数１〜６のアルキル基を表す。ここで、Ｑの炭素数１〜６のアルキル基としては、メチル基、エチル基、ｎ−プロピル基、イソプロピル基等が挙げられる。
【００５４】
また、Ｒ０は、フッ素原子、塩素原子、臭素原子等のハロゲン原子；シアノ基；メチル基、エチル基、プロピル基、イソプロピル基、ブチル基、ｓｅｃ−ブチル基、ターシャリーブチル基等の炭素数１〜６のアルキル基；炭素数２〜６のアルケニル基；少なくとも１つの水素原子がハロゲン原子で置換された炭素数１〜６のアルキル基；炭素数２〜１２のＮ，Ｎ-ジアルキルアミノ基；メトキシ基、イソプロポキシ基等の炭素数１〜６のアルコキシ基；ニトロ基；−Ｃ（＝Ｏ）−Ｒa；−Ｏ−Ｃ（＝Ｏ）−Ｒa；−Ｃ（＝Ｏ）−Ｏ−Ｒa；または−ＳＯ２Ｒaを表し、Ｒaは、メチル基、エチル基等の炭素数１〜６のアルキル基、又は、フェニル基、４−メチルフェニル基、４−メトキシフェニル基等の、炭素数１〜６のアルキル基若しくは炭素数１〜６のアルコキシ基を置換基として有していてもよい炭素数６〜２０の芳香族炭化水素環基を表す。置換基が複数の場合は、複数の置換基は互いに同一でも異なっていてもよい。Ｒ０としては、溶解性向上の観点から、ハロゲン原子、シアノ基、炭素数１〜６のアルキル基、少なくとも１つの水素原子がハロゲン原子で置換された炭素数１〜６のアルキル基、炭素数１〜６のアルコキシ基、ニトロ基が好ましい。
さらに、ｎ１は、０〜３の整数であり、ｎ２は０〜４の整数であり、ｎ３は０または１であり、ｎ４は０〜２の整数である。そして、ｎ１＝０、ｎ２＝０、ｎ３＝０、ｎ４＝０であることが好ましい。
【００５５】
なお、Ａｒ０およびＡｒ１としては、それぞれ独立して、下記式（ｉｉ−１）〜（ｉｉ−２１）で表される構造がさらに好ましい。なお、下記式においては、結合状態をより明確にすべく、隣接するＺｎ（Ａｒ０の場合はｎ＝１，２、Ａｒ１の場合はｎ＝３，４、下記の式では代表例としてｎ＝１，２の場合を示す）を便宜上記載している。式中、Ａｘ、Ａｙ、Ｑ、Ｒ０、ｎ１、ｎ２、ｎ３、ｎ４は前記と意味を表し、その好適例も前記と同じである。なかでも、式（ｉｉ−１）、（ｉｉ−２）（ｉｉ−１０）、（ｉｉ−１２）が特に好ましい。
【化１７】
2018168778.tif 000019
【化１８】
2018168778.tif 000020
【化１９】
2018168778.tif 000021
【００５６】
Ａｘが有する炭素数６〜３０の芳香族炭化水素環および炭素数２〜３０の芳香族複素環からなる群から選ばれる少なくとも一つの芳香環を有する有機基は、芳香環を複数個有するものであってもよく、芳香族炭化水素環および芳香族複素環を有するものであってもよい。また、芳香族炭化水素環および芳香族複素環を複数有する場合は、それぞれが同じであっても異なっていてもよい。
【００５７】
なお、Ａｘが有する芳香族炭化水素環としては、例えば、ベンゼン環、ナフタレン環、アントラセン環、フェナントレン環、ピレン環、フルオレン環等が挙げられる。
これらの中でも、芳香族炭化水素環としては、ベンゼン環、ナフタレン環、アントラセン環が好ましい。
【００５８】
また、Ａｘが有する芳香族複素環としては、例えば、１Ｈ−イソインドール−１，３（２Ｈ）−ジオン環、１−ベンゾフラン環、２−ベンゾフラン環、アクリジン環、イソキノリン環、イミダゾール環、インドール環、オキサジアゾール環、オキサゾール環、オキサゾロピラジン環、オキサゾロピリジン環、オキサゾロピリダジン環、オキサゾロピリミジン環、キナゾリン環、キノキサリン環、キノリン環、シンノリン環、チアジアゾール環、チアゾール環、チアゾロピラジン環、チアゾロピリジン環、チアゾロピリダジン環、チアゾロピリミジン環、チオフェン環、トリアジン環、トリアゾール環、ナフチリジン環、ピラジン環、ピラゾール環、ピラノン環、ピラン環、ピリジン環、ピリダジン環、ピリミジン環、ピロール環、フェナントリジン環、フタラジン環、フラン環、ベンゾ［ｃ］チオフェン環、ベンゾイソオキサゾール環、ベンゾイソチアゾール環、ベンゾイミダゾール環、ベンゾオキサジアゾール環、ベンゾオキサゾール環、ベンゾチアジアゾール環、ベンゾチアゾール環、ベンゾチオフェン環、ベンゾトリアジン環、ベンゾトリアゾール環、ベンゾピラゾール環、ペンゾピラノン環、ジヒドロピラン環、テトラヒドロピラン環、ジヒドロフラン環、およびテトラヒドロフラン環等が挙げられる。
これらの中でも、芳香族複素環としては、フラン環、ピラン環、チオフェン環、オキサゾール環、オキサジアゾール環、チアゾール環、チアジアゾール環等の単環の芳香族複素環；およびベンゾチアゾール環、ベンゾオキサゾール環、キノリン環、１−ベンゾフラン環、２−ベンゾフラン環、ベンゾチオフェン環、１Ｈ−イソインドール−１，３（２Ｈ）−ジオン環、ベンゾ［ｃ］チオフェン環、チアゾロピリジン環、チアゾロピラジン環、ベンゾイソオキサゾール環、ベンゾオキサジアゾール環、およびベンゾチアジアゾール環等の縮合環の芳香族複素環が好ましい。
【００５９】
Ａｘが有する芳香環は置換基を有していてもよい。かかる置換基としては、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の少なくとも１つの水素原子がハロゲン原子で置換された炭素数１〜６のアルキル基；ジメチルアミノ基等の炭素数２〜１２のＮ，Ｎ−ジアルキルアミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−ＯＣＦ３；−Ｃ（＝Ｏ）−Ｒｂ；−Ｏ−Ｃ（＝Ｏ）−Ｒｂ；−Ｃ（＝Ｏ）−Ｏ−Ｒｂ；および−ＳＯ２Ｒａ；等が挙げられる。ここで、Ｒｂは置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１８の芳香族炭化水素環基および炭素数２〜１８の芳香族複素環基を表す。また、Ｒａは、上記と同じ意味を表す。これらの中でも、Ａｘが有する芳香環の置換基としては、ハロゲン原子、シアノ基、炭素数１〜６のアルキル基、および、炭素数１〜６のアルコキシ基が好ましい。
なお、Ａｘは、上述した置換基から選ばれる複数の置換基を有していてもよい。Ａｘが複数の置換基を有する場合、置換基は同一でも相異なっていてもよい。
【００６０】
Ｒｂが置換基を有していてもよい炭素数１〜２０のアルキル基である場合における炭素数１〜２０のアルキル基としては、メチル基、エチル基、ｎ−プロピル基、イソプロピル基、ｎ−ブチル基、イソブチル基、１−メチルペンチル基、１−エチルペンチル基、ｓｅｃ−ブチル基、ｔ−ブチル基、ｎ−ペンチル基、イソペンチル基、ネオペンチル基、ｎ−へキシル基、イソヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、およびｎ−イコシル基等が挙げられる。なお、置換基を有してもよい炭素数１〜２０のアルキル基の炭素数は、１〜１２であることが好ましく、４〜１０であることが更に好ましい。
【００６１】
Ｒｂが置換基を有していてもよい炭素数２〜２０のアルケニル基である場合における炭素数２〜２０のアルケニル基としては、ビニル基、プロペニル基、イソプロペニル基、ブテニル基、イソブテニル基、ペンテニル基、ヘキセニル基、ヘプテニル基、オクテニル基、ノネニル基、デセニル基、ウンデセニル基、ドデセニル基、トリデセニル基、テトラデセニル基、ペンタデセニル基、ヘキサデセニル基、ヘプタデセニル基、オクタデセニル基、ノナデセニル基、およびイコセニル基等が挙げられる。
置換基を有していてもよい炭素数２〜２０のアルケニル基の炭素数は、２〜１２であることが好ましい。
【００６２】
Ｒｂが炭素数１〜２０のアルキル基である場合および炭素数２〜２０のアルケニル基である場合における置換基としては、フッ素原子、塩素原子等のハロゲン原子；シアノ基；ジメチルアミノ基等の炭素数２〜１２のＮ，Ｎ−ジアルキルアミノ基；メトキシ基、エトキシ基、イソプロポキシ基、ブトキシ基等の炭素数１〜２０のアルコキシ基；メトキシメトキシ基、メトキシエトキシ基等の、炭素数１〜１２のアルコキシ基で置換された炭素数１〜１２のアルコキシ基；ニトロ基；フェニル基、ナフチル基等の炭素数６〜２０の芳香族炭化水素環基；トリアゾリル基、ピロリル基、フラニル基、チオフェニル基、ベンゾチアゾール−２−イルチオ基等の、炭素数２〜２０の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、−ＣＨ２ＣＦ３等の、少なくとも１個の水素原子がフッ素原子で置換された炭素数１〜１２のフルオロアルキル基；ベンゾフリル基；ベンゾピラニル基；ベンゾジオキソリル基；およびベンゾジオキサニル基等が挙げられる。これらの中でも、Ｒｂが炭素数１〜２０のアルキル基である場合および炭素数２〜２０のアルケニル基である場合における置換基としては、フッ素原子、塩素原子等のハロゲン原子；シアノ基；メトキシ基、エトキシ基、イソプロポキシ基、ブトキシ基等の炭素数１〜２０のアルコキシ基；ニトロ基；フェニル基、ナフチル基等の炭素数６〜２０の芳香族炭化水素環基；フラニル基、チオフェニル基等の、炭素数２〜２０の芳香族複素環基；シクロプロピル基、シクロペンチル基、シクロヘキシル基等の炭素数３〜８のシクロアルキル基；トリフルオロメチル基、ペンタフルオロエチル基、−ＣＨ２ＣＦ３等の、少なくとも１個の水素原子がフッ素原子で置換された炭素数１〜１２のフルオロアルキル基が好ましい。
なお、Ｒｂが炭素数１〜２０のアルキル基である場合、炭素数２〜２０のアルケニル基である場合には、上述した置換基から選ばれる複数の置換基を有していてもよい。Ｒｂの炭素数１〜２０のアルキル基、炭素数２〜２０のアルケニル基が複数の置換基を有する場合、複数の置換基は互いに同一でも相異なっていてもよい。
【００６３】
Ｒｂが置換基を有していてもよい炭素数３〜１２のシクロアルキル基である場合における炭素数３〜１２のシクロアルキル基としては、シクロプロピル基、シクロブチル基、シクロペンチル基、シクロヘキシル基、シクロオクチル基等が挙げられる。これらの中でも、シクロペンチル基、シクロヘキシル基が好ましい。
Ｒｂが炭素数３〜１２のシクロアルキル基である場合における置換基としては、フッ素原子、塩素原子等のハロゲン原子；シアノ基；ジメチルアミノ基等の炭素数２〜１２のＮ，Ｎ−ジアルキルアミノ基；メチル基、エチル基、プロピル基等の炭素数１〜６のアルキル基；メトキシ基、エトキシ基、イソプロポキシ基等の炭素数１〜６のアルコキシ基；ニトロ基；および、フェニル基、ナフチル基等の炭素数６〜２０の芳香族炭化水素環基等が挙げられる。中でも、Ｒｂが炭素数３〜１２のシクロアルキル基である場合における置換基としては、フッ素原子、塩素原子等のハロゲン原子；シアノ基；メチル基、エチル基、プロピル基等の炭素数１〜６のアルキル基；メトキシ基、エトキシ基、イソプロポキシ基等の炭素数１〜６のアルコキシ基；ニトロ基；および、フェニル基、ナフチル基等の炭素数６〜２０の芳香族炭化水素環基が好ましい。
なお、Ｒｂが炭素数３〜１２のシクロアルキル基である場合には、複数の置換基を有していてもよい。Ｒｂの炭素数３〜１２のシクロアルキル基が複数の置換基を有する場合、複数の置換基は互いに同一でも相異なっていてもよい。
【００６４】
Ｒｂが置換基を有していてもよい炭素数５〜１８の芳香族炭化水素環基である場合における炭素数５〜１８の芳香族炭化水素環基としては、フェニル基、１−ナフチル基、２−ナフチル基等が挙げられる。これらの中でも、フェニル基が好ましい。
置換基を有していてもよい炭素数５〜１８の芳香族炭化水素環基の置換基としては、フッ素原子、塩素原子等のハロゲン原子；シアノ基；ジメチルアミノ基等の炭素数２〜１２のＮ，Ｎ−ジアルキルアミノ基；メトキシ基、エトキシ基、イソプロポキシ基、ブトキシ基等の炭素数１〜２０のアルコキシ基；メトキシメトキシ基、メトキシエトキシ基等の、炭素数１〜１２のアルコキシ基で置換された炭素数１〜１２のアルコキシ基；ニトロ基；フェニル基、ナフチル基等の炭素数６〜２０の芳香族炭化水素環基；トリアゾリル基、ピロリル基、フラニル基、チオフェニル基等の、炭素数２〜２０の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、−ＣＨ２ＣＦ３等の、少なくとも１個の水素原子がフッ素原子で置換された炭素数１〜１２のフルオロアルキル基；−ＯＣＦ３；ベンゾフリル基；ベンゾピラニル基；ベンゾジオキソリル基；ベンゾジオキサニル基等が挙げられる。中でも、炭素数５〜１８の芳香族炭化水素環基の置換基としては、フッ素原子、塩素原子等のハロゲン原子；シアノ基；メトキシ基、エトキシ基、イソプロポキシ基、ブトキシ基等の炭素数１〜２０のアルコキシ基；ニトロ基；フェニル基、ナフチル基等の炭素数６〜２０の芳香族炭化水素環基；フラニル基、チオフェニル基等の、炭素数２〜２０の芳香族複素環基；シクロプロピル基、シクロペンチル基、シクロヘキシル基等の炭素数３〜８のシクロアルキル基；トリフルオロメチル基、ペンタフルオロエチル基、−ＣＨ２ＣＦ３等の、少なくとも１個の水素原子がフッ素原子で置換された炭素数１〜１２のフルオロアルキル基；−ＯＣＦ３から選ばれる少なくとも１つの置換基が好ましい。
【００６５】
Ｒｂが置換基を有していてもよい炭素数２〜１８の芳香族複素環基である場合における炭素数２〜１８の芳香族複素環基としては、チエニル基、フリル基、チアゾリル基、ベンゾチエニル基、ベンゾフラニル基、ベンゾチアゾリル基、ベンゾオキサゾリル基等が挙げられる。これらの中でも、ベンゾチアゾリル基が好ましい。
置換基を有していてもよい炭素数２〜１８の芳香族複素環基の置換基としては、先の置換基を有していてもよい炭素数５〜１８の芳香族炭化水素環基の置換基と同じものが挙げられ、好適例も同様である。
なお、炭素数５〜１８の芳香族炭化水素環基および炭素数２〜１８の芳香族複素環基は、複数の置換基を有していてもよい。炭素数５〜１８の芳香族炭化水素環基および炭素数２〜１８の芳香族複素環基が複数の置換基を有する場合、置換基は同一でも相異なっていてもよい。
【００６６】
ここで、Ａｘが有する芳香環は、同一の、または、相異なる置換基を複数有していてもよく、隣り合った二つの置換基が一緒になって結合して環を形成していてもよい。形成される環は単環であっても、縮合多環であってもよく、不飽和環であっても、飽和環であってもよい。
なお、Ａｘの炭素数６〜３０の芳香族炭化水素環および炭素数２〜３０の芳香族複素環からなる群から選ばれる少なくとも一つの芳香環を有する有機基の「炭素数」は、置換基の炭素原子を含まない芳香族炭化水素環および芳香族複素環自体の炭素数を意味する。
【００６７】
そして、Ａｘの、炭素数６〜３０の芳香族炭化水素環および炭素数２〜３０の芳香族複素環からなる群から選ばれる少なくとも一つの芳香環を有する有機基としては、例えば、以下の１）〜５）：
１）少なくとも一つの炭素数６〜３０の芳香族炭化水素環を有する、炭素数６〜４０の炭化水素環基、
２）炭素数６〜３０の芳香族炭化水素環および炭素数２〜３０の芳香族複素環からなる群から選ばれる少なくとも一つの芳香環を有する、炭素数２〜４０の複素環基、
３）炭素数６〜３０の芳香族炭化水素環基および炭素数２〜３０の芳香族複素環基の少なくとも１つで置換された、炭素数１〜１２のアルキル基、
４）炭素数６〜３０の芳香族炭化水素環基および炭素数２〜３０の芳香族複素環基の少なくとも１つで置換された、炭素数２〜１２のアルケニル基、および
５）炭素数６〜３０の芳香族炭化水素環基および炭素数２〜３０の芳香族複素環基の少なくとも１つで置換された、炭素数２〜１２のアルキニル基、
が挙げられる。
【００６８】
上述した１）の、「少なくとも一つの炭素数６〜３０の芳香族炭化水素環を有する、炭素数６〜４０の炭化水素環基」における芳香族炭化水素環の具体例としては、Ａｘが有する芳香族炭化水素環の具体例として列記したものと同じものが挙げられる。そして、上述した１）の炭化水素環基としては、例えば、炭素数６〜３０の芳香族炭化水素環基（フェニル基、ナフチル基、アントラセニル基、フェナントレニル基、ピレニル基、およびフルオレニル基等）、インダニル基、１，２，３，４−テトラヒドロナフチル基、並びに、１，４−ジヒドロナフチル基が挙げられる。
【００６９】
上述した２）の、「炭素数６〜３０の芳香族炭化水素環および炭素数２〜３０の芳香族複素環からなる群から選ばれる少なくとも一つの芳香環を有する、炭素数２〜４０の複素環基」における芳香族炭化水素環および芳香族複素環の具体例としては、Ａｘが有する芳香族炭化水素環および芳香族複素環の具体例として列記したものと同じものが挙げられる。そして、上述した２）の複素環基としては、例えば、炭素数２〜３０の芳香族複素環基（フタルイミド基、１−ベンゾフラニル基、２−ベンゾフラニル基、アクリジニル基、イソキノリニル基、イミダゾリル基、インドリニル基、フラザニル基、オキサゾリル基、オキサゾロピラジニル基、オキサゾロピリジニル基、オキサゾロピリダジニル基、オキサゾロピリミジニル基、キナゾリニル基、キノキサリニル基、キノリル基、シンノリニル基、チアジアゾリル基、チアゾリル基、チアゾロピラジニル基、チアゾロピリジニル基、チアゾロピリダジニル基、チアゾロピリミジニル基、チエニル基、トリアジニル基、トリアゾリル基、ナフチリジニル基、ピラジニル基、ピラゾリル基、ピラノニル基、ピラニル基、ピリジル基、ピリダジニル基、ピリミジニル基、ピロリル基、フェナントリジニル基、フタラジニル基、フラニル基、ベンゾ［ｃ］チエニル基、ベンゾイソオキサゾリル基、ベンゾイソチアゾリル基、ベンゾイミダゾリル基、ベンゾオキサゾリル基、ベンゾチアジアゾリル基、ベンゾチアゾリル基、ベンゾチオフェニル基、ベンゾトリアジニル基、ベンゾトリアゾリル基、ベンゾピラゾリル基、ペンゾピラノニル基、ジヒドロピラニル基、テトラヒドロピラニル基、ジヒドロフラニル基、およびテトラヒドロフラニル基等）、２，３−ジヒドロインドリル基、９，１０−ジヒドロアクリジニル基、１，２，３，４−テトラヒドロキノリル基、ジヒドロピラニル基、テトラヒドロピラニル基、ジヒドロフラニル基、およびテトラヒドロフラニル基が挙げられる。
【００７０】
上述した３）の、「炭素数６〜３０の芳香族炭化水素環基および炭素数２〜３０の芳香族複素環基の少なくとも１つで置換された、炭素数１〜１２のアルキル基」における炭素数１〜１２のアルキル基の具体例としては、メチル基、エチル基、プロピル基、イソプロピル基などが挙げられる。そして、上述した３）における炭素数６〜３０の芳香族炭化水素環基および炭素数２〜３０の芳香族複素環基の具体例としては、上述した１）および２）において、炭素数６〜３０の芳香族炭化水素環基および炭素数２〜３０の芳香族複素環基の具体例として列記したものと同じものが挙げられる。
【００７１】
上述した４）の、「炭素数６〜３０の芳香族炭化水素環基および炭素数２〜３０の芳香族複素環基の少なくとも１つで置換された、炭素数２〜１２のアルケニル基」における炭素数２〜１２のアルケニル基の具体例としては、ビニル基、アリル基などが挙げられる。そして、上述した４）における炭素数６〜３０の芳香族炭化水素環基および炭素数２〜３０の芳香族複素環基の具体例としては、上述した１）および２）において、炭素数６〜３０の芳香族炭化水素環基および炭素数２〜３０の芳香族複素環基の具体例として列記したものと同じものが挙げられる。
【００７２】
上述した５）の、「炭素数６〜３０の芳香族炭化水素環基および炭素数２〜３０の芳香族複素環基の少なくとも１つで置換された、炭素数２〜１２のアルキニル基」における炭素数２〜１２のアルキニル基の具体例としては、エチニル基、プロピニル基などが挙げられる。そして、上述した５）における炭素数６〜３０の芳香族炭化水素環基および炭素数２〜３０の芳香族複素環基の具体例としては、上述した１）および２）において、炭素数６〜３０の芳香族炭化水素環基および炭素数２〜３０の芳香族複素環基の具体例として列記したものと同じものが挙げられる。
【００７３】
なお、上記１）〜５）において列挙した有機基は、１または複数の置換基を有していてもよい。複数の置換基を有する場合は、複数の置換基は互いに同一でも相異なっていてもよい。
【００７４】
かかる置換基としては、例えば、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の少なくとも１つの水素原子がハロゲン原子で置換された炭素数１〜６のアルキル基；ジメチルアミノ基等の炭素数２〜１２のＮ，Ｎ−ジアルキルアミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−ＯＣＦ３；−Ｃ（＝Ｏ）−Ｒb；−Ｏ−Ｃ（＝Ｏ）−Ｒｂ;−Ｃ（＝Ｏ）−Ｏ−Ｒb；−ＳＯ２Ｒａ；等が挙げられる。ここでＲb、Ｒａは、前記と同じ意味を表し、その好適例も前記と同じである。
これらの中でも、上記１）〜５）において列挙した有機基が有する置換基としては、ハロゲン原子、シアノ基、炭素数１〜６のアルキル基、および、炭素数１〜６のアルコキシ基から選ばれる少なくとも１つの置換基が好ましい。
【００７５】
Ａｘとしての、炭素数６〜３０の芳香族炭化水素環および炭素数２〜３０の芳香族複素環からなる群から選ばれる少なくとも一つの芳香環を有する有機基の好ましい具体例を以下に示す。但し、本発明は以下に示すものに限定されるものではない。なお、下記式中、「−」は環の任意の位置からのびるＮ原子（即ち、式（Ｉ−１）のＡｒ０、Ａｒ１においてＡｘと結合するＮ原子）との結合手を表す。
【００７６】
１）少なくとも一つの炭素数６〜３０の芳香族炭化水素環を有する、炭素数６〜４０の炭化水素環基の具体例としては、下記式（１−１）〜（１−２１）で表される構造が挙げられ、式（１−９）〜（１−２１）等で表される炭素数６〜３０の芳香族炭化水素環基が好ましい。
【化２０】
2018168778.tif 000022
【化２１】
2018168778.tif 000023
【００７７】
２）炭素数６〜３０の芳香族炭化水素環および炭素数２〜３０の芳香族複素環からなる群から選ばれる少なくとも一つの芳香環を有する、炭素数２〜４０の複素環基の具体例としては、下記式（２−１）〜（２−５１）で表される構造が挙げられ、式（２−１２）〜（２−５１）等で表される炭素数２〜３０の芳香族複素環基が好ましい。
【化２２】
2018168778.tif 000024
【化２３】
2018168778.tif 000025
【化２４】
2018168778.tif 000026
〔各式中、Ｘは、−ＣＨ２−、−ＮＲｃ−、酸素原子、硫黄原子、−ＳＯ−または−ＳＯ２−を表し、
ＹおよびＺは、それぞれ独立して、−ＮＲｃ−、酸素原子、硫黄原子、−ＳＯ−または−ＳＯ２−を表し、
Ｅは、−ＮＲｃ−、酸素原子または硫黄原子を表す。
ここで、Ｒｃは、水素原子、または、メチル基、エチル基、プロピル基等の炭素数１〜６のアルキル基を表す。（但し、各式中において酸素原子、硫黄原子、−ＳＯ−、−ＳＯ２−は、それぞれ隣接しないものとする。）〕
【００７８】
３）炭素数６〜３０の芳香族炭化水素環基および炭素数２〜３０の芳香族複素環基の少なくとも一つで置換された、炭素数１〜１２のアルキル基の具体例としては、下記式（３−１）〜（３−８）で表される構造が挙げられる。
【化２５】
2018168778.tif 000027
【００７９】
４）炭素数６〜３０の芳香族炭化水素環基および炭素数２〜３０の芳香族複素環基の少なくとも一つで置換された、炭素数２〜１２のアルケニル基の具体例としては、下記式（４−１）〜（４−５）で表される構造が挙げられる。
【化２６】
2018168778.tif 000028
【００８０】
５）芳香族炭化水素環および芳香族複素環からなる群から選ばれる少なくとも一つで置換された、炭素数２〜１２のアルキニル基の具体例としては、下記式（５−１）〜（５−２）で表される構造が挙げられる。
【化２７】
2018168778.tif 000029
【００８１】
なお、上述したＡｘの好ましい具体例が有する環は、１または複数の置換基を有していてもよい。そして、複数の置換基を有する場合は、複数の置換基は互いに同一でも相異なっていてもよい。かかる置換基としては、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基等の少なくとも１つの水素原子がハロゲン原子で置換された炭素数１〜６のアルキル基；ジメチルアミノ基等の炭素数１〜１２のＮ，Ｎ−ジアルキルアミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−ＯＣＦ３；−Ｃ（＝Ｏ）−Ｒｂ；−Ｏ−Ｃ（＝Ｏ）−Ｒｂ；−Ｃ（＝Ｏ）−Ｏ−Ｒｂ；−ＳＯ２Ｒａ；等が挙げられる。
ここで、ＲｂおよびＲａは前記と同じ意味を表し、その好適例も前記と同じである。これらの中でも、Ａｘが有する上記環が有する置換基としては、ハロゲン原子、シアノ基、炭素数１〜６のアルキル基、および、炭素数１〜６のアルコキシ基が好ましい。
【００８２】
上述した中でも、Ａｘは、炭素数６〜３０の芳香族炭化水素環基、炭素数２〜３０の芳香族複素環基、又は前記式（１−９）で示される基であることが好ましい。
そして、Ａｘは、炭素数６〜２０の芳香族炭化水素環基、又は、炭素数４〜２０の芳香族複素環基であることがより好ましく、上記式（１−１４）、式（１−２０）、式（２−２７）〜式（２−３３）、式（２−３５）〜式（２−４３）、および、式（２−５０）〜（２−５１）で示される基のいずれかであることが一層好ましい。
【００８３】
なお、前述した通り、上記の環は１または複数の置換基を有していてもよい。複数の置換基を有する場合は、複数の置換基は互いに同一でも相異なっていてもよい。かかる置換基としては、フッ素原子、塩素原子等のハロゲン原子；シアノ基；メチル基、エチル基、プロピル基等の炭素数１〜６のアルキル基；ビニル基、アリル基等の炭素数２〜６のアルケニル基；トリフルオロメチル基、ペンタフルオロエチル基等の少なくとも１つの水素原子がハロゲン原子で置換された炭素数１〜６のアルキル基；ジメチルアミノ基等の炭素数１〜１２のＮ，Ｎ−ジアルキルアミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−Ｃ（＝Ｏ）−Ｒｂ；−Ｏ−Ｃ（＝Ｏ）−Ｒｂ；−Ｃ（＝Ｏ）−Ｏ−Ｒｂ；−ＳＯ２Ｒａ；等が挙げられる。
ここで、ＲｂおよびＲａは前記と同じ意味を表し、その好適例も前記と同じである。
これらの中でも、上記環が有する置換基としてはハロゲン原子、シアノ基、炭素数１〜６のアルキル基、および、炭素数１〜６のアルコキシ基が好ましい。
【００８４】
そして、Ａｘとしては、下記式（Ｖ）で表される基が更に好ましい。
【化２８】
2018168778.tif 000030
【００８５】
ここで、式（Ｖ）中、Ｒ２〜Ｒ５はそれぞれ独立して、水素原子、ハロゲン原子、炭素数１〜６のアルキル基、シアノ基、ニトロ基、炭素数１〜６のフルオロアルキル基、炭素数１〜６のアルコキシ基、−ＯＣＦ３、−Ｏ−Ｃ（＝Ｏ）−Ｒｂまたは、−Ｃ（＝Ｏ）−Ｏ−Ｒｂを表し、Ｒｂは、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１８の芳香族炭化水素環基を表す。なかでも、Ｒ２〜Ｒ５が全て水素原子であるか、Ｒ２〜Ｒ５のうちの少なくとも一つが置換基を有していてもよい炭素数１〜６のアルコキシ基であり、且つ残りが水素原子であることが好ましい。
【００８６】
そして、Ｃ−Ｒ２〜Ｃ−Ｒ５同士は、すべて同一であっても、相異なっていてもよく、環を構成する少なくとも１つのＣ−Ｒ２〜Ｃ−Ｒ５は、窒素原子に置き換えられていてもよい。
【００８７】
ここで、上記式（Ｖ）で表される基のＣ−Ｒ２〜Ｃ−Ｒ５のうちの少なくとも１つが窒素原子に置き換えられた基の具体例を下記に示す。但し、Ｃ−Ｒ２〜Ｃ−Ｒ５のうちの少なくとも１つが窒素原子に置き換えられた基はこれらに限定されるものではない。
【化２９】
2018168778.tif 000031
〔各式中、Ｒ２〜Ｒ５は、前記と同じ意味を表し、その好適例も前記と同じである。〕
【００８８】
また、上記式（ＩＩ−１）〜（ＩＩ−７）および（ｉｉ−１）〜（ｉｉ−２１）で表される基のＡｙの、置換基を有していてもよい炭素数１〜３０の有機基としては、特に制限されることなく、例えば、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、−ＳＯ２Ｒａ、−Ｃ（＝Ｏ）−Ｏ−Ｒｂ、−Ｏ−Ｃ（＝Ｏ）−Ｒｂ、−Ｃ（＝Ｏ）−Ｒｂ、−ＣＳ−ＮＨ−Ｒｂ、−ＮＨ−Ｃ（＝Ｏ）−Ｏ−Ｒｂ、−Ｏ−Ｃ（＝Ｏ）−ＮＨ−Ｒｂ、置換基を有していてもよい炭素数６〜３０の芳香族炭化水素環基、または、置換基を有していてもよい炭素数２〜３０の芳香族複素環基が挙げられる。
ここで、ＲａおよびＲｂは、前記と同じ意味を表し、その好適例も前記と同じである。
【００８９】
なお、Ａｙが置換基を有していてもよい炭素数１〜２０のアルキル基である場合における炭素数１〜２０のアルキル基、置換基を有していてもよい炭素数２〜２０のアルケニル基である場合の炭素数２〜２０のアルケニル基、置換基を有していてもよい炭素数３〜１２のシクロアルキル基である場合の炭素数３〜１２のシクロアルキル基としては、上述したＲｂが置換基を有していてもよい炭素数１〜２０のアルキル基である場合における炭素数１〜２０のアルキル基、置換基を有していてもよい炭素数２〜２０のアルケニル基である場合における炭素数２〜２０のアルケニル基、置換基を有していてもよい炭素数３〜１２のシクロアルキル基である場合における炭素数３〜１２のシクロアルキル基の具体例として列記したものと同じものが挙げられる。さらに、置換基を有していてもよい炭素数１〜２０のアルキル基の炭素数は、１〜１０であることが好ましく、置換基を有していてもよい炭素数２〜２０のアルケニル基の炭素数は、２〜１０であることが好ましく、置換基を有していてもよい炭素数３〜１２のシクロアルキル基の炭素数は、３〜１０であることが好ましい。
【００９０】
更に、Ａｙが、置換基を有していてもよい炭素数２〜２０のアルキニル基である場合における炭素数２〜２０のアルキニル基としては、エチニル基、プロピニル基、２−プロピニル基（プロパルギル基）、ブチニル基、２−ブチニル基、３−ブチニル基、ペンチニル基、２−ペンチニル基、ヘキシニル基、５−ヘキシニル基、ヘプチニル基、オクチニル基、２−オクチニル基、ノナニル基、デカニル基、７−デカニル基等が挙げられる。
【００９１】
そして、Ａｙが置換基を有していてもよい炭素数１〜２０のアルキル基である場合、置換基を有していてもよい炭素数２〜２０のアルケニル基である場合、置換基を有していてもよい炭素数３〜１２のシクロアルキル基である場合、炭素数２〜２０のアルキニル基である場合の置換基としては、フッ素原子、塩素原子等のハロゲン原子；シアノ基；ジメチルアミノ基等の炭素数２〜１２のＮ，Ｎ−ジアルキルアミノ基；メトキシ基、エトキシ基、イソプロポキシ基、ブトキシ基等の炭素数１〜２０のアルコキシ基；メトキシメトキシ基、メトキシエトキシ基等の、炭素数１〜１２のアルコキシ基で置換された炭素数１〜１２のアルコキシ基；ニトロ基；フェニル基、ナフチル基等の炭素数６〜２０の芳香族炭化水素環基；トリアゾリル基、ピロリル基、フラニル基、チオフェニル基等の、炭素数２〜２０の芳香族複素環基；シクロプロピル基、シクロペンチル基、シクロヘキシル基等の炭素数３〜８のシクロアルキル基；シクロペンチルオキシ基、シクロヘキシルオキシ基等の炭素数３〜８のシクロアルキルオキシ基；テトラヒドロフラニル基、テトラヒドロピラニル基、ジオキソラニル基、ジオキサニル基等の炭素数２〜１２の環状エーテル基；フェノキシ基、ナフトキシ基等の炭素数６〜１４のアリールオキシ基；トリフルオロメチル基、ペンタフルオロエチル基、−ＣＨ２ＣＦ３等の、少なくとも１個の水素原子がフッ素原子で置換された炭素数１〜１２のフルオロアルキル基；ベンゾフリル基；ベンゾピラニル基；ベンゾジオキソリル基；ベンゾジオキサニル基；−Ｏ−Ｃ（＝Ｏ）−Ｒｂ；−Ｃ（＝Ｏ）−Ｒｂ；−Ｃ（＝Ｏ）−Ｏ−Ｒｂ；−ＳＯ２Ｒａ；−ＳＲｂ；−ＳＲｂで置換された炭素数１〜１２のアルコキシ基；水酸基；等が挙げられる。ここで、ＲａおよびＲｂは、前記と同じ意味を表し、その好適例も前記と同じである。
なお、Ａｙの炭素数１〜２０のアルキル基、炭素数２〜２０のアルケニル基、炭素数３〜１２のシクロアルキル基、炭素数２〜２０のアルキニル基は、上述した置換基を複数有していてもよく、複数の置換基を有する場合は、複数の置換基は互いに同一でも相異なっていてもよい。
【００９２】
また、Ａｙの、炭素数６〜３０の芳香族炭化水素環基および炭素数２〜３０の芳香族複素環基、並びに、それらの置換基としては、それぞれＡｘの芳香族炭化水素環基および芳香族複素環基、並びに、それらの置換基として列記したものと同じものが挙げられる。Ａｙの炭素数６〜３０の芳香族炭化水素環基および炭素数２〜３０の芳香族複素環基は、上記列記したものから選ばれる複数の置換基を有していてもよい。Ａｙの芳香族炭化水素環基および芳香族複素環基が複数の置換基を有する場合は、複数の置換基は互いに同一でも相異なっていてもよい。さらに、Ａｙの上記芳香族炭化水素環基の炭素数は、６〜２０であることが好ましく、６〜１８であることがより好ましく、６〜１２であることがさらに好ましい。また、Ａｙの上記芳香族複素環基の炭素数は、２〜２０であることが好ましく、２〜１８であることがより好ましい。
【００９３】
上述した中でも、Ａｙとしては、水素原子、置換基を有していてもよい炭素数１〜２０のアルキル基、置換基を有していてもよい炭素数２〜２０のアルケニル基、置換基を有していてもよい炭素数２〜２０のアルキニル基、置換基を有していてもよい炭素数３〜１２のシクロアルキル基、置換基を有していてもよい炭素数６〜１８の芳香族炭化水素環基、または、置換基を有していてもよい炭素数２〜１８の芳香族複素環基が好ましい。さらに、Ａｙとしては、水素原子、置換基を有していてもよい炭素数１〜１８のアルキル基、置換基を有していてもよい炭素数２〜１８のアルケニル基、置換基を有していてもよい炭素数２〜１８のアルキニル基、置換基を有していてもよい炭素数３〜１０のシクロアルキル基、置換基を有していてもよい炭素数６〜１２の芳香族炭化水素環基、または、置換基を有していてもよい炭素数２〜１８の芳香族複素環基がより好ましい。なかでも、Ａｙとしては、置換基を有していてもよい炭素数１〜１８のアルキル基が特に好ましく、中でも、置換基を有していてもよい炭素数２〜１２のアルキル基がさらに特に好ましい。
【００９４】
また、前述した式（Ｉ−１）中、Ｘａは、置換基を有していてもよい炭素数１〜２０の有機基を表す。炭素数１〜２０の有機基としては、置換基を有していてもよい炭素数１〜１８のアルキレン基、置換基を有していてもよい炭素数３〜１８の環状脂肪族基、置換基を有していてもよい炭素数６〜１８の芳香族炭化水素環基が挙げられる。
【００９５】
Ｘａの置換基としては、フッ素原子、塩素原子等のハロゲン原子；シアノ基；メチル基、エチル基、プロピル基、イソプロピル基、ブチル基、ｓｅｃ−ブチル基、ターシャリーブチル基等の炭素数１〜６のアルキル基；ビニル基、アリル基等の炭素数２〜６のアルケニル基；トリフルオロメチル基等の少なくとも１つの水素原子がハロゲン原子で置換された炭素数１〜６のアルキル基；ジメチルアミノ基等の炭素数２〜１２のＮ，Ｎ-ジアルキルアミノ基；メトキシ基、エトキシ基、イソプロポキシ基等の炭素数１〜６のアルコキシ基；ニトロ基；フェニル基、ナフチル基等の炭素数６〜２０の芳香族炭化水素環基；−ＯＣＦ３；−Ｃ（＝Ｏ）−Ｒｂ；−Ｃ（＝Ｏ）−Ｏ−Ｒｂ；−Ｏ−Ｃ（＝Ｏ）−Ｒｂまたは−ＳＯ２Ｒaが挙げられる。
Ｒaは、メチル基、エチル基等の炭素数１〜６のアルキル基、又は、フェニル基、４−メチルフェニル基、４−メトキシフェニル基等の、炭素数１〜６のアルキル基若しくは炭素数１〜６のアルコキシ基を置換基として有していてもよい炭素数６〜２０の芳香族炭化水素環基を表す。
Ｒｂは置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１８の芳香族炭化水素環基を表す。
置換基が複数の場合は、複数の置換基は互いに同一でも異なっていてもよい。
Ｘａの置換基としては、溶解性向上の観点から、ハロゲン原子、シアノ基、炭素数１〜６のアルキル基、少なくとも１つの水素原子がハロゲン原子で置換された炭素数１〜６のアルキル基、炭素数１〜６のアルコキシ基、ニトロ基が好ましい。
Ｘａが上述した置換基を複数有する場合は、置換基は同一でも相異なっていてもよい。
【００９６】
Ｘａとしては、下記式（ＶＩＩ−１）〜（ＶＩＩ−２９）の何れかで表される基であることが好ましく、下記式で表される基は、上述した置換基を有していてもよい。
【化３０】
2018168778.tif 000032
【００９７】
また、前述した式（Ｉ−１）中、Ｚ１〜Ｚ４は、それぞれ独立して、単結合、−Ｏ−、−Ｏ−ＣＨ２−、−ＣＨ２−Ｏ−、−Ｏ−ＣＨ２−ＣＨ２、−ＣＨ２−ＣＨ２−Ｏ−、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２０−Ｃ（＝Ｏ）−、−Ｃ（＝Ｏ）−ＮＲ２０−、−ＣＦ２−Ｏ−、−Ｏ−ＣＦ２−、−ＣＨ２−ＣＨ２−、−ＣＦ２−ＣＦ２−、−Ｏ−ＣＨ２−ＣＨ２−Ｏ−、−ＣＨ＝ＣＨ−Ｃ（＝Ｏ）−Ｏ−、−Ｏ−Ｃ（＝Ｏ）−ＣＨ＝ＣＨ−、−ＣＨ２−Ｃ（＝Ｏ）−Ｏ−、−Ｏ−Ｃ（＝Ｏ）−ＣＨ２−、−ＣＨ２−Ｏ−Ｃ（＝Ｏ）−、−Ｃ（＝Ｏ）−Ｏ−ＣＨ２−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または−Ｃ≡Ｃ−Ｒ２０を表し、Ｒ２０は、水素原子または炭素数１〜６のアルキル基を表す。
中でも、Ｚ１およびＺ４は、それぞれ独立して、−Ｃ（＝Ｏ）−Ｏ−、−Ｏ−Ｃ（＝Ｏ）−であることが好ましい。
Ｚ２およびＺ３は、それぞれ独立して、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２０Ｃ（＝Ｏ）−、−Ｃ（＝Ｏ）−ＮＲ２０−、−ＣＦ２−Ｏ−、−Ｏ−ＣＦ２−、−ＣＦ２−ＣＦ２−、−ＣＨ＝ＣＨ−Ｃ（＝Ｏ）−Ｏ−、−Ｏ−Ｃ（＝Ｏ）−ＣＨ＝ＣＨ−、−ＣＨ２−ＣＨ２−Ｃ（＝Ｏ）−Ｏ−、−Ｏ−Ｃ（＝Ｏ）−ＣＨ２−ＣＨ２−、−ＣＨ２−ＣＨ２−Ｏ−Ｃ（＝Ｏ）−、−Ｃ（＝Ｏ）−Ｏ−ＣＨ２−ＣＨ２−、−ＣＨ＝ＣＨ−、−Ｎ＝ＣＨ−、−ＣＨ＝Ｎ−、−Ｎ＝Ｃ（ＣＨ３）−、−Ｃ（ＣＨ３）＝Ｎ−、−Ｎ＝Ｎ−、または、−Ｃ≡Ｃ−であることが好ましく、−Ｃ（＝Ｏ）−Ｏ−、−Ｏ−Ｃ（＝Ｏ）−、−Ｃ（＝Ｏ）−Ｓ−、−Ｓ−Ｃ（＝Ｏ）−、−ＮＲ２０Ｃ（＝Ｏ）−、−Ｃ（＝Ｏ）−ＮＲ２０−であることが更に好ましく、−Ｃ（＝Ｏ）−Ｏ−、−Ｏ−Ｃ（＝Ｏ）−、−ＮＲ２０Ｃ（＝Ｏ）−、−Ｃ（＝Ｏ）−ＮＲ２０−であることが特に好ましく、−Ｃ（＝Ｏ）−Ｏ−、−Ｏ−Ｃ（＝Ｏ）−であることが最も好ましい。
【００９８】
また、前述した式（Ｉ−１）中、Ｇ１およびＧ２は、それぞれ独立して、炭素数１〜２０のアルキレン基、および、炭素数３〜２０のアルキレン基に含まれるメチレン基（−ＣＨ２−）の少なくとも一つが−Ｏ−または−Ｃ（＝Ｏ）−に置換された基の何れかの有機基であり、Ｇ１およびＧ２の前記有機基に含まれる水素原子は、炭素数１〜５のアルキル基、炭素数１〜５のアルコキシ基、およびハロゲン原子からなる群から選ばれる少なくとも１つの置換基により置換されていてもよい。なお、「炭素数３〜２０のアルキレン基に含まれるメチレン基（−ＣＨ２−）の少なくとも一つが−Ｏ−または−Ｃ（＝Ｏ）−に置換された基」において、−Ｏ−は、アルキレン基中の連続したメチレン基を置換しない（すなわち、−Ｏ−Ｏ−の構造を形成しない）ことが好ましく、−Ｃ（＝Ｏ）−は、アルキレン基中の連続したメチレン基を置換しない（すなわち、−Ｃ（＝Ｏ）−Ｃ（＝Ｏ）−の構造を形成しない）ことが好ましい。更に、Ｇ１およびＧ２の両末端のメチレン基（−ＣＨ２−）が−Ｏ−または−Ｃ（＝Ｏ）−に置換されることはない。
【００９９】
ここで、Ｇ１およびＧ２の有機基としては、フッ素原子で置換されていてもよい炭素数１〜２０のアルキレン基、または、フッ素原子で置換されていてもよい−（ＣＨ２）ｊ−Ｃ（＝Ｏ）−Ｏ−（ＣＨ２）ｋ−で表される基（式中、ｊ、ｋはそれぞれ２〜１２の整数を表し、好ましくは２〜８の整数を表す。）が好ましく、フッ素原子で置換されていてもよい炭素数２〜１２のアルキレン基がより好ましく、無置換の炭素数２〜１２のアルキレン基が更に好ましく、−（ＣＨ２）ｌ−で表される基（式中、ｌは２〜１２の整数を表し、好ましくは２〜８の整数を表す。）が特に好ましい。
【０１００】
また、前述した式（Ｉ−１）中、Ａ１およびＡ２は、それぞれ独立して、置換基を有していてもよい芳香族基を表し、置換基を有していてもよい炭素数２〜２０の芳香族基が好ましい。
【０１０１】
芳香族基の具体例としては、１，２−フェニレン基、１，３−フェニレン基、１，４−フェニレン基、１，４−ナフチレン基、１，５−ナフチレン基、２，６−ナフチレン基、４，４’−ビフェニレン基等の、炭素数６〜２０の芳香族炭化水素環基；フラン−２，５−ジイル基、チオフェン−２，５−ジイル基、ピリジン−２，５−ジイル基、ピラジン−２，５−ジイル基等の、炭素数２〜２０の芳香族複素環基；等が挙げられる。中でも、芳香族基としては、炭素数６〜２０の芳香族炭化水素環基が好ましく、フェニレン基がさらに好ましく、特に、下記式（ｂ）で表される１，４−フェニレン基が好ましい。
【０１０２】
【化３１】
2018168778.tif 000033
（式中、Ｒ０およびｎ２は前記と同じ意味を表し、その好適例も前記と同じである。）
【０１０３】
なお、Ｒ０を複数有する場合は、各Ｒ０は同一でも相異なっていてもよい。
【０１０４】
また、前述した式（Ｉ−１）中、Ｂ１およびＢ２は、それぞれ独立して、置換基を有していてもよい環状脂肪族基、または、置換基を有していてもよい芳香族基を表し、置換基を有していてもよい炭素数５〜２０の環状脂肪族基、または、置換基を有していてもよい炭素数２〜２０の芳香族基が好ましい。
【０１０５】
ここで、Ｂ１およびＢ２についての芳香族基は、Ａ１およびＡ２についての芳香族基と同じであり、Ｂ１およびＢ２についての芳香族基の置換基も、Ａ１およびＡ２についての芳香族基の置換基と同じである。
【０１０６】
環状脂肪族基の具体例としては、シクロペンタン−１，３−ジイル基、シクロヘキサン−１，４−ジイル基、シクロヘプタン−１，４−ジイル基、シクロオクタン−１，５−ジイル基等の炭素数５〜２０のシクロアルカンジイル基；デカヒドロナフタレン−１，５−ジイル基、デカヒドロナフタレン−２，６−ジイル基等の炭素数５〜２０のビシクロアルカンジイル基等が挙げられる。中でも、環状脂肪族基としては、置換されていてもよい炭素数５〜２０のシクロアルカンジイル基が好ましく、シクロヘキサンジイル基がより好ましく、特に、下記式（a）で表されるシクロヘキサン−１，４−ジイル基が好ましい。環状脂肪族基としては、式（ａ１）で表されるトランス体であっても、式（ａ２）で表されるシス体であっても、或いは、シス体とトランス体の混合物であってもよいが、式（ａ１）で表されるトランス体がより好ましい。
【０１０７】
【化３２】
2018168778.tif 000034
（式中、Ｒ０およびｎ２は前記と同じ意味を表し、その好適例も前記と同じである。）
【０１０８】
なお、Ｒ０を複数有する場合は、各Ｒ０は同一でも相異なっていてもよい。
【０１０９】
また、前述した式（Ｉ−１）中、Ｙ１〜Ｙ４は、それぞれ独立して、単結合、−Ｏ−、−Ｃ（＝Ｏ）−、−Ｃ（＝Ｏ）−Ｏ−、−Ｏ−Ｃ（＝Ｏ）−、−ＮＲ２１−Ｃ（＝Ｏ）−、−Ｃ（＝Ｏ）−ＮＲ２１−、−Ｏ−Ｃ（＝Ｏ）−Ｏ−、−ＮＲ２１−Ｃ（＝Ｏ）−Ｏ−、−Ｏ−Ｃ（＝Ｏ）−ＮＲ２１−、または、−ＮＲ２１−Ｃ（＝Ｏ）−ＮＲ２２−を表す。ここで、Ｒ２１およびＲ２２は、それぞれ独立して、水素原子または炭素数１〜６のアルキル基を表す。
中でも、Ｙ１〜Ｙ４は、それぞれ独立して、−Ｏ−、−Ｃ（＝Ｏ）−、−Ｃ（＝Ｏ）−Ｏ−、−Ｏ−Ｃ（＝Ｏ）−Ｏ−、または−Ｏ−Ｃ（＝Ｏ）−であることが好ましい。
Ｙ１およびＹ２が複数存在する場合、それぞれ同一であっても、相異なっていてもよい。
【０１１０】
また、前述した式（Ｉ−１）中、Ｐ１およびＰ２の一方は、水素原子または重合性基を表し、Ｐ１およびＰ２の他方は、重合性基を表す。ここで、Ｐ１およびＰ２は、それぞれ独立して、重合性基を表すことが好ましい。
ここで、Ｐ１およびＰ２の重合性基としては、例えば、アクリロイルオキシ基、メタクリロイルオキシ基等のＣＨ２＝ＣＲ1−Ｃ（＝Ｏ）−Ｏ−で表される基（Ｒ1は、水素原子、メチル基、または塩素原子を表す。）、ビニル基、ビニルエーテル基、ｐ−スチルベン基、アクリロイル基、メタクリロイル基、カルボキシル基、メチルカルボニル基、水酸基、アミド基、炭素数１〜４のアルキルアミノ基、アミノ基、エポキシ基、オキセタニル基、アルデヒド基、イソシアネート基またはチオイソシアネート基などが例示される。中でも、下式（ＩＶ）のような、ＣＨ２＝ＣＲ1−Ｃ（＝Ｏ）−Ｏ−で表される基が好ましく、ＣＨ２＝ＣＨ−Ｃ（＝Ｏ）−Ｏ−（アクリロイルオキシ基）、ＣＨ２＝Ｃ（ＣＨ３）−Ｃ（＝Ｏ）−Ｏ−（メタクリロイルオキシ基）がより好ましく、アクリロイルオキシ基がさらに好ましい。なお、重合性化合物（Ｉ−１）中に２つのＲ１が存在する場合、それらは同一でも相異なっていてもよい。さらに、Ｐ１およびＰ２は、相異なっていてもよいが、同じ重合性基であることが好ましい。
【化３３】
2018168778.tif 000035
〔式（ＩＶ）中、Ｒ１は、水素原子、メチル基または塩素原子を表す〕
【０１１１】
ここで、式（Ｉ−１）中、ｐおよびｑは、それぞれ独立して、０〜２の整数であり、それぞれ独立して、０または１が好ましく、０がより好ましい。
ｐおよびｑの両方が１である場合、前述した式（Ｉ−１）中のＢ１およびＢ２は、それぞれ独立して、置換基を有していてもよい環状脂肪族基であることが好ましく、置換基を有していてもよい炭素数５〜２０の環状脂肪族基であることがより好ましい。
【０１１２】
また、重合性化合物（Ｉ−１）は、特に限定されるものではないが、Ｘａを中心とした対称構造を有する（即ち、Ｚ２とＺ３、Ａｒ０とＡｒ１、Ｚ１とＺ４、Ａ１とＡ２、Ｙ１とＹ２、Ｂ１とＢ２、ｐとｑ、Ｙ３とＹ４、Ｇ１とＧ２、Ｐ１とＰ２が、それぞれ同一である）ことが好ましい。
【０１１３】
ここで、本発明の重合性化合物は、下記式（ＩＩＩ−１）〜（ＩＩＩ−６）のいずれかで示される重合性化合物であることが好ましく、下記式（ＶＩ−１）〜（ＶＩ−３）のいずれかで示される重合性化合物であることがより好ましい。
【化３４】
2018168778.tif 000036
〔式（ＩＩＩ−１）〜（ＩＩＩ−６）中、
Ｚ１〜Ｚ４、Ａ１、Ａ２、Ｂ１、Ｂ２、Ｙ１〜Ｙ４、Ｇ１、Ｇ２、Ｐ１、Ｐ２、Ｘａ、Ｒ０、ｎ１、ｎ２、ｎ３、ｎ４、ｐ、およびｑは、前記と同じ意味を表し、その好適例も前記と同じである。
なお、ｎ１、ｎ２、ｎ３、ｎ４は、Ｘａを挟んだ左右で同一でも相異なっていてもよい。
Ａｘ１およびＡｘ２は、それぞれ独立して、炭素数６〜３０の芳香族炭化水素環および炭素数２〜３０の芳香族複素環からなる群から選ばれる少なくとも一つの芳香環を有する有機基を表し、Ａｘ１およびＡｘ２が有する芳香環は置換基を有していてもよく、Ａｙ１およびＡｙ２は、それぞれ独立して、水素原子または置換基を有していてもよい炭素数１〜３０の有機基を表し、Ｑ１およびＱ２は、それぞれ独立して、水素原子または、炭素数１〜６のアルキル基を表す。
Ａｘ１、Ａｘ２、Ａｙ１、Ａｙ２、Ｑ１およびＱ２の具体例及び好適例は、Ａｘ，Ａｙ，Ｑと同じである。
ただし、Ｂ１、Ｂ２、Ｙ１、Ｙ２、およびＲ０が複数存在する場合、それぞれ同一であっても、相異なっていてもよい。〕
【０１１４】
【化３５】
2018168778.tif 000037
〔式（ＶＩ−１）〜（ＶＩ−３）中、Ｒ２〜Ｒ９は、それぞれ独立して、水素原子、ハロゲン原子、炭素数１〜６のアルキル基、シアノ基、ニトロ基、炭素数１〜６のフルオロアルキル基、炭素数１〜６のアルコキシ基、−ＯＣＦ３、−Ｏ−Ｃ（＝Ｏ）−Ｒｂまたは、−Ｃ（＝Ｏ）−Ｏ−Ｒｂを表し、Ｒｂは、置換基を有していてもよい炭素数１〜２０のアルキル基、置換基を有していてもよい炭素数２〜２０のアルケニル基、置換基を有していてもよい炭素数３〜１２のシクロアルキル基、または、置換基を有していてもよい炭素数５〜１８の芳香族炭化水素環基を表し、複数のＲ２〜Ｒ９同士は、すべて同一であっても、相異なっていてもよく、環を構成する少なくとも１つのＣ−Ｒ２〜Ｃ−Ｒ９は、窒素原子に置き換えられていてもよい。
Ｒ２〜Ｒ９の具体例および好適例は、式（Ｖ）のＲ２〜Ｒ５と同じである。
Ａｙ１、Ａｙ２、Ｑ１およびＱ２は、前記と同じ意味を表し、その好適例も前記と同じである。また、ｌおよびｍは、それぞれ独立して、１〜１８の整数を表す。〕
【０１１５】
上述した重合性化合物（Ｉ−１）は、既知の合成反応を組み合わせて合成することができる。即ち、様々な文献（例えば、国際公開第２０１２／１４１２４５号、国際公開第２０１２／１４７９０４号、国際公開第２０１４／０１０３２５号報、国際公開第２０１３／０４６７８１号、国際公開第２０１３／１８０２１７号、国際公開第２０１４／０６１７０９号、国際公開第２０１４／０６５１７６号、国際公開第２０１４／１２６１１３号、国際公開第２０１５／０２５７９３号、国際公開第２０１５／０６４６９８号、特開２０１５−１４０３０２号公報、国際公開第２０１５／１２９６５４号、国際公開第２０１５／１４１７８４号、国際公開第２０１６／１５９１９３号、国際公開第２０１２／１６９４２４号、国際公開第２０１２／１７６６７９号、国際公開第２０１５／１２２３８５号等に記載の方法を参照して合成できる。
【０１１６】
（２−１）重合性液晶混合物
本発明の重合性液晶混合物は、上述した重合性化合物（Ｉ−１）を主成分として含む混合物であり、当該混合物、および当該混合物を含有する重合性組成物は、後述する高分子、光学フィルムおよび光学異方体を調製する際に有利に用いることができる。前記「主成分」とは、「固形分換算で含有割合が最も多い成分」を意味する。
重合性化合物（Ｉ−１）が液晶性を示さない場合、液晶性を示す重合性化合物と混合することで、混合物が液晶性を示すようにすることができる。
前記重合性液晶混合物中における上述した重合性化合物（Ｉ−１）の混合比率としては、固形分換算で、５０質量％超１００質量％未満であることが好ましく、５５質量％以上１００質量％未満であることがより好ましく、６０質量％以上１００質量％未満であることが特に好ましい。
重合性化合物（Ｉ−１）の混合比率は、高速液体クロマトグラフィー（ＨＰＬＣ）によって測定することが可能である。
前記重合性液晶混合物中における、上述した重合性化合物（Ｉ−１）以外の成分としては、特に制限はなく、例えば、上述した重合性化合物（Ｉ−１）の調製の際に生じる副生成物、後述する下記式（Ｉ−２）で示される重合性化合物（以下、「重合性化合物（Ｉ−２）」ということがある。）、後述する共重合可能な単量体、などの上述した重合性化合物（Ｉ−１）とは異なる化学構造を有する重合性化合物が挙げられ、その好適な態様も同じである。
【０１１７】
本発明の重合性液晶混合物では、上述したように、重合性化合物（Ｉ−１）を主成分として含むが、重合性化合物（Ｉ−１）と、重合性化合物（Ｉ−１）とは異なる化学構造を有する重合性化合物とを含む場合、高速液体クロマトグラフィー（ＨＰＬＣ）によって測定された重合性化合物（Ｉ−１）の面積値が、前記重合性化合物（Ｉ−１）および前記重合性化合物（Ｉ−１）とは異なる化学構造を有する重合性化合物の面積値の総和に対して５０％よりも大きい値であることが好ましく、５５％以上１００％未満であることがより好ましく、６０％以上１００％未満であることが特に好ましい。
【０１１８】
前記面積値が５０％よりも大きい値であることで、長波長側の逆波長分散性を確保しつつ、短波長側の逆波長分散性を向上させることができ、明度および彩度のバランスが良好な光学フィルム等を製造することが可能となり、前記面積値がより好ましい範囲又は特に好ましい範囲であることで、長波長側の逆波長分散性を確保しつつ、短波長側の逆波長分散性を向上させることができ、明度および彩度のバランスがより良好な光学フィルム等を製造することが可能となる。
【０１１９】
（２−２）重合性化合物（Ｉ−２）
重合性化合物（Ｉ−２）は、下記式（Ｉ−２）で示される。
【化３６】
2018168778.tif 000038
〔式（Ｉ−２）中、
Ａｒ２は、前記Ａｒ０、Ａｒ１と同じ意味を表し、その好適例も同じであり、
Ｚ５およびＺ６は、それぞれ独立して、前記Ｚ１〜Ｚ４と同じ意味を表し、その好適例も同じであり、
Ａ３、Ａ４、Ｂ３、およびＢ４は、それぞれ独立して、前記Ｂ１、およびＢ２と同じ意味を表し、その好適例も同じであり、
Ｙ５〜Ｙ８は、それぞれ独立して、前記Ｙ１〜Ｙ４と同じ意味を表し、その好適例も同じであり、
Ｇ３およびＧ４は、それぞれ独立して、前記Ｇ１およびＧ２と同じ意味を表し、その好適例も同じであり、
Ｐ３およびＰ４は、それぞれ独立して、前記Ｐ１およびＰ２と同じ意味を表し、その好適例も同じであり、
ｐ１およびｑ１は、それぞれ独立して、前記ｐおよびｑと同じ意味を表し、その好適例も同じである。
ただし、Ｂ３〜Ｂ４およびＹ５〜Ｙ６が複数存在する場合、それぞれ同一であっても、相異なっていてもよい。〕
【０１２０】
本発明の重合性液晶混合物では、重合性化合物（Ｉ−１）と、重合性化合物（Ｉ−２）とを含む場合、高速液体クロマトグラフィー（ＨＰＬＣ）によって測定された前記重合性化合物（Ｉ−１）の面積値が、前記重合性化合物（Ｉ−１）および前記重合性化合物（Ｉ−２）の面積値の総和に対して５０％よりも大きい値であることが好ましく、５５質量％以上１００質量％未満であることがより好ましく、６０質量％以上１００質量％未満であることが特に好ましい。
【０１２１】
前記面積値が５０％よりも大きい値であることで、長波長側の逆波長分散性を確保しつつ、短波長側の逆波長分散性を向上させることができ、明度および彩度のバランスがより良好な光学フィルム等を製造することが可能となり、前記面積値がより好ましい範囲又は特に好ましい範囲であることで、長波長側の逆波長分散性を確保しつつ、短波長側の逆波長分散性を向上させることができ、明度および彩度のバランスがより良好な光学フィルム等を製造することが可能となる。
【０１２２】
（２−３）重合性組成物
上記重合性組成物は、少なくとも重合性化合物（Ｉ−１）と、重合開始剤とを含み、好ましくは、上述した重合性液晶混合物（重合性化合物（Ｉ−１）を主成分として含む混合物）と、重合開始剤と、溶媒とを含有する。
なお、上記重合性組成物は、後述するように、本発明の高分子、光学フィルム、光学異方体の製造原料として有用である。そして、本発明の重合性組成物によれば、長波長側の逆波長分散性を確保しつつ、短波長側の逆波長分散性を向上させることができ、明度および彩度のバランスがより良好な光学フィルム等を良好に製造することができる。
【０１２３】
ここで、重合開始剤は、重合性組成物に含まれている重合性化合物（Ｉ−１）の重合反応をより効率的に行う観点から配合される。
そして、用いる重合開始剤としては、ラジカル重合開始剤、アニオン重合開始剤、カチオン重合開始剤等が挙げられる。
【０１２４】
ラジカル重合開始剤としては、加熱することにより、重合性化合物の重合を開始し得る活性種が発生する化合物である熱ラジカル発生剤；や、可視光線、紫外線（ｉ線など）、遠紫外線、電子線、Ｘ線等の露光光の露光により、重合性化合物の重合を開始しえる活性種が発生する化合物である光ラジカル発生剤；のいずれも使用可能であるが、光ラジカル発生剤を使用するのが好適である。
【０１２５】
光ラジカル発生剤としては、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、キサントン系化合物、ジアゾ系化合物、イミドスルホナート系化合物等を挙げることができる。これらの化合物は、露光によって活性ラジカルまたは活性酸、あるいは活性ラジカルと活性酸の両方を発生する成分である。光ラジカル発生剤は、一種単独で、あるいは２種以上を組み合わせて用いることができる。
【０１２６】
アセトフェノン系化合物の具体例としては、２−ヒドロキシ−２−メチル−１−フェニルプロパン−１−オン、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、１−ヒドロキシシクロヘキシル・フェニルケトン、２，２−ジメトキシ−１，２−ジフェニルエタン−１−オン、１−〔４−（フェニルチオ）フェニル〕−オクタン−１，２−ジオン２−（Ｏ−ベンゾイルオキシム）等を挙げることができる。
【０１２７】
ビイミダゾール系化合物の具体例としては、２，２’−ビス（２−クロロフェニル）−４，４’，５，５’−テトラキス（４−エトキシカルボニルフェニル）−１，２’−ビイミダゾール、２，２’−ビス（２−ブロモフェニル）−４，４’，５，５’−テトラキス（４−エトキシカルボニルフェニル）−１，２’−ビイミダゾール、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール、２，２’−ビス（２−ブロモフェニル）−４，４’，５，５’−テトラフェニル−１，２’−ビイミダゾール、２，２’−ビス（２，４−ジブロモフェニル）−４，４’，５，５’−テトラフェニル−１，２’−ビイミダゾール、２，２’−ビス（２，４，６−トリブロモフェニル）−４，４’，５，５’−テトラフェニル−１，２’−ビイミダゾール等を挙げることができる。
【０１２８】
なお、本発明においては、光重合開始剤（光ラジカル発生剤）としてビイミダゾール系化合物を用いる場合、水素供与体を併用することが、感度をさらに改良することができる点で好ましい。
ここで、「水素供与体」とは、露光によりビイミダゾール系化合物から発生したラジカルに対して、水素原子を供与することができる化合物を意味する。水素供与体としては、下記で定義するメルカプタン系化合物、アミン系化合物等が好ましい。
【０１２９】
メルカプタン系化合物の具体例としては、２−メルカプトベンゾチアゾール、２−メルカプトベンゾオキサゾール、２−メルカプトベンゾイミダゾール、２，５−ジメルカプト−１，３，４−チアジアゾール、２−メルカプト−２，５−ジメチルアミノピリジン等を挙げることができる。アミン系化合物としては、４，４’−ビス（ジメチルアミノ）ベンゾフェノン、４，４’−ビス（ジエチルアミノ）ベンゾフェノン、４−ジエチルアミノアセトフェノン、４−ジメチルアミノプロピオフェノン、エチル−４−ジメチルアミノベンゾエート、４−ジメチルアミノ安息香酸、４−ジメチルアミノベンゾニトリル等を挙げることができる。
【０１３０】
トリアジン系化合物の具体例としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン系化合物を挙げることができる。
【０１３１】
Ｏ−アシルオキシム系化合物の具体例としては、１−〔４−（フェニルチオ）フェニル〕−ヘプタン−１，２−ジオン２−（Ｏ−ベンゾイルオキシム）、１−〔４−（フェニルチオ）フェニル〕−オクタン−１，２−ジオン２−（Ｏ−ベンゾイルオキシム）、１−〔４−（ベンゾイル）フェニル〕−オクタン−１，２−ジオン２−（Ｏ−ベンゾイルオキシム）、１−［９−エチル−６−（２−メチルベンゾイル）−９Ｈ−カルバゾール−３−イル］−エタノン１−（Ｏ−アセチルオキシム）、１−［９−エチル−６−（３−メチルベンゾイル）−９Ｈ−カルバゾール−３−イル］−エタノン１−（Ｏ−アセチルオキシム）、１−（９−エチル−６−ベンゾイル−９Ｈ−カルバゾール−３−イル）−エタノン１−（Ｏ−アセチルオキシム）、エタノン−１−［９−エチル−６−（２−メチル−４−テトラヒドロフラニルベンゾイル）−９Ｈ−カルバゾール−３−イル］−１−（Ｏ−アセチルオキシム）、エタノン−１−〔９−エチル−６−（２−メチル−４−テトラヒドロピラニルベンゾイル）−９Ｈ−カルバゾール−３−イル〕−１−（Ｏ−アセチルオキシム）、エタノン−１−〔９−エチル−６−（２−メチル−５−テトラヒドロフラニルベンゾイル）−９Ｈ−カルバゾール−３−イル〕−１−（Ｏ−アセチルオキシム）、エタノン−１−〔９−エチル−６−（２−メチル−５−テトラヒドロピラニルベンゾイル）−９Ｈ−カルバゾール−３−イル〕−１−（Ｏ−アセチルオキシム）、エタノン−１−〔９−エチル−６−｛２−メチル−４−（２，２−ジメチル−１，３−ジオキソラニル）ベンゾイル｝−９Ｈ−カルバゾール−３−イル〕−１−（Ｏ−アセチルオキシム）、エタノン−１−［９−エチル−６−（２−メチル−４−テトラヒドロフラニルメトキシベンゾイル）−９Ｈ−カルバゾール−３−イル］−１−（Ｏ−アセチルオキシム）、エタノン−１−〔９−エチル−６−（２−メチル−４−テトラヒドロピラニルメトキシベンゾイル）−９Ｈ−カルバゾール−３−イル〕−１−（Ｏ−アセチルオキシム）、エタノン−１−〔９−エチル−６−（２−メチル−５−テトラヒドロフラニルメトキシベンゾイル）−９Ｈ−カルバゾール−３−イル〕−１−（Ｏ−アセチルオキシム）、エタノン−１−［９−エチル−６−（２−メチルベンゾイル）−９Ｈ−カルバゾール−３−イル］−１−（Ｏ−アセチルオキシム）、エタノン−１−〔９−エチル−６−（２−メチル−５−テトラヒドロピラニルメトキシベンゾイル）−９Ｈ−カルバゾール−３−イル〕−１−（Ｏ−アセチルオキシム）、エタノン−１−〔９−エチル−６−｛２−メチル−４−（２，２−ジメチル−１，３−ジオキソラニル）メトキシベンゾイル｝−９Ｈ−カルバゾール−３−イル〕−１−（Ｏ−アセチルオキシム）等を挙げることができる。
【０１３２】
また、光ラジカル発生剤として、市販品をそのまま用いることもできる。具体例としては、ＢＡＳＦ社製の、商品名：Ｉｒｇａｃｕｒｅ９０７、商品名：Ｉｒｇａｃｕｒｅ１８４、商品名：Ｉｒｇａｃｕｒｅ３６９、商品名：Ｉｒｇａｃｕｒｅ６５１、商品名：Ｉｒｇａｃｕｒｅ８１９、商品名：Ｉｒｇａｃｕｒｅ９０７、および、商品名：ＩｒｇａｃｕｒｅＯＸＥ０２、並びに、ＡＤＥＫＡ社製の、商品名：アデカアークルズＮ１９１９Ｔ等が挙げられる。
【０１３３】
前記アニオン重合開始剤としては、アルキルリチウム化合物；ビフェニル、ナフタレン、ピレン等の、モノリチウム塩またはモノナトリウム塩；ジリチウム塩やトリリチウム塩等の多官能性開始剤；等が挙げられる。
【０１３４】
また、前記カチオン重合開始剤としては、硫酸、リン酸、過塩素酸、トリフルオロメタンスルホン酸等のプロトン酸；三フッ化ホウ素、塩化アルミニウム、四塩化チタン、四塩化スズのようなルイス酸；芳香族オニウム塩または芳香族オニウム塩と、還元剤との併用系；が挙げられる。
【０１３５】
これらの重合開始剤は一種単独で、または二種以上を組み合わせて用いることができる。
【０１３６】
なお、上記重合性組成物において、重合開始剤の配合割合は、重合性組成物に含まれる重合性化合物１００質量部に対し、通常、０．１〜３０質量部、好ましくは０．５〜１０質量部である。
【０１３７】
また、上記重合性組成物には、表面張力を調整するために、界面活性剤を配合するのが好ましい。当該界面活性剤としては、特に限定はないが、通常、ノニオン系界面活性剤が好ましい。当該ノニオン系界面活性剤としては、市販品を用いればよく、例えば、含フッ素基、親水性基、および親油性基含有オリゴマーであるノニオン系界面活性剤、例えば、ＡＧＣセイミケミカル社製のサーフロンシリーズ（Ｓ２４２、Ｓ２４３、Ｓ３８６、Ｓ６１１、Ｓ６５１など）、ＤＩＣ社製のメガファックシリーズ（Ｆ２５１、Ｆ５５４、Ｆ５５６、Ｆ５６２、ＲＳ−７５、ＲＳ−７６−Ｅなど）、ネオス社製のフタージェントシリーズ（ＦＴＸ６０１ＡＤ、ＦＴＸ６０２Ａ、ＦＴＸ６０１ＡＤＨ２、ＦＴＸ６５０Ａなど）等が挙げられる。また、これらの界面活性剤は、１種類を単独で用いてもよく、２種類以上を任意の比率で組み合わせて用いてもよい。
ここで、上記重合性組成物において、界面活性剤の配合割合は、重合性組成物に含まれる重合性化合物１００質量部に対し、通常、０．０１〜１０質量部、好ましくは０．０１〜２質量部である。
【０１３８】
更に、上記重合性組成物には、重合性化合物、重合開始剤、界面活性剤の他、本発明の効果に影響が出ない範囲で、他の成分が更に含まれていてもよい。他の成分としては、金属、金属錯体、染料、顔料、蛍光材料、燐光材料、レベリング剤、チキソ剤、ゲル化剤、多糖類、紫外線吸収剤、赤外線吸収剤、抗酸化剤、イオン交換樹脂、酸化チタン等の金属酸化物等が挙げられる。
また、他の成分としては、他の共重合可能な単量体も挙げられる。具体的には、特に限定されるものではなく、例えば、４−（２−メタクリロイルオキシエチルオキシ）安息香酸−４’−メトキシフェニル、４−（６−メタクリロイルオキシヘキシルオキシ）安息香酸ビフェニル、４−（２−アクリロイルオキシエチルオキシ）安息香酸−４’−シアノビフェニル、４−（２−メタクリロリルオキシエチルオキシ）安息香酸−４’−シアノビフェニル、４−（２−メタクリロリルオキシエチルオキシ）安息香酸−３’，４’−ジフルオロフェニル、４−（２−メタクリロイルオキシエチルオキシ）安息香酸ナフチル、４−アクリロイルオキシ−４’−デシルビフェニル、４−アクリロイルオキシ−４’−シアノビフェニル、４−（２−アクリロイルオキシエチルオキシ）−４’−シアノビフェニル、４−（２−メタクリロイルオキシエチルオキシ）−４’−メトキシビフェニル、４−（２−メタクリロイルオキシエチルオキシ）−４’−（４’’−フルオロベンジルオキシ）−ビフェニル、４−アクリロイルオキシ−４’−プロピルシクロヘキシルフェニル、４−メタクリロイル−４’−ブチルビシクロヘキシル、４−アクリロイル−４’−アミルトラン、４−アクリロイル−４’−（３，４−ジフルオロフェニル）ビシクロヘキシル、４−（２−アクリロイルオキシエチル）安息香酸（４−アミルフェニル）、４−（２−アクリロイルオキシエチル）安息香酸（４−（４’−プロピルシクロヘキシル）フェニル）、商品名「ＬＣ−２４２」（ＢＡＳＦ社製）、トランス−１，４−ビス[４−[６−（アクリロイルオキシ）ヘキシルオキシ]フェニル]シクロヘキサンジカルボキシレート、並びに、特開２００７−００２２０８号公報、特開２００９−１７３８９３号公報、特開２００９−２７４９８４号公報、特開２０１０−０３０９７９号公報、特開２０１０−０３１２２３号公報、特開２０１１−００６３６０号公報および特開２０１０−２４４３８号公報、国際公開第２０１２／１４１２４５号、国際公開第２０１２／１４７９０４号、国際公開第２０１２／１６９４２４号、国際公開第２０１２／７６６７９号、国際公開第２０１３／１８０２１７号、国際公開第２０１４／０１０３２５号、国際公開第２０１４／０６１７０９号、国際公開第２０１４／０６５１７６号、国際公開第２０１４／１２６１１３号、国際公開第２０１５／０２５７９３号、国際公開第２０１５／０６４６９８号、国際公開第２０１５／１２２３８４号、国際公開第２０１５／１２２３８５号に開示されている化合物等の共重合可能な単量体が挙げられる。
これらの他の成分の配合割合は、重合性組成物に含まれる重合性化合物１００質量部に対し、通常、０．００５〜５０質量部である。
【０１３９】
上記重合性組成物は、通常、重合性化合物、重合開始剤、および、所望により配合される他の成分等の所定量を、適当な有機溶媒に混合・溶解させることにより、調製することができる。
【０１４０】
用いる有機溶媒としては、シクロペンタノン、シクロヘキサノン、メチルエチルケトン等のケトン類；酢酸ブチル、酢酸アミル等の酢酸エステル類；クロロホルム、ジクロロメタン、ジクロロエタン等のハロゲン化炭化水素類；１，４−ジオキサン、シクロペンチルメチルエーテル、テトラヒドロフラン、テトラヒドロピラン、１，３−ジオキソラン等のエーテル類；等が挙げられる。
【０１４１】
（３）高分子
本発明の高分子は、上述した重合性化合物（Ｉ−１）、上述した重合性液晶混合物、または、上述した重合性組成物を重合して得られるものである。
ここで、「重合」とは、通常の重合反応のほか、架橋反応を含む広い意味での化学反応を意味するものとする。
そして、本発明の高分子は、通常、重合性化合物（Ｉ−１）に由来する単量体単位（例えば、繰り返し単位（Ｉ−１）’）を有している。
以下に、一例として、Ｐ１およびＰ２としてＣＨ２＝ＣＲ1−Ｃ（＝Ｏ）−Ｏ−で表される重合性基を有する重合性化合物（Ｉ−１）を用いた場合の繰り返し単位（Ｉ−１）’の構造を示す。
【化３７】
2018168778.tif 000039
〔式（Ｉ−１）’中のＡｒ０、Ａｒ１、Ｚ１、Ｚ２、Ｚ３、Ｚ４、Ａ１、Ａ２、Ｂ１、Ｂ２、Ｙ１、Ｙ２、Ｙ３、Ｙ４、Ｇ１、Ｇ２、Ｒ１、ｐ、およびｑは、前記と同じ意味であり、その好適例も同じである。〕
【０１４２】
なお、本発明の高分子は、上述した重合性化合物（Ｉ−１）、または、上述した重合性液晶混合物を用いて調製しているので、光学フィルム等の構成材料として良好に用いることができる。
【０１４３】
また、本発明の高分子は、特に限定されることなく、フィルム状、粉体状、粉体が集合した層状などの用途に応じた任意の形状にして使用することができる。
具体的には、高分子のフィルムは、後述する光学フィルムおよび光学異方体の構成材料として良好に用いることができ、高分子の粉は、塗料、偽造防止物品、セキュリティ物品等に利用することができ、高分子の粉よりなる層は、光学異方体の構成材料として良好に用いることができる。
【０１４４】
そして、本発明の高分子は、具体的には、（α）適当な有機溶媒の存在下、上述した重合性化合物（Ｉ−１）、上述した重合性液晶混合物、または、上述した重合性組成物の重合反応を行った後、目的とする高分子を単離し、得られる高分子を適当な有機溶媒に溶解して溶液を調製し、この溶液を適当な基板上に塗工して得られた塗膜を乾燥後、所望により加熱することにより得る方法、（β）上述した重合性化合物（Ｉ−１）、上述した重合性液晶混合物、または、上述した重合性組成物を有機溶媒に溶解し、この溶液を、公知の塗工法により基板上に塗布した後、脱溶媒し、次いで加熱または活性エネルギー線を照射することにより重合反応を行う方法等により好適に製造することができる。なお、上述した重合性化合物（Ｉ−１）を単独で重合してもよい。
【０１４５】
前記（α）の方法において重合反応に用いる有機溶媒としては、不活性なものであれば、特に制限されない。例えば、トルエン、キシレン、メシチレン等の芳香族炭化水素；シクロヘキサノン、シクロペンタノン、メチルエチルケトン等のケトン類；酢酸ブチル、酢酸アミル等の酢酸エステル類；クロロホルム、ジクロロメタン、ジクロロエタン等のハロゲン化炭化水素類；シクロペンチルメチルエーテル、テトラヒドロフラン、テトラヒドロピラン等のエーテル類；等が挙げられる。
これらの中でも、取り扱い性に優れる観点から、沸点が６０〜２５０℃のものが好ましく、６０〜１５０℃のものがより好ましい。
【０１４６】
また、前記（α）の方法において、単離した高分子を溶解するための有機溶媒、および、前記（β）の方法で用いる有機溶媒としては、アセトン、メチルエチルケトン、メチルイソブチルケトン、シクロペンタノン、シクロヘキサノン等のケトン系溶剤；酢酸ブチル、酢酸アミル等のエステル系溶剤；ジクロロメタン、クロロホルム、ジクロロエタン等のハロゲン化炭化水素系溶剤；テトラヒドロフラン、テトラヒドロピラン、１，２−ジメトキシエタン、１，４−ジオキサン、シクロペンチルメチルエーテル、１，３−ジオキソラン等のエーテル系溶剤；Ｎ，Ｎ−ジメチルホルムアミド、Ｎ，Ｎ−ジメチルアセトアミド、ジメチルスルホキシド、γ−ブチロラクトン、Ｎ−メチルピロリドン等の非プロトン性極性溶剤；等が挙げられる。これらの中でも、取り扱いが容易な点から、溶媒の沸点が６０〜２００℃のものが好ましい。これらの溶剤は単独でも用いてもよく、２種以上を組み合わせて用いてもよい。
【０１４７】
前記（α）および（β）の方法において用いる基板としては、有機、無機を問わず、公知慣用の材質のものを使用することができる。例えば、有機材料としては、ポリシクロオレフィン〔例えば、ゼオネックス、ゼオノア（登録商標；日本ゼオン社製）、アートン（登録商標；ＪＳＲ社製）、および、アペル（登録商標；三井化学社製）〕、ポリエチレンテレフタレート、ポリカーボネート、ポリイミド、ポリアミド、ポリメタクリル酸メチル、ポリスチレン、ポリ塩化ビニル、ポリテトラフルオロエチレン、セルロース、三酢酸セルロース、ポリエーテルスルホン等が挙げられ、無機材料としては、シリコン、ガラス、方解石等が挙げられる。
また、用いる基板は、単層のものであっても、積層体であってもよい。
基板としては、有機材料からなる基板が好ましく、有機材料をフィルム状にした樹脂フィルムが更に好ましい。
なお、基板としては、後述する光学異方体の作製に用いられる基板等も挙げられる。
【０１４８】
また、（α）の方法において高分子の溶液を基板に塗布する方法、および、（β）の方法において重合反応用の溶液を基板に塗布する方法としては、公知の方法を用いることができる。具体的には、例えば、カーテンコーティング法、押し出しコーティング法、ロールコーティング法、スピンコーティング法、ディップコーティング法、バーコーティング法、スプレーコーティング法、スライドコーティング法、印刷コーティング法、グラビアコーティング法、ダイコーティング法、キャップコーティング法等を用いることができる。
【０１４９】
更に、前記（α）および（β）の方法における乾燥または脱溶媒の方法としては、自然乾燥、加熱乾燥、減圧乾燥、減圧加熱乾燥等を用いることができる。
乾燥温度は、溶媒を脱溶媒することができれば、特に制限はないが、下限温度に関しては、一定の温度を安定的に得られるという観点から、５０℃以上であることが好ましく、７０℃以上であることがより好ましい。
乾燥温度の上限温度に関しては、基板に悪影響を与えない範囲という観点から、２００℃以下であることが好ましく、１９５℃以下であることがより好ましい。
【０１５０】
また、上述した重合性化合物（Ｉ−１）、上述した重合性液晶混合物、または上述した重合性組成物を重合させる方法としては、活性エネルギー線を照射する方法や熱重合法等が挙げられるが、加熱を必要とせず、室温で反応が進行することから活性エネルギー線を照射する方法が好ましい。なかでも、操作が簡便なことから、紫外線等の光を照射する方法が好ましい。
紫外線等の光を照射する温度は、液晶相を維持できる温度であれば、特に制限はないが、下限温度に関しては、光重合を安定的に進行させることができるという観点から、１５℃以上であることが好ましく、２０℃以上であることがより好ましい。
紫外線等の光を照射する温度の上限温度に関しては、基板に悪影響を与えない範囲という観点から、２００℃以下であることが好ましく、１９５℃以下であることがより好ましい。
【０１５１】
ここで、光の照射時の温度は、３０℃以下とすることが好ましい。光照射強度は、通常、１Ｗ／ｍ２〜１０ｋＷ／ｍ２の範囲、好ましくは５Ｗ／ｍ２〜２ｋＷ／ｍ２の範囲である。
【０１５２】
上述のようにして得られた高分子は、基板から転写して使用することも、基板から剥離して単体で使用することも、基板から剥離せずにそのまま光学フィルム等の構成材料等として使用することもできる。
また、基板から剥離した高分子は、既知の方法で粉砕して粉体状にしてから使用することもできる。
【０１５３】
以上のようにして得られる本発明の高分子の数平均分子量は、好ましくは５００〜５００，０００、更に好ましくは５，０００〜３００，０００である。該数平均分子量がかかる範囲にあれば、高い硬度が得られ、取り扱い性にも優れるため望ましい。高分子の数平均分子量は、単分散のポリスチレンを標準試料とし、テトラヒドロフランを溶離液としてゲルパーミエーションクロマトグラフィー（ＧＰＣ）により測定することができる。
【０１５４】
そして、本発明の高分子によれば、長波長側の逆波長分散性を確保しつつ、短波長側の逆波長分散性を向上させることができる、明度および彩度のバランスがより良好な光学フィルム等を得ることができる。
【０１５５】
（４）光学フィルム
本発明の光学フィルムは、本発明の高分子および／又は重合性化合物を用いて形成され、光学的な機能を有する層を含む。光学的な機能とは、単なる透過、反射、屈折、複屈折などを意味する。そして、本発明の光学フィルムは、本発明の高分子を光学的な機能を有する層の主たる構成材料とする光学フィルムであるか、或いは、光学的な機能を有する層が本発明の重合性化合物を含有する光学フィルムでありうる。好ましくは、本発明の高分子を構成材料とする光学フィルムは、光学的な機能を有する層の全構成成分を１００質量％とした場合に本発明の高分子の占有割合が５０質量％超である。また、好ましくは、本発明の重合性化合物を含む光学フィルムは、光学的な機能を有する層の全構成成分を１００質量％とした場合に、本発明の重合性化合物を０．０１質量％以上含有する。
【０１５６】
ここで、本発明の光学フィルムは、配向膜を有していてもよい配向基板上に形成されたままの形態（配向基板／（配向膜）／光学フィルム）、配向基板とは異なる透明基板フィルム等に光学フィルムを転写した形態（透明基板フィルム／光学フィルム）、または、光学フィルムに自己支持性がある場合には光学フィルム単層形態（光学フィルム）のいずれの形態であってもよい。
なお、配向膜および配向基板としては、後述する光学異方体と同じ基板および配向膜を用いることができる。
【０１５７】
そして、本発明の光学フィルムは、（Ａ）本発明の重合性化合物を含む溶液、または、重合性液晶混合物の溶液を配向基板上に塗布し、得られた塗膜を乾燥し、熱処理（液晶の配向）、並びに、光照射および／または加熱処理（重合）を行う方法や、（Ｂ）本発明の重合性化合物、または重合性液晶混合物を重合して得られる液晶性高分子の溶液を配向基板上に塗布し、任意に得られた塗膜を乾燥する方法や、（Ｃ）本発明の重合性化合物および樹脂を含む溶液を配向基板上に塗布し、得られた塗膜を乾燥する方法により製造することができる。
【０１５８】
本発明の光学フィルムは、光学異方体、液晶表示素子用配向膜、カラーフィルター、ローパスフィルター、光偏光プリズム、各種光フィルター等に用いることができる。
【０１５９】
なお、本発明の光学フィルムは、Ｍｕｅｌｌｅｒ  Ｍａｔｒｉｘ  Ｐｏｌａｒｉｍｅｔｅｒ  Ａｘｏｓｃａｎで測定した波長４００ｎｍ、４１０ｎｍ、４２０ｎｍ、４３０ｎｍ、４４０ｎｍ、４５０ｎｍ、５５０ｎｍ、６００ｎｍ、６５０ｎｍ、７００ｎｍ、７５０ｎｍ、８００ｎｍにおける位相差から求められる、下記波長分散比が理想値に近いことが好ましい。具体的には、４００ｎｍにおける波長分散比の理想値は０．７２７３であり、４１０ｎｍにおける波長分散比の理想値は０．７４５５であり、４２０ｎｍにおける波長分散比の理想値は０．７６３６であり、４３０ｎｍにおける波長分散比の理想値は０．７８１８であり、４４０ｎｍにおける波長分散比の理想値は０．８０００であり、４５０ｎｍにおける波長分散比の理想値は０．８１８２であり、６００ｎｍにおける波長分散比の理想値は１．０９０９であり、６５０ｎｍにおける波長分散比の理想値は１．１８１８であり、７００ｎｍにおける波長分散比の理想値は１．２７２７であり、７５０ｎｍにおける波長分散比の理想値は１．３６３６であり、８００ｎｍにおける波長分散比の理想値は１．４５４５である。
また、本発明の光学フィルムにおいて、４２０ｎｍにおける波長分散比が０．６０〜０．８２であることが好ましく、４４０ｎｍにおける波長分散比が０．７５〜０．８５であることが好ましい。
（４００ｎｍにおける波長分散比）＝（４００ｎｍにおける位相差値）／（５５０ｎｍにおける位相差値）
（４１０ｎｍにおける波長分散比）＝（４１０ｎｍにおける位相差値）／（５５０ｎｍにおける位相差値）
（４２０ｎｍにおける波長分散比）＝（４２０ｎｍにおける位相差値）／（５５０ｎｍにおける位相差値）
（４３０ｎｍにおける波長分散比）＝（４３０ｎｍにおける位相差値）／（５５０ｎｍにおける位相差値）
（４４０ｎｍにおける波長分散比）＝（４４０ｎｍにおける位相差値）／（５５０ｎｍにおける位相差値）
（４５０ｎｍにおける波長分散比）＝（４５０ｎｍにおける位相差値）／（５５０ｎｍにおける位相差値）
（６００ｎｍにおける波長分散比）＝（６００ｎｍにおける位相差値）／（５５０ｎｍにおける位相差値）
（６５０ｎｍにおける波長分散比）＝（６５０ｎｍにおける位相差値）／（５５０ｎｍにおける位相差値）
（７００ｎｍにおける波長分散比）＝（７００ｎｍにおける位相差値）／（５５０ｎｍにおける位相差値）
（７５０ｎｍにおける波長分散比）＝（７５０ｎｍにおける位相差値）／（５５０ｎｍにおける位相差値）
（８００ｎｍにおける波長分散比）＝（８００ｎｍにおける位相差値）／（５５０ｎｍにおける位相差値）
【０１６０】
本発明の光学フィルムにおいて、明度が最も低くなる位相差と彩度が最も低くなる位相差との差としては、特に限定されることなく、例えば、５．５ｎｍ以下であり、３．５ｎｍ以下であることが好ましい。
【０１６１】
（５）光学異方体
本発明の光学異方体は、本発明の高分子を構成材料とする層を有する。
本発明の光学異方体は、例えば、基板上に配向膜を形成し、該配向膜上に、さらに、本発明の高分子からなる層（液晶層）を形成することによって、得ることができる。なお、本発明の光学異方体は、基板上に本発明の高分子からなる層（液晶層）を直接形成したものであってもよいし、本発明の高分子からなる層（液晶層）のみからなるものであってもよい。
なお、高分子からなる層は、フィルム状の高分子からなるものであってもよいし、粉体状の高分子の集合体であってもよい。
【０１６２】
ここで、配向膜は、重合性化合物を面内で一方向に配向規制するために基板の表面に形成される。
配向膜は、ポリイミド、ポリビニルアルコール、ポリエステル、ポリアリレート、ポリアミドイミド、ポリエーテルイミド等のポリマーを含有する溶液（配向膜用組成物）を基板上に膜状に塗布し、乾燥させ、そして一方向にラビング処理等することで、得ることができる。
配向膜の厚さは０．００１〜５μｍであることが好ましく、０．００１〜１．０μｍであることがさらに好ましい。
【０１６３】
ラビング処理の方法は、特に制限されないが、例えばナイロン等の合成繊維、木綿等の天然繊維からなる布やフェルトを巻き付けたロールで一定方向に配向膜を擦る方法が挙げられる。ラビング処理した時に発生する微粉末（異物）を除去して配向膜の表面を清浄な状態とするために、ラビング処理後に配向膜をイソプロピルアルコール等によって洗浄することが好ましい。
また、ラビング処理する方法以外に、配向膜の表面に偏光紫外線を照射する方法によっても、面内で一方向に配向規制する機能を持たせることができる。
【０１６４】
配向膜を形成する基板としては、ガラス基板、合成樹脂フィルムからなる基板等が挙げられる。前記合成樹脂としては、アクリル樹脂、ポリカーボネート樹脂、ポリエーテルスルホン樹脂、ポリエチレンテレフタレート樹脂、ポリイミド樹脂、ポリメチルメタクリレート樹脂、ポリスルホン樹脂、ポリアリレート樹脂、ポリエチレン樹脂、ポリスチレン樹脂、ポリ塩化ビニル樹脂、二酢酸セルロース、三酢酸セルロース、および、脂環式オレフィンポリマーなどの熱可塑性樹脂が挙げられる。
【０１６５】
脂環式オレフィンポリマーとしては、特開平０５−３１０８４５号公報、米国特許第５１７９１７１号明細書に記載されている環状オレフィンランダム多元共重合体、特開平０５−９７９７８号公報、米国特許第５２０２３８８号明細書に記載されている水素添加重合体、特開平１１−１２４４２９号公報（国際公開９９／２０６７６号）に記載されている熱可塑性ジシクロペンタジエン系開環重合体およびその水素添加物等が挙げられる。
【０１６６】
本発明において、配向膜上に本発明の高分子からなる液晶層を形成する方法としては、前記本発明の高分子の項で記載したのと同じ方法（前記（α）および（β））が挙げられる。
得られる液晶層の厚みは、特に制限はないが、通常１〜１０μｍである。
【０１６７】
なお、本発明の光学異方体の一種としては、特に限定されることなく、位相差板、視野角拡大板等が挙げられる。
【０１６８】
なお、本発明の光学異方体は、Ｍｕｅｌｌｅｒ  Ｍａｔｒｉｘ  Ｐｏｌａｒｉｍｅｔｅｒ  Ａｘｏｓｃａｎで測定した波長４００ｎｍ、４１０ｎｍ、４２０ｎｍ、４３０ｎｍ、４４０ｎｍ、４５０ｎｍ、５５０ｎｍ、６００ｎｍ、６５０ｎｍ、７００ｎｍ、７５０ｎｍ、８００ｎｍにおける位相差から求められる、下記波長分散比が理想値に近いことが好ましい。具体的には、４００ｎｍにおける波長分散比の理想値は０．７２７３であり、４１０ｎｍにおける波長分散比の理想値は０．７４５５であり、４２０ｎｍにおける波長分散比の理想値は０．７６３６であり、４３０ｎｍにおける波長分散比の理想値は０．７８１８であり、４４０ｎｍにおける波長分散比の理想値は０．８０００であり、４５０ｎｍにおける波長分散比の理想値は０．８１８２であり、６００ｎｍにおける波長分散比の理想値は１．０９０９であり、６５０ｎｍにおける波長分散比の理想値は１．１８１８であり、７００ｎｍにおける波長分散比の理想値は１．２７２７であり、７５０ｎｍにおける波長分散比の理想値は１．３６３６であり、８００ｎｍにおける波長分散比の理想値は１．４５４５である。
また、本発明の光学異方体において、４２０ｎｍにおける波長分散比が０．６０〜０．８２であることが好ましく、４４０ｎｍにおける波長分散比が０．７５〜０．８５であることが好ましい。
（４００ｎｍにおける波長分散比）＝（４００ｎｍにおける位相差値）／（５５０ｎｍにおける位相差値）
（４１０ｎｍにおける波長分散比）＝（４１０ｎｍにおける位相差値）／（５５０ｎｍにおける位相差値）
（４２０ｎｍにおける波長分散比）＝（４２０ｎｍにおける位相差値）／（５５０ｎｍにおける位相差値）
（４３０ｎｍにおける波長分散比）＝（４３０ｎｍにおける位相差値）／（５５０ｎｍにおける位相差値）
（４４０ｎｍにおける波長分散比）＝（４４０ｎｍにおける位相差値）／（５５０ｎｍにおける位相差値）
（４５０ｎｍにおける波長分散比）＝（４５０ｎｍにおける位相差値）／（５５０ｎｍにおける位相差値）
（６００ｎｍにおける波長分散比）＝（６００ｎｍにおける位相差値）／（５５０ｎｍにおける位相差値）
（６５０ｎｍにおける波長分散比）＝（６５０ｎｍにおける位相差値）／（５５０ｎｍにおける位相差値）
（７００ｎｍにおける波長分散比）＝（７００ｎｍにおける位相差値）／（５５０ｎｍにおける位相差値）
（７５０ｎｍにおける波長分散比）＝（７５０ｎｍにおける位相差値）／（５５０ｎｍにおける位相差値）
（８００ｎｍにおける波長分散比）＝（８００ｎｍにおける位相差値）／（５５０ｎｍにおける位相差値）
【０１６９】
本発明の光学異方体において、明度が最も低くなる位相差と彩度が最も低くなる位相差との差としては、特に限定されることなく、例えば、５．５ｎｍ以下であり、３．５ｎｍ以下であることが好ましく、２．５ｎｍ以下であることがより好ましく、０．５ｎｍ以下であることが特に好ましい。
【０１７０】
（６）偏光板等
本発明の偏光板は、本発明の光学異方体および偏光フィルムを含むものである。
本発明の偏光板の具体例としては、偏光フィルム上に、直接またはその他の層（ガラス板等）を介して、本発明の光学異方体が積層されてなるものが挙げられる。
【０１７１】
偏光フィルムの製造方法は特に限定されない。ＰＶＡ系の偏光フィルムを製造する方法としては、ＰＶＡ系フィルムにヨウ素イオンを吸着させた後に一軸に延伸する方法、ＰＶＡ系フィルムを一軸に延伸した後にヨウ素イオンを吸着させる方法、ＰＶＡ系フィルムへのヨウ素イオン吸着と一軸延伸とを同時に行う方法、ＰＶＡ系フィルムを二色性染料で染色した後に一軸に延伸する方法、ＰＶＡ系フィルムを一軸に延伸した後に二色性染料で染色する方法、ＰＶＡ系フィルムへの二色性染料での染色と一軸延伸とを同時に行う方法が挙げられる。また、ポリエン系の偏光フィルムを製造する方法としては、ＰＶＡ系フィルムを一軸に延伸した後に脱水触媒存在下で加熱・脱水する方法、ポリ塩化ビニル系フィルムを一軸に延伸した後に脱塩酸触媒存在下で加熱・脱水する方法などの公知の方法が挙げられる。
【０１７２】
本発明の偏光板においては、偏光フィルムと本発明の光学異方体とが、接着剤（粘着剤を含む）からなる接着層を介して接していてもよい。接着層の平均厚みは、通常０．０１μｍ〜３０μｍ、好ましくは０．１μｍ〜１５μｍである。前記接着層は、ＪＩＳ Ｋ７１１３による引張破壊強度が４０ＭＰａ以下となる層であることが好ましい。
【０１７３】
接着層を構成する接着剤としては、アクリル接着剤、ウレタン接着剤、ポリエステル接着剤、ポリビニルアルコール接着剤、ポリオレフィ系接着剤、変性ポリオレフィン接着剤、ポリビニルアルキルエーテル接着剤、ゴム接着剤、塩化ビニル・酢酸ビニル接着剤、スチレン・ブタジエン・スチレン共重合体（ＳＢＳ共重合体）接着剤、その水素添加物（ＳＥＢＳ共重合体）接着剤、エチレン・酢酸ビニル共重合体およびエチレン−スチレン共重合体などのエチレン接着剤、並びに、エチレン・メタクリル酸メチル共重合体、エチレン・アクリル酸メチル共重合体、エチレン・メタクリル酸エチル共重合体およびエチレン・アクリル酸エチル共重合体などのアクリル酸エステル接着剤などが挙げられる。
【０１７４】
本発明の偏光板は、本発明の光学異方体を用いていることから、長波長側の逆波長分散性を確保しつつ、短波長側の逆波長分散性を向上させることができ、明度および彩度のバランスがより良好なものである。
【０１７５】
また、本発明の偏光板を用いることにより、パネルを備える表示装置、反射防止フィルムを好適に製造することができる。前記パネルとしては、液晶パネル、有機エレクトロルミネッセンスパネルが挙げられる。前記表示装置としては、偏光板と液晶パネルとを備えるフラットパネル表示装置、液晶パネルと有機エレクトロルミネッセンスパネルとを備える有機エレクトロルミネッセンス表示装置が挙げられる。
【０１７６】
（７）化合物
本発明の化合物は、下記式（ＸＩ−１）〜（ＸＩ−６）のいずれかで表される化合物でありうる。以下、下記式（ＸＩ−１）で示される化合物を「化合物（ＸＩ−１）」と、下記式（ＸＩ−２）で表される化合物を「化合物（ＸＩ−２）」と、下記式（ＸＩ−３）で表される化合物を「化合物（ＸＩ−３）」と、下記式（ＸＩ−４）で表される化合物を「化合物（ＸＩ−４）」と、
下記式（ＸＩ−５）で表される化合物を「化合物（ＸＩ−５）」と、下記式（ＸＩ−６）で表される化合物を「化合物（ＸＩ−６）」とそれぞれ称することがある。
【化３８】
2018168778.tif 000040
【０１７７】
式（ＸＩ−１）〜（ＸＩ−６）中、Ｘａ、Ｚ１〜Ｚ４、Ａ１、Ａ２、Ｂ１、Ｂ２、Ｙ１〜Ｙ４、Ｇ１、Ｇ２、Ｐ１、Ｐ２、ｐ、ｑ、Ｒ０、およびｎ１、ｎ２、ｎ３、ｎ４は、前記と同じ意味を表し、その好適例も前記と同じである。
ただし、Ｒ０、Ｂ１、Ｂ２、Ｙ１およびＹ２が複数存在する場合、それぞれ同一であっても、相異なっていてもよい。
【０１７８】
式（ＸＩ−１）〜（ＸＩ−６）で表される化合物は、上述した式（Ｘ−１）〜（Ｘ−６）で表される化合物を材料として、既知の合成反応を組み合わせて合成することができる。即ち、様々な文献（例えば、国際公開第２０１２／１４１２４５号、国際公開第２０１２／１４７９０４号、国際公開第２０１４／０１０３２５号、国際公開第２０１３／０４６７８１号、国際公開第２０１３／１８０２１７号、国際公開第２０１４／０６１７０９号、国際公開第２０１４／０６５１７６号、国際公開第２０１４／１２６１１３号、国際公開第２０１５／０２５７９３号、国際公開第２０１５／０６４６９８号、特開２０１５−１４０３０２号公報、国際公開第２０１５／１２９６５４号、国際公開第２０１５／１４１７８４号、国際公開第２０１６／１５９１９３号等、国際公開第２０１２／１６９４２４号、国際公開第２０１２／１７６６７９号、国際公開第２０１５／１２２３８５号に記載の方法を参照して合成できる。
【０１７９】
さらに、式（ＸＩ−１）で表される化合物の中でも、下記式（ＸＩＩ−１）で表される化合物が好ましい。また、式（ＸＩ−２）、式（ＸＩ−３）、式（ＸＩ−６）で表される化合物の中でも、下記式（ＸＩＩ−２）で表される化合物が好ましい。また、式（ＸＩ−４）、式（ＸＩ−５）で表される化合物の中でも、下記式（ＸＩＩ−３）で表される化合物が好ましい。
【化３９】
2018168778.tif 000041
【０１８０】
式（ＸＩＩ−１）〜（ＸＩＩ−３）中、Ｘａは前記と同じ意味を表し、その好適例も同じである。ｌおよびｍは、それぞれ独立して、１〜１８の整数を表す。
【０１８１】
そして、式（ＸＩＩ−１）〜（ＸＩＩ−３）で表される化合物は、既知の合成反応を組み合わせて合成することができる。即ち、様々な文献（例えば、国際公開第２０１２／１４１２４５号、国際公開第２０１２／１４７９０４号、国際公開第２０１４／０１０３２５号、国際公開第２０１３／０４６７８１号、国際公開第２０１３／１８０２１７号、国際公開第２０１４／０６１７０９号、国際公開第２０１４／０６５１７６号、国際公開第２０１４／１２６１１３号、国際公開第２０１５／０２５７９３号、国際公開第２０１５／０６４６９８号、特開２０１５−１４０３０２号公報、国際公開第２０１５／１２９６５４号、国際公開第２０１５／１４１７８４号、国際公開第２０１６／１５９１９３号、国際公開第２０１２／１６９４２４号、国際公開第２０１２／１７６６７９号、国際公開第２０１５／１２２３８５号等に記載の方法を参照して合成できる。
式（ＸＩＩ−１）〜（ＸＩＩ−３）におけるＣＨＯ部分を既知の合成反応を適用することで、式（ＸＩＩ−１）〜（ＸＩＩ−３）で表される化合物から上述した重合性化合物（Ｉ−１）を得ることができる。
【実施例】
【０１８２】
以下、本発明を、実施例によりさらに詳細に説明する。但し、本発明は以下の実施例により何ら制限されるものではない。【０１８３】
（合成例１：化合物１（式（ＶＩ−１）で表される化合物の一例）の合成）
【化４０】
2018168778.tif 000042
・・・化合物１【０１８４】
＜ステップ１：中間体Ａの合成＞
【化４１】
2018168778.tif 000043
【０１８５】
温度計を備えた３口反応器に、窒素気流中、アジピン酸１０ｇ（６８．４ｍｍｏｌ）と、２，５−ジヒドロキシベンズアルデヒド１８．９ｇ（１３６．９ｍｍｏｌ）と、Ｎ，Ｎ−ジメチルアミノピリジン８３６ｍｇ（６．８４ｍｍｏｌ）と、クロロホルム２５０ｍｌとを投入した。この溶液を氷浴下にて、０℃に冷却した後、そこへ、Ｎ，Ｎ’−ジイソプロピルカルボジイミド２０．７ｇ（１６４．３ｍｍｏｌ）を加えた。その後、２５℃にて２０時間攪拌した。反応終了後、生じた沈殿物をろ過した。得られたろ物を５００ｍｌのメタノールに投入して、室温下にて、１時間撹拌洗浄した。再びろ過を行い、メタノール５００ｍｌでろ物を洗浄して、白色固体として中間体Ａを１６ｇ得た。収率は６２．８モル％であった。中間体Ａの構造は１Ｈ−ＮＭＲで同定した。1Ｈ-ＮＭＲスペクトルデータを下記に示す。【０１８６】
１Ｈ−ＮＭＲ（５００ＭＨｚ，ＤＭＳＯ−ｄ６，ＴＭＳ，δｐｐｍ）：１０．８４（ｓ、２Ｈ）、１０．２５（ｓ、２Ｈ）、７．３５（ｄ、２Ｈ、Ｊ＝３．０Ｈｚ）、７．２９（ｄｄ、２Ｈ、Ｊ＝３．０Ｈｚ、９．０Ｈｚ）、７．０２（ｄ、２Ｈ、Ｊ＝９．０Ｈｚ）、２．６５−２．６０（ｍ、４Ｈ）、１．７５−１．６９（ｍ、４Ｈ）。【０１８７】
＜ステップ２：中間体Ｂ（式（ＸＩＩ−１）で表される化合物の一例）の合成
【化４２】
2018168778.tif 000044
・・・中間体Ｂ【０１８８】
温度計を備えた３つ口反応器において、窒素気流中、前記ステップ１で合成した中間体Ａ：５．０ｇ（１２．９ｍｍｏｌ）と、４−（６−アクリロイル−ヘクス−１−イルオキシ）安息香酸（ＤＫＳＨ社製）９．４５ｇ（３２．３ｍｍｏｌ）と、Ｎ，Ｎ−ジメチルアミノピリジン１５．９ｍｇ（０．１３ｍｍｏｌ）とをＮ−メチルピロリドン２００ｍｌに加えた。そこへ、１−エチル−３−（３−ジメチルアミノプロピル）カルボジイミド塩酸塩７．４ｇ（３８．８ｍｍｏｌ）を２５℃にて、撹拌しながらゆっくり加えた。その後、２５℃にて１５時間撹拌して反応を行った。反応終了後、得られた反応液に蒸留水１リットルと飽和食塩水１００ｍｌを加え、酢酸エチル５００ｍｌで２回抽出した。得られた有機層を無水硫酸ナトリウムで乾燥させ、硫酸ナトリウムをろ別した。ロータリーエバポレーターにて溶媒を２５０ｍｌ留去した後、得られた有機層をメタノール２リットルにゆっくり滴下した。析出した固体をろ過して集めた。得られた固体を真空乾燥させて、白色固体として中間体Ｂを８．５９ｇ得た。収率は７２．３モル％であった。中間体Ｂの構造は１Ｈ−ＮＭＲで同定した。1Ｈ-ＮＭＲスペクトルデータを下記に示す。【０１８９】
１Ｈ−ＮＭＲ（５００ＭＨｚ，ＣＤＣｌ３，ＴＭＳ，δｐｐｍ）： １０．１９（ｓ、２Ｈ）、８．１６（ｄ、４Ｈ、Ｊ＝９．０Ｈｚ）、７．６８（ｄ、２Ｈ、Ｊ＝３．０Ｈｚ）、７．４２（ｄｄ、２Ｈ、Ｊ＝３．０Ｈｚ、９．０Ｈｚ）、７．３５（ｄ、２Ｈ、Ｊ＝９．０Ｈｚ）、６．９９（ｄ、４Ｈ、Ｊ＝９．０Ｈｚ）、６．４１（ｄｄ、２Ｈ、Ｊ＝１．５Ｈｚ、１７．０Ｈｚ）、６．１３（ｄｄ、２Ｈ、Ｊ＝１０．５Ｈｚ、１７．０Ｈｚ）、５．８３（ｄｄ、２Ｈ、Ｊ＝１．５Ｈｚ、１０．５Ｈｚ）、４．１９（ｔ、４Ｈ、Ｊ＝６．５Ｈｚ）、４．０７（ｔ、４Ｈ、Ｊ＝６．５Ｈｚ）、２．７０−２．６８（ｍ、４Ｈ）、１．９４−１．８３（ｍ、８Ｈ）、１．７６−１．７１（ｍ、４Ｈ）、１．５９−１．４５（ｍ、８Ｈ）。【０１９０】
＜ステップ３：中間体Ｃの合成＞
【化４３】
2018168778.tif 000045
【０１９１】
温度計を備えた４つ口反応器において、窒素気流中、２-ヒドラジノベンゾチアゾール２．００ｇ（１２．１ｍｍｏｌ）をジメチルホルムアミド２０ｍｌに溶解した。この溶液に、炭酸カリウム８．３６ｇ（６０．５ｍｍｏｌ）と、１−ヨードヘキサン３．０８ｇ（１４．５ｍｍｏｌ）とを加え、５０℃で７時間撹拌した。反応終了後、反応液を２０℃まで冷却し、反応液を水２００ｍlに投入し、酢酸エチル３００ｍｌで抽出した。酢酸エチル層を無水硫酸ナトリウムで乾燥した。硫酸ナトリウムをろ別した後、ロータリーエバポレーターにて酢酸エチルを減圧留去して、黄色固体を得た。この黄色固体をシリカゲルカラムクロマトグラフィー（ヘキサン：酢酸エチル＝７５：２５（容積比）)により精製し、白色固体として中間体Ｃを２．１０ｇ得た。収率は６９．６モル％であった。中間体Ｃの構造は１Ｈ−ＮＭＲで同定した。1Ｈ-ＮＭＲスペクトルデータを下記に示す。【０１９２】
１Ｈ−ＮＭＲ（５００ＭＨｚ、ＣＤＣｌ３、ＴＭＳ、δｐｐｍ）：７．６０（ｄｄ、１Ｈ、Ｊ＝１．０、８．０Ｈｚ）、７．５３（ｄｄ、１Ｈ、Ｊ＝１．０、８．０Ｈｚ）、７．２７（ｄｄｄ、１Ｈ、Ｊ＝１．０、８．０、８．０Ｈｚ）、７．０６（ｄｄｄ、１Ｈ、Ｊ＝１．０、８．０、８．０Ｈｚ）、４．２２（ｓ、２Ｈ）、３．７４（ｔ、２Ｈ、Ｊ＝７．５Ｈｚ）、１．６９−１．７６（ｍ、２Ｈ）、１．２９−１．４２（ｍ、６Ｈ）、０．８９（ｔ、３Ｈ、Ｊ＝７．０Ｈｚ）。【０１９３】
＜ステップ５：化合物１（式（ＶＩ−１）で表される化合物の一例）の合成＞
温度計を備えた４つ口反応器において、窒素気流中、前記ステップ２で合成した中間体Ｂ：３．０ｇ（３．２１ｍｍｏｌ）と、前記ステップ３で合成した中間体Ｃ：２．０ｇ（８．０３ｍｍｏｌ）と、（±）−１０−カンファースルホン酸７４ｍｇ（０．３２ｍｍｏｌ）とをテトラヒドロフラン１００ｍｌおよびエタノール１０ｍｌの混合溶液に加えた。この溶液を５０℃で２時間撹拌した。反応終了後、反応液を冷却して、１０質量％の重曹水５００ｍｌに投入して、酢酸エチル３００ｍｌで２回抽出した。有機層を集め、無水硫酸ナトリウムで乾燥させ、硫酸ナトリウムをろ別した。ロータリーエバポレーターにて溶媒を除去した後、得られた残留物をシリカゲルカラムクロマトグラフィー（クロロホルム：テトラヒドロフラン＝９０：１０（容積比）)により精製して、淡黄色固体として化合物１を３．０６ｇ得た。収率は６８．３モル％であった。目的物（化合物１）の構造は１Ｈ−ＮＭＲで同定した。1Ｈ-ＮＭＲスペクトルデータを下記に示す。【０１９４】
１Ｈ−ＮＭＲ（５００ＭＨｚ，ＣＤＣｌ３，ＴＭＳ，δｐｐｍ）：８．１５（ｄ、４Ｈ、Ｊ＝９．０Ｈｚ）、７．７８（ｄ、２Ｈ、Ｊ＝３．０Ｈｚ）、７．６１（ｄ、２Ｈ、Ｊ＝８．０Ｈｚ）、７．５４−７．５２（ｍ、４Ｈ）、７．２９−７．２５（ｍ、２Ｈ）、７．２３（ｄ、２Ｈ、Ｊ＝９．０Ｈｚ）、７．１６（ｄｄ、２Ｈ、Ｊ＝３．０Ｈｚ、９．０Ｈｚ）、７．０７（ｄｄｄ、２Ｈ、Ｊ＝１．０Ｈｚ、８．０Ｈｚ、８．０Ｈｚ）、７．００（ｄ、４Ｈ、Ｊ＝９．０Ｈｚ）、６．４２（ｄｄ、２Ｈ、Ｊ＝１．５Ｈｚ、１７．５Ｈｚ）、６．１４（ｄｄ、２Ｈ、Ｊ＝１０．５Ｈｚ、１７．５Ｈｚ）、５．８４（ｄｄ、２Ｈ、Ｊ＝１．５Ｈｚ、１０．５Ｈｚ）、４．１９（ｔ、４Ｈ、Ｊ＝６．５Ｈｚ）、４．０６（ｔ、４Ｈ、Ｊ＝６．５Ｈｚ）、４．０２（ｔ、４Ｈ、Ｊ＝７．５Ｈｚ）、２．７７−２．７５（ｍ、４Ｈ）、２．０２−２．０１（ｍ、４Ｈ）、１．８９−１．８５（ｍ、４Ｈ）、１．７７−１．７１（ｍ、４Ｈ）、１．５７−１．４６（ｍ、１２Ｈ）、１．１６−１．０３（ｍ、１２Ｈ）、０．７７（ｔ、６Ｈ、Ｊ＝７．０Ｈｚ）。【０１９５】
（合成例２：化合物２(式（ＶＩ−１）で表される化合物の他の一例)の合成）
【化４４】
2018168778.tif 000046
・・・化合物２【０１９６】
＜ステップ１：中間体Ｄ(式（Ｘ−１）で表される化合物の一例)の合成＞
【化４５】
2018168778.tif 000047
【０１９７】
温度計を備えた３口反応器において、窒素気流中、こはく酸１０ｇ（８４．７ｍｍｏｌ）と、２，５−ジヒドロキシベンズアルデヒド２３．４ｇ（１６９．４ｍｍｏｌ）と、Ｎ，Ｎ−ジメチルアミノピリジン１．０４ｇ（８．５ｍｍｏｌ）とをクロロホルム２５０ｍｌに加えた。この溶液を氷浴下にて、０℃に冷却した後、そこへ、Ｎ，Ｎ’−ジイソプロピルカルボジイミド２５．７ｇ（２０３．３ｍｍｏｌ）を加えた。その後、２５℃にて２０時間攪拌して反応を行った。反応終了後、生じた沈殿物をろ過した。得られたろ物を５００ｍｌのメタノールに投入して、室温下にて、１時間撹拌洗浄した。再びろ過を行い、メタノール５００ｍｌでろ物を洗浄して、白色固体として中間体Ｄを１９．６ｇ得た。収率は６４．６モル％であった。中間体Ｄの構造は１Ｈ−ＮＭＲで同定した。1Ｈ-ＮＭＲスペクトルデータを下記に示す。【０１９８】
１Ｈ−ＮＭＲ（５００ＭＨｚ，ＣＤＣｌ３，ＴＭＳ，δｐｐｍ）：１０．９３（ｓ、２Ｈ）、９．８５（ｓ、２Ｈ）、７．３４（ｄ、２Ｈ、Ｊ＝２．５Ｈｚ）、７．２７（ｄｄ、２Ｈ、Ｊ＝２．５Ｈｚ、９．０Ｈｚ）、７．０１（ｄ、２Ｈ、Ｊ＝９．０Ｈｚ）、３．０１（ｓ、４Ｈ）。【０１９９】
＜ステップ２：中間体Ｅ（式（ＸＩＩ−１）で表される化合物の他の一例）の合成＞
【化４６】
2018168778.tif 000048
・・・中間体Ｅ【０２００】
温度計を備えた３つ口反応器において、窒素気流中、前記ステップ１で合成した中間体Ｄ：５．０ｇ（１４．０ｍｍｏｌ）と、４−（６−アクリロイル−ヘクス−１−イルオキシ）安息香酸（ＤＫＳＨ社製）１０．２ｇ（３４．９ｍｍｏｌ）と、Ｎ，Ｎ−ジメチルアミノピリジン１７．１ｍｇ（０．１４ｍｍｏｌ）とをＮ−メチルピロリドン２００ｍｌに加えた。そこへ、１−エチル−３−（３−ジメチルアミノプロピル）カルボジイミド塩酸塩８．０ｇ（４１．９ｍｍｏｌ）を２５℃にて、撹拌しながらゆっくり加えた。その後、２５℃にて１２時間撹拌して反応を行った。反応終了後、得られた反応液に蒸留水１リットルと飽和食塩水１００ｍｌを加え、クロロホルム２５０ｍｌで２回抽出した。得られた有機層を無水硫酸ナトリウムで乾燥させ、硫酸ナトリウムをろ別した。ロータリーエバポレーターにて溶媒を２５０ｍｌ留去した後、得られた残留物をシリカゲルカラムクロマトグラフィー（クロロホルム：テトラヒドロフラン＝９０：１０（容積比）)により精製して、白色固体として中間体Ｅを８．８ｇ得た。収率は６９．３モル％であった。中間体Ｅの構造は１Ｈ−ＮＭＲで同定した。1Ｈ-ＮＭＲスペクトルデータを下記に示す。【０２０１】
１Ｈ−ＮＭＲ（４００ＭＨｚ，ＣＤＣｌ３，ＴＭＳ，δｐｐｍ）：１０．１９（ｓ、２Ｈ）、８．１６（ｄ、４Ｈ、Ｊ＝８．８Ｈｚ）、７．７０（ｄ、２Ｈ、Ｊ＝２．８Ｈｚ）、７．４４（ｄｄ、２Ｈ、Ｊ＝２．８Ｈｚ、８．８Ｈｚ）、７．３６（ｄ、２Ｈ、Ｊ＝８．８Ｈｚ）、６．９９（ｄ、４Ｈ、Ｊ＝８．８Ｈｚ）、６．４１（ｄｄ、２Ｈ、Ｊ＝１．６Ｈｚ、１７．６Ｈｚ）、６．１３（ｄｄ、２Ｈ、Ｊ＝１０．４Ｈｚ、１７．６Ｈｚ）、５．８３（ｄｄ、２Ｈ、Ｊ＝１．６Ｈｚ、１０．４Ｈｚ）、４．１９（ｔ、４Ｈ、Ｊ＝６．４Ｈｚ）、４．０７（ｔ、４Ｈ、Ｊ＝６．４Ｈｚ）、３．０５（ｓ、４Ｈ）、１．８９−１．８２（ｍ、４Ｈ）、１．７７−１．７０（ｍ、４Ｈ）、１．５９−１．４３（ｍ、４Ｈ）、１．３２−１．２５（ｍ、４Ｈ）。【０２０２】
＜ステップ３：化合物２(式（ＶＩ−１）で表される化合物の他の一例)の合成＞
温度計を備えた４つ口反応器において、窒素気流中、前記ステップ２で合成した中間体Ｅ：３．０ｇ（３．３１ｍｍｏｌ）と、前記合成例１のステップ３と同様にして合成した中間体Ｃ：２．０６ｇ（８．２８ｍｍｏｌ）と、（±）−１０−カンファースルホン酸７６ｍｇ（０．３３ｍｍｏｌ）とを、テトラヒドロフラン１００ｍｌおよびエタノール１０ｍｌの混合溶液に加えた。この溶液を５０℃で２時間撹拌した。反応終了後、反応液を冷却して、１０質量％の重曹水５００ｍｌに投入して、酢酸エチル３００ｍｌで２回抽出した。有機層を集め、無水硫酸ナトリウムで乾燥させ、硫酸ナトリウムをろ別した。ロータリーエバポレーターにて溶媒を除去した後、得られた残留物をシリカゲルカラムクロマトグラフィー（クロロホルム：テトラヒドロフラン＝９０：１０（容積比）)により精製して、淡黄色固体として化合物２を２．９９ｇ得た。収率は６６モル％であった。目的物（化合物２）の構造は１Ｈ−ＮＭＲで同定した。1Ｈ-ＮＭＲスペクトルデータを下記に示す。【０２０３】
１Ｈ−ＮＭＲ（５００ＭＨｚ，ＣＤＣｌ３，ＴＭＳ，δｐｐｍ）： ８．１１（ｄ、４Ｈ、Ｊ＝９．０Ｈｚ）、７．８９（ｄ、２Ｈ、Ｊ＝２．５Ｈｚ）、７．６１（ｄ、２Ｈ、Ｊ＝８．０Ｈｚ）、７．４５（ｄｄ、２Ｈ、Ｊ＝０．５Ｈｚ、８．０Ｈｚ）、７．４０（ｓ、２Ｈ）、７．２９−７．２４（ｍ、４Ｈ）、７．１８（ｄｄ、２Ｈ、Ｊ＝２．５Ｈｚ、８．０Ｈｚ）、７．０８（ｄｄｄ、２Ｈ、Ｊ＝１．０Ｈｚ、８．０Ｈｚ、８．０Ｈｚ）、６．９９（ｄ、４Ｈ、Ｊ＝９．０Ｈｚ）、６．４２（ｄｄ、２Ｈ、Ｊ＝１．５Ｈｚ、１７．５Ｈｚ）、６．１４（ｄｄ、２Ｈ、Ｊ＝１０．５Ｈｚ、１７．５Ｈｚ）、５．８４（ｄｄ、２Ｈ、Ｊ＝１．５Ｈｚ、１０．５Ｈｚ）、４．２０（ｔ、４Ｈ、Ｊ＝６．５Ｈｚ）、４．０６（ｔ、４Ｈ、Ｊ＝６．５Ｈｚ）、３．８３（ｔ、４Ｈ、Ｊ＝７．５Ｈｚ）、３．１３（ｓ、４Ｈ）、１．８９−１．８４（ｍ、４Ｈ）、１．７７−１．７１（ｍ、４Ｈ）、１．５９−１．３８（ｍ、１２Ｈ）、１．１１−０．９９（ｍ、１２Ｈ）、０．７６（ｔ、６Ｈ、Ｊ＝７．５Ｈｚ）。【０２０４】
（合成例３：化合物３(式（ＶＩ−１）で表される化合物のさらに他の一例)の合成）
【化４７】
2018168778.tif 000049
・・・化合物３【０２０５】
＜ステップ１：中間体Ｆ(式（Ｘ−１）で表される化合物の他の一例)の合成＞
【化４８】
2018168778.tif 000050
・・・中間体Ｆ【０２０６】
温度計を備えた３口反応器において、窒素気流中、グルタル酸１０ｇ（７５．７ｍｍｏｌ）と、２，５−ジヒドロキシベンズアルデヒド２０．９ｇ（１５１．４ｍｍｏｌ）と、Ｎ，Ｎ−ジメチルアミノピリジン９２８ｍｇ（７．６ｍｍｏｌ）とをクロロホルム２５０ｍｌに加えた。この溶液を氷浴下にて、０℃に冷却した後、そこへ、Ｎ，Ｎ’−ジイソプロピルカルボジイミド２２．９ｇ（１８１．７ｍｍｏｌ）を加えた。その後、２５℃にて２０時間攪拌した。反応終了後、反応液をロータリーエバポレーターにて溶媒を濃縮した。この反応液にメタノール５００ｍｌを加えて固体を析出させ、生じた固体をろ過した。得られたろ物を５００ｍｌのメタノールに投入して、室温下にて、１時間撹拌洗浄した。再びろ過を行い、メタノール５００ｍｌでろ物を洗浄して、白色固体として中間体Ｆを１８．３ｇ得た。収率は６４．９モル％であった。中間体Ｆの構造は１Ｈ−ＮＭＲで同定した。1Ｈ-ＮＭＲスペクトルデータを下記に示す。【０２０７】
１Ｈ−ＮＭＲ（５００ＭＨｚ，ＣＤＣｌ３，ＴＭＳ，δｐｐｍ）： １０．９３（ｂｒｓ、２Ｈ）、９．８５（ｓ、１Ｈ）、９．８５（ｓ、１Ｈ）、７．３４（ｄ、２Ｈ、Ｊ＝３．０Ｈｚ）、７．２８−７．２５（ｍ、２Ｈ）、７．０１（ｄ、２Ｈ、Ｊ＝９．０Ｈｚ）、２．７５（ｔ、４Ｈ、Ｊ＝７．５Ｈｚ）、２．２１（ｑｕｉｎ、２Ｈ、Ｊ＝７．０Ｈｚ）。【０２０８】
＜ステップ２：中間体Ｇ（式（ＸＩＩ−１）で表される化合物のさらに他の一例）の合成＞
【化４９】
2018168778.tif 000051
・・・中間体Ｇ【０２０９】
温度計を備えた３つ口反応器において、窒素気流中、前記ステップ１で合成した中間体Ｆ：５．０ｇ（１３．４ｍｍｏｌ）と、４−（６−アクリロイル−ヘクス−１−イルオキシ）安息香酸（ＤＫＳＨ社製）９．８ｇ（３３．５７ｍｍｏｌ）と、Ｎ，Ｎ−ジメチルアミノピリジン１６．４ｍｇ（０．１３ｍｍｏｌ）とをＮ−メチルピロリドン２００ｍｌに加えた。そこへ、１−エチル−３−（３−ジメチルアミノプロピル）カルボジイミド塩酸塩７．７ｇ（４０．２８ｍｍｏｌ）を２５℃にて、撹拌しながらゆっくり加えた。その後、２５℃にて１２時間撹拌して反応を行った。反応終了後、得られた反応液に蒸留水１リットルと飽和食塩水１００ｍｌを加え、クロロホルム２５０ｍｌで２回抽出した。得られた有機層を無水硫酸ナトリウムで乾燥させ、硫酸ナトリウムをろ別した。ロータリーエバポレーターにて溶媒を２５０ｍｌ留去した後、得られた残留物をシリカゲルカラムクロマトグラフィー（クロロホルム：テトラヒドロフラン＝９０：１０（容積比）)により精製して、白色固体として中間体Ｇを７．７ｇ得た。収率は６２．５モル％であった。中間体Ｇの構造は１Ｈ−ＮＭＲで同定した。1Ｈ-ＮＭＲスペクトルデータを下記に示す。【０２１０】
１Ｈ−ＮＭＲ（５００ＭＨｚ，ＣＤＣｌ３，ＴＭＳ，δｐｐｍ）： １０．１９（ｓ、２Ｈ）、８．１６（ｄ、４Ｈ、Ｊ＝９．０Ｈｚ）、７．６９（ｄ、２Ｈ、Ｊ＝２．５Ｈｚ）、７．４３（ｄｄ、２Ｈ、Ｊ＝２．５Ｈｚ、９．０Ｈｚ）、７．３６（ｄ、２Ｈ、Ｊ＝９．０Ｈｚ）、６．９９（ｄ、４Ｈ、Ｊ＝９．０Ｈｚ）、６．４１（ｄｄ、２Ｈ、Ｊ＝１．５Ｈｚ、１７．５Ｈｚ）、６．１３（ｄｄ、２Ｈ、Ｊ＝１０．５Ｈｚ、１７．５Ｈｚ）、５．８３（ｄｄ、２Ｈ、Ｊ＝１．５Ｈｚ、１７．５Ｈｚ）、４．１９（ｔ、４Ｈ、Ｊ＝６．５Ｈｚ）、４．０７（ｔ、４Ｈ、Ｊ＝６．５Ｈｚ）、２．７９（ｔ、４Ｈ、Ｊ＝７．５Ｈｚ）、２．２３（ｑｕｉｎ、２Ｈ、Ｊ＝７．５Ｈｚ）、１．８８−１．８３（ｍ、４Ｈ）、１．７６−１．７１（ｍ、４Ｈ）、１．５９−１．４５（ｍ、８Ｈ）。【０２１１】
＜ステップ３：化合物３(式（ＶＩ−１）で表される化合物のさらに他の一例)の合成＞
温度計を備えた４つ口反応器において、窒素気流中、前記ステップ２で合成した中間体Ｇ：３．０ｇ（３．２６ｍｍｏｌ）と、前記合成例１のステップ３と同様にして合成した中間体Ｃ：１．０６ｇ（４．２４ｍｍｏｌ）と、（±）−１０−カンファースルホン酸７７ｍｇ（０．３３ｍｍｏｌ）とを、テトラヒドロフラン１００ｍｌおよびエタノール１０ｍｌの混合溶液に加えた。この溶液を５０℃で２時間撹拌した。反応終了後、反応液を冷却して、１０質量％の重曹水５００ｍｌに投入して、酢酸エチル３００ｍｌで２回抽出した。有機層を集め、無水硫酸ナトリウムで乾燥させ、硫酸ナトリウムをろ別した。ロータリーエバポレーターにて溶媒を除去した後、得られた残留物をシリカゲルカラムクロマトグラフィー（クロロホルム：テトラヒドロフラン＝９０：１０（容積比）)により精製して、淡黄色固体として化合物３を２．９ｇ得た。収率は６４．８モル％であった。目的物（化合物３）の構造は１Ｈ−ＮＭＲで同定した。1Ｈ-ＮＭＲスペクトルデータを下記に示す。【０２１２】
１Ｈ−ＮＭＲ（５００ＭＨｚ，ＣＤＣｌ３，ＴＭＳ，δｐｐｍ）：８．１７（ｄ、４Ｈ、Ｊ＝９．０Ｈｚ）、７．８１（ｄ、２Ｈ、Ｊ＝３．０Ｈｚ）、７．６３−７．６１（ｍ、４Ｈ）、７．５８（ｄｄ、２Ｈ、Ｊ＝０．５Ｈｚ、８．０Ｈｚ）、７．３０−７．２３（ｍ、４Ｈ）、７．１９（ｄｄ、２Ｈ、Ｊ＝３．０Ｈｚ、９．０Ｈｚ）、７．０９（ｄｄｄ、２Ｈ、Ｊ＝１．０Ｈｚ、８．０Ｈｚ、８．０Ｈｚ）、７．００（ｄ、４Ｈ、Ｊ＝９．０Ｈｚ）、６．４２（ｄｄ、２Ｈ、Ｊ＝１．５Ｈｚ、１７．５Ｈｚ）、６．１４（ｄｄ、２Ｈ、Ｊ＝１０．５Ｈｚ、１７．５Ｈｚ）、５．８３（ｄｄ、２Ｈ、Ｊ＝１．５Ｈｚ、１０．５Ｈｚ）、４．１９（ｔ、４Ｈ、Ｊ＝６．５Ｈｚ）、４．０９−４．０５（ｍ、８Ｈ）、２．８６（ｔ、４Ｈ、Ｊ＝７．５Ｈｚ）、２．３２（ｑｕｉｎ、２Ｈ、Ｊ＝７．５Ｈｚ）、１．８９−１．８３（ｍ、４Ｈ）、１．７７−１．７１（ｍ、４Ｈ）、１．５８−１．４５（ｍ、１２Ｈ）、１．１７−１．０４（ｍ、１２Ｈ）、０．７７（ｔ、６Ｈ、Ｊ＝７．０Ｈｚ）。【０２１３】
（合成例４：化合物４（式（ＶＩ−１）で表される化合物のさらに他の一例）の合成）
【化５０】
2018168778.tif 000052
・・・化合物４【０２１４】
＜ステップ１：中間体Ｈ(式（Ｘ−１）で表される化合物のさらに他の一例)の合成＞
【化５１】
2018168778.tif 000053
・・・中間体Ｈ【０２１５】
温度計を備えた３口反応器において、窒素気流中、ピメリン酸１０ｇ（６２．４ｍｍｏｌ）と、２，５−ジヒドロキシベンズアルデヒド１７．２ｇ（１２４．９ｍｍｏｌ）と、Ｎ，Ｎ−ジメチルアミノピリジン７５７ｍｇ（６．２ｍｍｏｌ）とを、クロロホルム２５０ｍｌに加えた。この溶液を氷浴下にて、０℃に冷却した後、そこへ、Ｎ，Ｎ’−ジイソプロピルカルボジイミド１８．９ｇ（１４９．９ｍｍｏｌ）を加えた。その後、２５℃にて２０時間攪拌した。反応終了後、得られた反応液に蒸留水５００ｍｌと飽和食塩水１００ｍｌを加え、クロロホルム３００ｍｌで２回抽出した。有機層を集め、無水硫酸ナトリウムで乾燥させ、硫酸ナトリウムをろ別した。得られた有機層をロータリーエバポレーターにて溶媒を濃縮した。この溶液にメタノール５００ｍｌを加えて固体を析出させ、生じた固体をろ過した。得られたろ物を５００ｍｌのメタノールに投入して、室温下にて、１時間撹拌洗浄した。再びろ過を行い、メタノール５００ｍｌでろ物を洗浄して、白色固体として中間体Ｈを１６．７ｇ得た。収率は６６．７モル％であった。中間体Ｈの構造は１Ｈ−ＮＭＲで同定した。1Ｈ-ＮＭＲスペクトルデータを下記に示す。【０２１６】
１Ｈ−ＮＭＲ（５００ＭＨｚ，ＣＤＣｌ３，ＴＭＳ，δｐｐｍ）：１０．９１（ｓ、２Ｈ）、９．８３（ｓ、２Ｈ）、７．３２（ｄ、２Ｈ、Ｊ＝３．０Ｈｚ）、７．２４（ｄｄ、２Ｈ、Ｊ＝３．０Ｈｚ、９．０Ｈｚ）、７．００（ｄ、２Ｈ、Ｊ＝９．０Ｈｚ）、２．６２（ｔ、４Ｈ、Ｊ＝７．５Ｈｚ）、１．８６−１．８０（ｍ、４Ｈ）、１．５９−１．５３（ｍ、２Ｈ）。【０２１７】
＜ステップ２：中間体Ｉ（式（ＸＩＩ−１）で表される化合物のさらに他の一例）の合成＞
【化５２】
2018168778.tif 000054
・・・中間体Ｉ【０２１８】
温度計を備えた３つ口反応器において、窒素気流中、前記ステップ１で合成した中間体Ｈ：５．０ｇ（１２．５ｍｍｏｌ）と、４−（６−アクリロイル−ヘクス−１−イルオキシ）安息香酸（ＤＫＳＨ社製）９．１ｇ（３１．２２ｍｍｏｌ）と、Ｎ，Ｎ−ジメチルアミノピリジン１６．４ｍｇ（０．１３ｍｍｏｌ）とを、Ｎ−メチルピロリドン２００ｍｌに加えた。そこへ、１−エチル−３−（３−ジメチルアミノプロピル）カルボジイミド塩酸塩７．２ｇ（３７．４６ｍｍｏｌ）を２５℃にて、撹拌しながらゆっくり加えた。その後、２５℃にて１２時間撹拌して反応を行った。反応終了後、得られた反応液に蒸留水１リットルと飽和食塩水１００ｍｌを加え、クロロホルム２５０ｍｌで２回抽出した。得られた有機層を無水硫酸ナトリウムで乾燥させ、硫酸ナトリウムをろ別した。ロータリーエバポレーターにて溶媒を２５０ｍｌ留去した後、得られた有機層をメタノール２リットルにゆっくり滴下した。析出した固体をろ過して集めた。得られた固体を真空乾燥させて、白色固体として中間体Ｉを８．３ｇ得た。収率は７０．２モル％であった。中間体Ｉの構造は１Ｈ−ＮＭＲで同定した。1Ｈ-ＮＭＲスペクトルデータを下記に示す。【０２１９】
１Ｈ−ＮＭＲ（５００ＭＨｚ，ＣＤＣｌ３，ＴＭＳ，δｐｐｍ）： １０．１９（ｓ、２Ｈ）、８．１５（ｄ、４Ｈ、Ｊ＝９．０Ｈｚ）、７．６７（ｄ、２Ｈ、Ｊ＝３．０Ｈｚ）、７．４１（ｄｄ、２Ｈ、Ｊ＝３．０Ｈｚ、９．０Ｈｚ）、７．３５（ｄ、２Ｈ、Ｊ＝９．０Ｈｚ）、６．９９（ｄ、４Ｈ、Ｊ＝９．０Ｈｚ）、６．４１（ｄｄ、２Ｈ、Ｊ＝１．５Ｈｚ、１７．５Ｈｚ）、６．１３（ｄｄ、２Ｈ、Ｊ＝１０．５Ｈｚ、１７．５Ｈｚ）、５．８３（ｄｄ、２Ｈ、Ｊ＝１．５Ｈｚ、１０．５Ｈｚ）、４．１９（ｔ、４Ｈ、Ｊ＝６．５Ｈｚ）、４．０７（ｔ、４Ｈ、Ｊ＝６．５Ｈｚ）、２．６５（ｔ、４Ｈ、Ｊ＝７．５Ｈｚ）、１．８８−１．８２（ｍ、８Ｈ）、１．７６−１．７１（ｍ、４Ｈ）、１．６１−１．４５（ｍ、１０Ｈ）。【０２２０】
＜ステップ３：化合物４（式（ＶＩ−１）で表される化合物のさらに他の一例）の合成＞
温度計を備えた４つ口反応器において、窒素気流中、前記ステップ２で合成した中間体Ｉ：３．０ｇ（３．１６ｍｍｏｌ）と、前記合成例１のステップ３と同様にして合成した中間体Ｃ：１．０２ｇ（４．１１ｍｍｏｌ）と、（±）−１０−カンファースルホン酸７４ｍｇ（０．３２ｍｍｏｌ）とを、テトラヒドロフラン１００ｍｌおよびエタノール１０ｍｌの混合溶液に加えた。この溶液を５０℃で２時間撹拌した。反応終了後、反応液を冷却して、１０質量％の重曹水５００ｍｌに投入して、酢酸エチル３００ｍｌで２回抽出した。有機層を集め、無水硫酸ナトリウムで乾燥させ、硫酸ナトリウムをろ別した。ロータリーエバポレーターにて溶媒を除去した後、得られた残留物をシリカゲルカラムクロマトグラフィー（クロロホルム：テトラヒドロフラン＝９０：１０（容積比）)により精製して、淡黄色固体として化合物４を２．６５ｇ得た。収率は５９．４モル％であった。目的物（化合物４）の構造は１Ｈ−ＮＭＲで同定した。1Ｈ-ＮＭＲスペクトルデータを下記に示す。【０２２１】
１Ｈ−ＮＭＲ（５００ＭＨｚ，ＣＤＣｌ３，ＴＭＳ，δｐｐｍ）： ８．１６（ｄ、４Ｈ、Ｊ＝９．０Ｈｚ）、７．７７（ｄ、２Ｈ、Ｊ＝３．０Ｈｚ）、７．６６（ｓ、２Ｈ）、７．６３−７．６１（ｍ、４Ｈ）、７．３１−７．２８（ｍ、２Ｈ）、７．２２（ｄ、２Ｈ、Ｊ＝８．５Ｈｚ）、７．１４（ｄｄ、２Ｈ、Ｊ＝３．０Ｈｚ、９．０Ｈｚ）、７．１２−７．０９（ｍ、２Ｈ）、６．９９（ｄ、４Ｈ、Ｊ＝９．０Ｈｚ）、６．４２（ｄｄ、２Ｈ、Ｊ＝１．５Ｈｚ、１７．５Ｈｚ）、６．１３（ｄｄ、２Ｈ、Ｊ＝１０．５Ｈｚ、１７．５Ｈｚ）、５．８３（ｄｄ、２Ｈ、Ｊ＝１．５Ｈｚ、１０．５Ｈｚ）、４．１９（ｔ、４Ｈ、Ｊ＝６．５Ｈｚ）、４．１３（ｔ、４Ｈ、Ｊ＝７．５Ｈｚ）、４．０６（ｔ、４Ｈ、Ｊ＝６．５Ｈｚ）、２．７２（ｔ、４Ｈ、Ｊ＝７．５Ｈｚ）、１．９６−１．８３（ｍ、８Ｈ）、１．７７−１．６３（ｍ、６Ｈ）、１．５７−１．４５（ｍ、１２Ｈ）、１．１９−１．０７（ｍ、１２Ｈ）、０．７８（ｔ、６Ｈ、Ｊ＝６．５Ｈｚ）。【０２２２】
（合成例５：化合物５（式（ＶＩ−１）で表される化合物のさらに他の一例）の合成）
【化５３】
2018168778.tif 000055
・・・化合物５【０２２３】
＜ステップ１：中間体Ｊ(式（Ｘ−１）で表される化合物のさらに他の一例)の合成＞
【化５４】
2018168778.tif 000056
・・・中間体Ｊ【０２２４】
温度計を備えた３口反応器において、窒素気流中、１，６−ヘキサンジカルボン酸１０ｇ（５７．４ｍｍｏｌ）と、２，５−ジヒドロキシベンズアルデヒド１５．９ｇ（１１４．８ｍｍｏｌ）と、Ｎ，Ｎ−ジメチルアミノピリジン６９６ｍｇ（５．７ｍｍｏｌ）とを、クロロホルム２５０ｍｌに加えた。この溶液を氷浴下にて、０℃に冷却した後、そこへ、Ｎ，Ｎ’−ジイソプロピルカルボジイミド１７．４ｇ（１３７．８ｍｍｏｌ）を加えた。その後、２５℃にて２０時間攪拌した。反応終了後、得られた反応液に蒸留水５００ｍｌと飽和食塩水１００ｍｌを加え、クロロホルム３００ｍｌで２回抽出した。有機層を集め、無水硫酸ナトリウムで乾燥させ、硫酸ナトリウムをろ別した。得られた有機層をロータリーエバポレーターにて溶媒を濃縮した。この溶液にメタノール５００ｍｌを加えて固体を析出させ、生じた固体をろ過した。得られたろ物を５００ｍｌのメタノールに投入して、室温下にて、１時間撹拌洗浄した。再びろ過を行い、メタノール５００ｍｌでろ物を洗浄して、灰色固体として中間体Ｊを１３．８ｇ得た。収率は５８．２モル％であった。中間体Ｊの構造は１Ｈ−ＮＭＲで同定した。1Ｈ-ＮＭＲスペクトルデータを下記に示す。【０２２５】
１Ｈ−ＮＭＲ（５００ＭＨｚ，ＣＤＣｌ３，ＴＭＳ，δｐｐｍ）： １０．９１（ｓ、２Ｈ）、９．８５（ｓ、１Ｈ）、９．８５（ｓ、１Ｈ）、７．３２（ｄ、２Ｈ、Ｊ＝２．５Ｈｚ）、７．２４（ｄｄ、２Ｈ、Ｊ＝２．５Ｈｚ、９．０Ｈｚ）、７．００（ｄ、２Ｈ、Ｊ＝９．０Ｈｚ）、２．５９（ｔ、４Ｈ、Ｊ＝７．５Ｈｚ）、１．８１−１．７８（ｍ、４Ｈ）、１．５１−１．４８（ｍ、４Ｈ）。【０２２６】
＜ステップ２：中間体Ｋ（式（ＸＩＩ−１）で表される化合物のさらに他の一例）の合成＞
【化５５】
2018168778.tif 000057
・・・中間体Ｋ【０２２７】
温度計を備えた３つ口反応器において、窒素気流中、前記ステップ１で合成した中間体Ｊ：５．０ｇ（１２．１ｍｍｏｌ）と、４−（６−アクリロイル−ヘクス−１−イルオキシ）安息香酸（ＤＫＳＨ社製）８．８２ｇ（３０．２ｍｍｏｌ）と、Ｎ，Ｎ−ジメチルアミノピリジン１４．７ｍｇ（０．１２ｍｍｏｌ）とを、Ｎ−メチルピロリドン２００ｍｌに加えた。そこへ、１−エチル−３−（３−ジメチルアミノプロピル）カルボジイミド塩酸塩６．９５ｇ（３６．２ｍｍｏｌ）を２５℃にて、撹拌しながらゆっくり加えた。その後、２５℃にて１２時間撹拌して反応を行った。反応終了後、得られた反応液に蒸留水１リットルと飽和食塩水１００ｍｌを加え、クロロホルム２５０ｍｌで２回抽出した。得られた有機層を無水硫酸ナトリウムで乾燥させ、硫酸ナトリウムをろ別した。ロータリーエバポレーターにて溶媒を除去した後、得られた残留物をシリカゲルカラムクロマトグラフィー（クロロホルム：テトラヒドロフラン＝９０：１０（容積比）)により精製して、白色固体として中間体Ｋを８．０ｇ得た。収率は６８．８モル％であった。中間体Ｋの構造は１Ｈ−ＮＭＲで同定した。1Ｈ-ＮＭＲスペクトルデータを下記に示す。【０２２８】
１Ｈ−ＮＭＲ（４００ＭＨｚ，ＣＤＣｌ３，ＴＭＳ，δｐｐｍ）： １０．１９（ｓ、２Ｈ）、８．１６（ｄ、４Ｈ、Ｊ＝８．８Ｈｚ）、７．６７（ｄ、２Ｈ、Ｊ＝２．８Ｈｚ）、７．４１（ｄｄ、２Ｈ、Ｊ＝２．８Ｈｚ、８．８Ｈｚ）、７．３５（ｄｄ、２Ｈ、Ｊ＝８．８Ｈｚ）、６．９９（ｄ、４Ｈ、Ｊ＝８．８Ｈｚ）、６．４１（ｄｄ、２Ｈ、Ｊ＝１．６Ｈｚ、１７．６Ｈｚ）、６．１３（ｄｄ、２Ｈ、Ｊ＝１０．４Ｈｚ、１７．６Ｈｚ）、５．８３（ｄｄ、２Ｈ、Ｊ＝１．６Ｈｚ、１０．４Ｈｚ）、４．１９（ｔ、４Ｈ、Ｊ＝６．４Ｈｚ）、４．０７（ｔ、４Ｈ、Ｊ＝６．４Ｈｚ）、２．６２（ｔ、４Ｈ、Ｊ＝７．２Ｈｚ）、１．８９−１．７０（ｍ、１２Ｈ）、１．５７−１．４４（ｍ、１２Ｈ）。【０２２９】
＜ステップ３：化合物５（式（ＶＩ−１）で表される化合物のさらに他の一例）の合成＞
温度計を備えた４つ口反応器において、窒素気流中、前記ステップ２で合成した中間体Ｋ：３．０ｇ（３．１２ｍｍｏｌ）と、前記合成例１のステップ３と同様にして合成した中間体Ｃ：１．０１ｇ（４．０５ｍｍｏｌ）と、（±）−１０−カンファースルホン酸７２ｍｇ（０．３１ｍｍｏｌ）とを、テトラヒドロフラン１００ｍｌおよびエタノール１０ｍｌの混合溶液に加えた。この溶液を５０℃で２時間撹拌した。反応終了後、反応液を冷却して、１０質量％の重曹水５００ｍｌに投入して、酢酸エチル３００ｍｌで２回抽出した。有機層を集め、無水硫酸ナトリウムで乾燥させ、硫酸ナトリウムをろ別した。ロータリーエバポレーターにて溶媒を除去した後、得られた残留物をシリカゲルカラムクロマトグラフィー（クロロホルム：テトラヒドロフラン＝９０：１０（容積比）)により精製して、淡黄色固体として化合物５を２．７ｇ得た。収率は６０．８モル％であった。目的物（化合物５）の構造は１Ｈ−ＮＭＲで同定した。1Ｈ-ＮＭＲスペクトルデータを下記に示す。【０２３０】
１Ｈ−ＮＭＲ（５００ＭＨｚ，ＣＤＣｌ３，ＴＭＳ，δｐｐｍ）： ８．１６（ｄ、４Ｈ、Ｊ＝９．０Ｈｚ）、７．７７（ｄ、２Ｈ、Ｊ＝３．０Ｈｚ）、７．６８（ｓ、２Ｈ）、７．６４−７．６２（ｍ、４Ｈ）、７．３２−７．２８（ｍ、２Ｈ）、７．２３（ｄ、２Ｈ、Ｊ＝９．０Ｈｚ）、７．１５−７．１０（ｍ、４Ｈ）、６．９９（ｄ、４Ｈ、Ｊ＝９．０Ｈｚ）、６．４１（ｄｄ、２Ｈ、Ｊ＝１．５Ｈｚ、１７．５Ｈｚ）、６．１３（ｄｄ、２Ｈ、Ｊ＝１０．５Ｈｚ、１７．５Ｈｚ）、５．８３（ｄｄ、２Ｈ、Ｊ＝１．５Ｈｚ、１０．５Ｈｚ）、４．１９（ｔ、４Ｈ、Ｊ＝６．５Ｈｚ）、４．１４（ｔ、４Ｈ、Ｊ＝７．５Ｈｚ）、４．０６（ｔ、４Ｈ、Ｊ＝６．５Ｈｚ）、２．６８（ｔ、４Ｈ、Ｊ＝７．５Ｈｚ）、１．９０−１．８３（ｍ、８Ｈ）、１．７７−１．７１（ｍ、４Ｈ）、１．５９−１．４５（ｍ、１６Ｈ）、１．１９−１．０８（ｍ、１２Ｈ）、０．７８（ｔ、６Ｈ、Ｊ＝６．５Ｈｚ）。【０２３１】
（合成例６：化合物６(式（ＶＩ−１）で表される化合物のさらに他の一例)の合成）
【化５６】
2018168778.tif 000058
・・・化合物６【０２３２】
＜ステップ１：中間体Ｌ（式（Ｘ−１）で表される化合物のさらに他の一例）の合成＞
【化５７】
2018168778.tif 000059
・・・中間体Ｌ【０２３３】
温度計を備えた３つ口反応器において、窒素気流中、トランス−１，４−シクロヘキサンジカルボン酸：１０ｇ（５８．１ｍｍｏｌ）と、２，５−ジヒドロキシベンズアルデヒド１６．０ｇ（１１６ｍｍｏｌ）と、Ｎ，Ｎ−ジメチルアミノピリジン７１０ｍｇ（５．８ｍｍｏｌ）とを、クロロホルム３５０ｍｌに加えた。そこへ、Ｎ，Ｎ’−ジイソプロピルカルボジイミド１７．６ｇ（１３９ｍｍｏｌ）を１５℃にて、強撹拌しながらゆっくり滴下した。その後、２５℃にて６時間撹拌して反応を行った。反応終了後、生じた沈殿物をろ過した。得られたろ物を５００ｍｌのメタノールでろ物を洗浄した。更に、得られたろ物をシリカゲルカラムクロマトグラフィー（クロロホルム：酢酸エチル＝９０：１０（容積比）)により精製して、白色固体として中間体Ｌを１８ｇ得た。収率は７５．１モル％であった。中間体Ｌの構造は１Ｈ−ＮＭＲで同定した。1Ｈ-ＮＭＲスペクトルデータを下記に示す。【０２３４】
１Ｈ−ＮＭＲ（５００ＭＨｚ，ＤＭＳＯ−ｄ６，ＴＭＳ，δｐｐｍ）：１０．７８（ｓ、２Ｈ）、１０．２６（ｓ、２Ｈ）、７．３４（ｄ、２Ｈ、Ｊ＝３．０Ｈｚ）、７．２９（ｄｄ、２Ｈ、Ｊ＝３．０Ｈｚ、９．０Ｈｚ）、７．０３（ｄ、２Ｈ、Ｊ＝９．０Ｈｚ）、２．６５−２．５８（ｍ、２Ｈ）、２．１８−２．１２（ｍ、４Ｈ）、１．６２−１．５２（ｍ、４Ｈ）。【０２３５】
＜ステップ２：中間体Ｍ（式（ＸＩＩ−１）で表される化合物のさらに他の一例）の合成＞
【化５８】
2018168778.tif 000060
・・・中間体Ｍ【０２３６】
温度計を備えた３つ口反応器において、窒素気流中、前記ステップ１で合成した中間体Ｌ：５．０ｇ（１２．１ｍｍｏｌ）と、４−（６−アクリロイル−ヘクス−１−イルオキシ）安息香酸（ＤＫＳＨ社製）８．７７ｇ（３０ｍｍｏｌ）と、Ｎ，Ｎ−ジメチルアミノピリジン１４．７ｍｇ（０．１２ｍｍｏｌ）とを、Ｎ−メチルピロリドン２００ｍｌに加えた。そこへ、１−エチル−３−（３−ジメチルアミノプロピル）カルボジイミド塩酸塩６．９ｇ（３６ｍｍｏｌ）を２５℃にて、撹拌しながらゆっくり加えた。その後、２５℃にて１２時間撹拌して反応を行った。反応終了後、得られた反応液に蒸留水１リットルと飽和食塩水１００ｍｌを加え、クロロホルム２５０ｍｌで２回抽出した。得られた有機層を無水硫酸ナトリウムで乾燥させ、硫酸ナトリウムをろ別した。ロータリーエバポレーターにて溶媒を除去した後、得られた残留物をシリカゲルカラムクロマトグラフィー（クロロホルム：テトラヒドロフラン＝９０：１０（容積比）)により精製して、白色固体として中間体Ｍを６．４５ｇ得た。収率は５５．５モル％であった。中間体Ｍの構造は１Ｈ−ＮＭＲで同定した。1Ｈ-ＮＭＲスペクトルデータを下記に示す。【０２３７】
１Ｈ−ＮＭＲ（５００ＭＨｚ，ＤＭＳＯ−ｄ６，ＴＭＳ，δｐｐｍ）： １０．０７（ｓ、２Ｈ）、８．１２（ｄ、４Ｈ、Ｊ＝９．０Ｈｚ）、７．７２（ｄ、２Ｈ、Ｊ＝３．０Ｈｚ）、７．５９（ｄｄ、２Ｈ、Ｊ＝３．０Ｈｚ、９．０Ｈｚ）、７．５４（ｄ、２Ｈ、Ｊ＝９．０Ｈｚ）、７．１４（ｄ、４Ｈ、Ｊ＝９．０Ｈｚ）、６．３３（ｄｄ、２Ｈ、Ｊ＝１．５Ｈｚ、１７．５Ｈｚ）、６．１８（ｄｄ、２Ｈ、Ｊ＝１０．５Ｈｚ、１７．５Ｈｚ）、５．９４（ｄｄ、２Ｈ、Ｊ＝１．５Ｈｚ、１０．５Ｈｚ）、４．１２（ｔ、４Ｈ、Ｊ＝７．０Ｈｚ）、４．１１（ｔ、４Ｈ、Ｊ＝６．５Ｈｚ）、２．７５−２．６９（ｍ、２Ｈ）、２．２５−２．１８（ｍ、４Ｈ）、１．８０−１．７４（ｍ、４Ｈ）、１．６８−１．６０（ｍ、８Ｈ）、１．５０−１．３９（ｍ、８Ｈ）。【０２３８】
＜ステップ３：化合物６（式（ＶＩ−１）で表される化合物のさらに他の一例）の合成＞
温度計を備えた４つ口反応器において、窒素気流中、前記ステップ２で合成した中間体Ｍ：３．０ｇ（３．１２ｍｍｏｌ）と、前記合成例１のステップ３と同様にして合成した中間体Ｃ：１．０１ｇ（４．０５ｍｍｏｌ）と、（±）−１０−カンファースルホン酸７２ｍｇ（０．３１ｍｍｏｌ）とを、テトラヒドロフラン１００ｍｌおよびエタノール１０ｍｌの混合溶液に加えた。この溶液を５０℃で２時間撹拌した。反応終了後、反応液を冷却して、１０質量％の重曹水５００ｍｌに投入して、酢酸エチル３００ｍｌで２回抽出した。有機層を集め、無水硫酸ナトリウムで乾燥させ、硫酸ナトリウムをろ別した。ロータリーエバポレーターにて溶媒を除去した後、得られた残留物をシリカゲルカラムクロマトグラフィー（クロロホルム：テトラヒドロフラン＝９０：１０（容積比）)により精製して、淡黄色固体として化合物６を２．５８ｇ得た。収率は５８．１モル％であった。目的物（化合物６）の構造は１Ｈ−ＮＭＲで同定した。1Ｈ-ＮＭＲスペクトルデータを下記に示す。【０２３９】
１Ｈ−ＮＭＲ（５００ＭＨｚ，ＣＤＣｌ３，ＴＭＳ，δｐｐｍ）： ８．１８（ｄ、４Ｈ、Ｊ＝９．０Ｈｚ）、７．７９（ｄ、２Ｈ、Ｊ＝２．５Ｈｚ）、７．７４（ｓ、２Ｈ）、７．６９−７．６４（ｍ、４Ｈ）、７．３４−７．３１（ｍ、２Ｈ）、７．２７−７．２５（ｍ、２Ｈ）、７．１８−７．１４（ｍ、４Ｈ）、７．００（ｄ、４Ｈ、Ｊ＝９．０Ｈｚ）、６．４２（ｄｄ、２Ｈ、Ｊ＝１．５Ｈｚ、１７．５Ｈｚ）、６．１４（ｄｄ、２Ｈ、Ｊ＝１０．５Ｈｚ、１７．５Ｈｚ）、５．８４（ｄｄ、２Ｈ、Ｊ＝１．５Ｈｚ、１０．５Ｈｚ）、４．２１−４．１７（ｍ、８Ｈ）、４．０６（ｔ、４Ｈ、Ｊ＝６．５Ｈｚ）、２．７５−２．６８（ｍ、２Ｈ）、２．４２−２．４０（ｍ、４Ｈ）、１．８９−１．８５（ｍ、４Ｈ）、１．８０−１．７３（ｍ、８Ｈ）、１．６３−１．４６（ｍ、１２Ｈ）、１．２２−１．１０（ｍ、１２Ｈ）、０．７９（ｔ、６Ｈ、Ｊ＝６．５Ｈｚ）。【０２４０】
（合成例７：化合物７(式（ＶＩ−１）で表される化合物のさらに他の一例)の合成）
【化５９】
2018168778.tif 000061
・・・化合物７
＜ステップ１：中間体Ｎ(式（Ｘ−１）で表される化合物のさらに他の一例)の合成＞
【化６０】
2018168778.tif 000062
・・・中間体Ｎ【０２４１】
温度計を備えた３つ口反応器において、窒素気流中、テレフタル酸：１０ｇ（６０．２ｍｍｏｌ）と、２，５−ジヒドロキシベンズアルデヒド１６．６ｇ（１２０ｍｍｏｌ）と、Ｎ，Ｎ−ジメチルアミノピリジン７３５ｍｇ（６．０ｍｍｏｌ）とを、クロロホルム３００ｍｌに加えた。そこへ、Ｎ，Ｎ’−ジイソプロピルカルボジイミド１８．２ｇ（１４４．５ｍｍｏｌ）を１５℃にて、強撹拌しながらゆっくり滴下した。その後、２５℃にて１２時間撹拌して反応を行った。反応終了後、生じた沈殿物をろ過した。得られたろ物を５００ｍｌのメタノールに投入して、室温下にて、１時間撹拌洗浄した。再びろ過を行い、メタノール５００ｍｌでろ物を洗浄して、淡黄色固体として中間体Ｎを１２．３ｇ得た。収率は５０．３モル％であった。中間体Ｎの構造は１Ｈ−ＮＭＲで同定した。1Ｈ-ＮＭＲスペクトルデータを下記に示す。【０２４２】
１Ｈ−ＮＭＲ（５００ＭＨｚ，ＤＭＳＯ−ｄ６，ＴＭＳ，δｐｐｍ）：１０．８８（ｓ、２Ｈ）、１０．３０（ｓ、２Ｈ）、８．３１（ｓ、４Ｈ）、７．５８（ｄ、２Ｈ、Ｊ＝３．０Ｈｚ）、７．５２（ｄｄ、２Ｈ、Ｊ＝３．０Ｈｚ、９．０Ｈｚ）、７．１０（ｄ、２Ｈ、Ｊ＝９．０Ｈｚ）。【０２４３】
＜ステップ２：中間体Ｏ（式（ＸＩＩ−１）で表される化合物のさらに他の一例）の合成＞
【化６１】
2018168778.tif 000063
・・・中間体Ｏ【０２４４】
温度計を備えた３つ口反応器において、窒素気流中、前記ステップ１で合成した中間体Ｎ：５．０ｇ（１２．３ｍｍｏｌ）と、４−（６−アクリロイル−ヘクス−１−イルオキシ）安息香酸（ＤＫＳＨ社製）９．０ｇ（３０．８ｍｍｏｌ）と、Ｎ，Ｎ−ジメチルアミノピリジン１４．７ｍｇ（０．１２ｍｍｏｌ）とを、Ｎ−メチルピロリドン２００ｍｌに加えた。そこへ、１−エチル−３−（３−ジメチルアミノプロピル）カルボジイミド塩酸塩７．０９ｇ（３７ｍｍｏｌ）を２５℃にて、撹拌しながらゆっくり加えた。その後、２５℃にて１２時間撹拌して反応を行った。反応終了後、得られた反応液に蒸留水１リットルと飽和食塩水１００ｍｌを加え、クロロホルム２５０ｍｌで２回抽出した。得られた有機層を無水硫酸ナトリウムで乾燥させ、硫酸ナトリウムをろ別した。ロータリーエバポレーターにて溶媒を除去した後、得られた残留物をシリカゲルカラムクロマトグラフィー（クロロホルム：テトラヒドロフラン＝９０：１０（容積比）)により精製して、白色固体として中間体Ｏを７．０７ｇ得た。収率は６０．２モル％であった。中間体Ｏの構造は１Ｈ−ＮＭＲで同定した。1Ｈ-ＮＭＲスペクトルデータを下記に示す。【０２４５】
１Ｈ−ＮＭＲ（５００ＭＨｚ，ＣＤＣｌ３，ＴＭＳ，δｐｐｍ）： １０．２４（ｓ、２Ｈ）、８．３７（ｓ、４Ｈ）、８．１９（ｄ、４Ｈ、Ｊ＝９．０Ｈｚ）、７．８６（ｄ、２Ｈ、Ｊ＝３．０Ｈｚ）、７．５９（ｄｄ、２Ｈ、Ｊ＝３．０Ｈｚ、９．０Ｈｚ）、７．４５（ｄ、２Ｈ、Ｊ＝９．０Ｈｚ）、７．０１（ｄ、４Ｈ、Ｊ＝９．０Ｈｚ）、６．４１（ｄｄ、２Ｈ、Ｊ＝１．５Ｈｚ、１７．０Ｈｚ）、６．１３（ｄｄ、２Ｈ、Ｊ＝１０．５Ｈｚ、１７．０Ｈｚ）、５．８３（ｄｄ、２Ｈ、Ｊ＝１．５Ｈｚ、１０．５Ｈｚ）、４．１９（ｔ、４Ｈ、Ｊ＝６．５Ｈｚ）、４．０８（ｔ、４Ｈ、Ｊ＝６．５Ｈｚ）、１．８９−１．８４（ｍ、４Ｈ）、１．７７−１．７１（ｍ、４Ｈ）、１．５８−１．４５（ｍ、８Ｈ）。【０２４６】
＜ステップ３：化合物７(式（ＶＩ−１）で表される化合物のさらに他の一例)の合成＞
温度計を備えた４つ口反応器において、窒素気流中、前記ステップ２で合成した中間体Ｏ：３．０ｇ（３．１４ｍｍｏｌ）と、前記合成例１のステップ３と同様にして合成した中間体Ｃ：１．０２ｇ（４．０８ｍｍｏｌ）と、（±）−１０−カンファースルホン酸７２ｍｇ（０．３１ｍｍｏｌ）とを、テトラヒドロフラン１００ｍｌおよびエタノール１０ｍｌの混合溶液に加えた。この溶液を５０℃で２時間撹拌した。反応終了後、反応液を冷却して、１０質量％の重曹水５００ｍｌに投入して、酢酸エチル３００ｍｌで２回抽出した。有機層を集め、無水硫酸ナトリウムで乾燥させ、硫酸ナトリウムをろ別した。ロータリーエバポレーターにて溶媒を除去した後、得られた残留物をシリカゲルカラムクロマトグラフィー（クロロホルム：テトラヒドロフラン＝９０：１０（容積比）)により精製して、淡黄色固体として化合物７を２．３２ｇ得た。収率は５２．１モル％であった。目的物（化合物７）の構造は１Ｈ−ＮＭＲで同定した。1Ｈ-ＮＭＲスペクトルデータを下記に示す。【０２４７】
１Ｈ−ＮＭＲ（５００ＭＨｚ，ＣＤＣｌ３，ＴＭＳ，δｐｐｍ）： ８．４４（ｓ、４Ｈ）、８．２０（ｄ、４Ｈ、Ｊ＝９．０Ｈｚ）、７．９７（ｄｄ、２Ｈ、Ｊ＝１．５Ｈｚ、１．５Ｈｚ）、７．７８（ｓ、２Ｈ）、７．６５−７．６３（ｍ、４Ｈ）、７．３４（ｄ、４Ｈ、Ｊ＝１．５Ｈｚ）、７．３３−７．３０（ｍ、２Ｈ）、７．１３（ｄｄｄ、２Ｈ、Ｊ＝１．０Ｈｚ、７．５Ｈｚ、７．５Ｈｚ）、７．０２（ｄ、４Ｈ、Ｊ＝９．０Ｈｚ）、６．４２（ｄｄ、２Ｈ、Ｊ＝１．５Ｈｚ、１７．５Ｈｚ）、６．１４（ｄｄ、２Ｈ、Ｊ＝１０．５Ｈｚ、１７．５Ｈｚ）、５．８４（ｄｄ、２Ｈ、Ｊ＝１．５Ｈｚ、１０．５Ｈｚ）、４．２０（ｔ、８Ｈ、Ｊ＝６．５Ｈｚ）、４．０７（ｔ、４Ｈ、Ｊ＝６．５Ｈｚ）、１．９０−１．８４（ｍ、４Ｈ）、１．７７−１．７２（ｍ、４Ｈ）、１．６４−１．４６（ｍ、１２Ｈ）、１．２３−１．１０（ｍ、１２Ｈ）、０．８０（ｔ、６Ｈ、Ｊ＝６．５Ｈｚ）。【０２４８】
（比較合成例１：化合物Ｘ(式（Ｉ−２）で表される重合性化合物の一例)の合成）
【化６２】
2018168778.tif 000064
・・・化合物Ｘ【０２４９】
＜ステップ１：中間体Ｐの合成＞
【化６３】
2018168778.tif 000065
・・・中間体Ｐ【０２５０】
温度計を備えた３口反応器に、窒素気流中、トランス−１，４−シクロヘキサンジカルボン酸１７．９８ｇ（１０４．４２ｍｍｏｌ）と、テトラヒドロフラン（ＴＨＦ）１８０ｍｌとを投入した。そこへ、メタンスルホニルクロリド６．５８ｇ（５７．４３ｍｍｏｌ）を加え、反応器を水浴に浸して反応液内温を２０℃とした。次いで、トリエチルアミン６．３４ｇ（６２．６５ｍｍｏｌ）を、反応液内温を２０〜３０℃に保持しながら、１０分間かけて滴下した。滴下終了後、全容を２５℃で２時間さらに攪拌した。
得られた反応液に、４−（ジメチルアミノ）ピリジン０．６４ｇ（５．２２ｍｍｏｌ）と、４−（６−アクリロイルオキシ−ヘクス−１−イルオキシ）フェノール（ＤＫＳＨ社製）１３．８０ｇ（５２．２１ｍｍｏｌ）とを加え、再度反応器を水浴に浸して反応液内温を１５℃とした。そこへ、トリエチルアミン６．３４ｇ（６２．６５ｍｍｏｌ）を、反応液内温を２０〜３０℃に保持しながら、１０分間かけて滴下し、滴下終了後、全容を２５℃でさらに２時間攪拌した。反応終了後、反応液に蒸留水１０００ｍｌと飽和食塩水１００ｍｌを加え、酢酸エチル４００ｍｌで２回抽出した。有機層を集め、無水硫酸ナトリウムで乾燥させ、硫酸ナトリウムをろ別した。ロータリーエバポレーターにてろ液から溶媒を蒸発除去した後、得られた残留物をシリカゲルカラムクロマトグラフィー（ＴＨＦ：トルエン＝１：９（体積比））により精製することで、白色固体として中間体Ｐを１４．１１ｇ得た。収率は６５モル％であった。中間体Ｐの構造は１Ｈ−ＮＭＲで同定した。1Ｈ-ＮＭＲスペクトルデータを下記に示す。【０２５１】
１Ｈ−ＮＭＲ（５００ＭＨｚ，ＤＭＳＯ−ｄ６，ＴＭＳ，δｐｐｍ）：１２．１２（ｓ，１Ｈ）、６．９９（ｄ，２Ｈ，Ｊ＝９．０Ｈｚ）、６．９２（ｄ，２Ｈ，Ｊ＝９．０Ｈｚ）、６．３２（ｄｄ，１Ｈ，Ｊ＝１．５Ｈｚ，１７．５Ｈｚ）、６．１７（ｄｄ，１Ｈ，Ｊ＝１０．０Ｈｚ，１７．５Ｈｚ）、５．９３（ｄｄ，１Ｈ，Ｊ＝１．５Ｈｚ，１０．０Ｈｚ）、４．１１（ｔ，２Ｈ，Ｊ＝６．５Ｈｚ）、３．９４（ｔ，２Ｈ，Ｊ＝６．５Ｈｚ）、２．４８−２．５６（ｍ，１Ｈ）、２．１８−２．２６（ｍ，１Ｈ）、２．０４−２．１０（ｍ，２Ｈ）、１．９３−２．００（ｍ，２Ｈ）、１．５９−１．７５（ｍ，４Ｈ）、１．３５−１．５２（ｍ，８Ｈ）。【０２５２】
＜ステップ２：中間体Ｘ１の合成＞
【化６４】
2018168778.tif 000066
・・・中間体Ｘ１
温度計を備えた３口反応器に、窒素気流中、前記ステップ１で合成した中間体Ｐ：４．００ｇ（９．５６ｍｍｏｌ）と、ＴＨＦ６０ｍｌとを投入し、均一な溶液とした。そこへ、メタンスルホニルクロリド１．１２ｇ（９．７８ｍｍｏｌ）を加え、反応器を水浴に浸して反応液内温を２０℃とした。次いで、トリエチルアミン１．０１ｇ（９．９９ｍｍｏｌ）を、反応液内温を２０〜３０℃に保持しながら、５分間かけて滴下し、滴下終了後、全容を２５℃でさらに２時間攪拌した。得られた反応液に、４−（ジメチルアミノ）ピリジン０．１１ｇ（０．８７ｍｍｏｌ）、および、２，５−ジヒドロキシベンズアルデヒド０．６０ｇ（４．３５ｍｍｏｌ）を加え、再度反応器を水浴に浸して反応液内温を１５℃とした。そこへ、トリエチルアミン１．１０ｇ（１０．８７ｍｍｏｌ）を、反応液内温を２０〜３０℃に保持しながら、５分間かけて滴下し、滴下終了後、全容を２５℃で２時間さらに攪拌した。反応終了後、反応液に蒸留水４００ｍｌと飽和食塩水５０ｍｌを加え、酢酸エチル７５０ｍｌで２回抽出した。有機層を集め、無水硫酸ナトリウムで乾燥させ、硫酸ナトリウムをろ別した。ロータリーエバポレーターにてろ液から溶媒を蒸発除去した後、得られた残留物をＴＨＦ１００ｍｌに溶解させた。その溶液にメタノール５００ｍｌを加えて結晶を析出させ、析出した結晶をろ取した。得られた結晶をメタノールで洗浄後、真空乾燥させて、白色固体として中間体Ｘ１を２．５１ｇ得た。収率は６２モル％であった。中間体Ｘ１の構造は１Ｈ−ＮＭＲで同定した。1Ｈ-ＮＭＲスペクトルデータを下記に示す。【０２５３】
１Ｈ−ＮＭＲ（５００ＭＨｚ，ＤＭＳＯ−ｄ６，ＴＭＳ，δｐｐｍ）：１０．０２（ｓ，１Ｈ）、７．６７（ｄ，１Ｈ，Ｊ＝３．０Ｈｚ）、７．５５（ｄｄ，１Ｈ，Ｊ＝３．０Ｈｚ，８．５Ｈｚ）、７．３８（ｄ，１Ｈ，Ｊ＝８．５Ｈｚ）、６．９９−７．０４（ｍ，４Ｈ）、６．９１−６．９６（ｍ，４Ｈ）、６．３２（ｄｄ，２Ｈ，Ｊ＝１．５Ｈｚ，１７．５Ｈｚ）、６．１７（ｄｄ，２Ｈ，Ｊ＝１０．０Ｈｚ，１７．５Ｈｚ）、５．９３（ｄｄ，２Ｈ，Ｊ＝１．５Ｈｚ，１０．０Ｈｚ）、４．１１（ｔ，４Ｈ，Ｊ＝６．５Ｈｚ）、３．９５（ｔ，４Ｈ，Ｊ＝６．５Ｈｚ）、２．５６−２．８１（ｍ，４Ｈ）、２．１０−２．２６（ｍ，８Ｈ）、１．５０−１．７６（ｍ，１６Ｈ）、１．３３−１．４９（ｍ，８Ｈ）。【０２５４】
＜ステップ３：化合物Ｘ(式（Ｉ−２）で表される重合性化合物の一例)の合成＞
温度計を備えた４つ口反応器において、窒素気流中、前記合成例１のステップ３と同様にして合成した中間体Ｃ６９７ｍｇ（２．３７ｍｍｏｌ）と、前記ステップ２で合成した中間体Ｘ１：２．００ｇ（２．１３ｍｍｏｌ）とを、クロロホルム３５ｍｌに溶解させた。この溶液に、（±）−１０−カンファースルホン酸４９ｍｇ（０．２１ｍｍｏｌ）を加え、５０℃で３時間撹拌した。反応終了後、反応液を、水１００ｍｌおよび５％炭酸水素ナトリウム水溶液５０ｍｌの混合水に投入し、酢酸エチル２５０ｍｌで抽出した。酢酸エチル層を無水硫酸ナトリウムで乾燥した。硫酸ナトリウムをろ別した後、ロータリーエバポレーターにて酢酸エチルを減圧留去して、白色固体を得た。この白色固体をシリカゲルカラムクロマトグラフィー（トルエン：酢酸エチル＝８８：１２（容積比）)により精製し、白色固体として化合物Ｘを２．３３ｇ得た。収率は９３．５モル％であった。目的物（化合物Ｘ）の構造は１Ｈ−ＮＭＲで同定した。1Ｈ-ＮＭＲスペクトルデータを下記に示す。【０２５５】
１Ｈ−ＮＭＲ（４００ＭＨｚ、ＣＤＣｌ３、ＴＭＳ、δｐｐｍ）： ７．７５（ｄ、１Ｈ、Ｊ＝２．５Ｈｚ）、７．６７−７．７０（ｍ、３Ｈ）、７．３４（ｄｄｄ、１Ｈ、Ｊ＝１．０Ｈｚ、７．０Ｈｚ、７．５Ｈｚ）、７．１７（ｄｄｄ、１Ｈ、Ｊ＝１．０Ｈｚ、７．５Ｈｚ、７．５Ｈｚ）、７．１２（ｄ、１Ｈ、Ｊ＝９．０Ｈｚ）、７．１０（ｄｄ、１Ｈ、Ｊ＝２．５Ｈｚ、９．０Ｈｚ）、６．９９（ｄ、２Ｈ、Ｊ＝９．０Ｈｚ）、６．９８（ｄ、２Ｈ、Ｊ＝９．０Ｈｚ）、６．８８（ｄ、４Ｈ、Ｊ＝９．０Ｈｚ）、６．４０（ｄｄ、２Ｈ、Ｊ＝１．５Ｈｚ、１７．０Ｈｚ）、６．１３（ｄｄ、２Ｈ、Ｊ＝１０．５Ｈｚ、１７．５Ｈｚ）、５．８２（ｄｄ、２Ｈ、Ｊ＝１．５Ｈｚ、１０．５Ｈｚ）、４．３０（ｔ、２Ｈ、Ｊ＝８．０Ｈｚ）、４．１８（ｔ、４Ｈ、Ｊ＝６．５Ｈｚ）、３．９５（ｔ、４Ｈ、Ｊ＝６．５Ｈｚ）、２．５８−２．７０（ｍ、４Ｈ）、２．３１−２．３５（ｍ、８Ｈ）、１．６６−１．８２（ｍ、１８Ｈ）、１．３１−１．５４（ｍ、１４Ｈ）、０．９０（ｔ、３Ｈ、Ｊ＝７．０Ｈｚ）。【０２５６】
＜相転移温度の測定＞
化合物１〜７および化合物Ｘをそれぞれ５ｍｇ計量し、固体状態のまま、ラビング処理を施したポリイミド配向膜付きのガラス基板（Ｅ．Ｈ．Ｃ．Ｃｏ．，Ｌｔｄ．製、商品名：配向処理ガラス基板）２枚に挟んだ。この基板をホットプレート上に載せ、５０℃から２００℃まで昇温した後、再び５０℃まで降温した。昇温、降温する際の組織構造の変化を偏向光学顕微鏡（ニコン社製、ＥＣＬＩＰＳＥ  ＬＶ１００ＰＯＬ型）で観察した。【０２５７】
測定した相転移温度を下記表１に示す。
表１中、「Ｃ」はＣｒｙｓｔａｌ、「Ｎ」はＮｅｍａｔｉｃ、「Ｉ」はＩｓｏｔｒｏｐｉｃをそれぞれ表す。ここで、Ｃｒｙｓｔａｌとは、試験化合物が固相にあることを、Ｎｅｍａｔｉｃとは、試験化合物がネマチック液晶相にあることを、Ｉｓｏｔｒｏｐｉｃとは、試験化合物が等方性液体相にあることを、それぞれ示す。【０２５８】
【表１−１】
2018168778.tif 000067
【０２５９】
＜重合性液晶組成物の調製＞
（実施例１〜５）
合成例１〜５で得た化合物１〜５のそれぞれ０．５ｇと、比較合成例１で合成した化合物Ｘ０．５ｇと、光重合開始剤アデカアークルズＮ１９１９Ｔ（ＡＤＥＫＡ社製）４３ｍｇと、界面活性剤メガファックＦ−５６２（ＤＩＣ株式会社製）を１質量％含むシクロペンタノンおよび１，３−ジオキソランの混合溶媒（混合比（質量比）：シクロペンタノン／１，３−ジオキソラン＝４／６）３００ｍｇとを、別途調製した、１，３−ジオキソラン２．０５ｇおよびシクロペンタノン１．３７ｇの混合溶媒に溶解させた。この溶液を０．４５μｍの細孔径を有するディスポーサブルフィルターでろ過し、重合性組成物１〜５をそれぞれ得た。【０２６０】
（実施例６）
合成例６で得た化合物６：１．０ｇと、光重合開始剤アデカアークルズＮ１９１９Ｔ（ＡＤＥＫＡ社製）４３ｍｇと、界面活性剤メガファックＦ−５６２（ＤＩＣ株式会社製）を１質量％含むシクロペンタノンおよび１，３−ジオキソランの混合溶媒（混合比（質量比）：シクロペンタノン／１，３−ジオキソラン＝４／６）３００ｍｇとを、別途調製した、１，３−ジオキソラン２．０５ｇおよびシクロペンタノン１．３７ｇの混合溶媒に溶解させた。この溶液を０．４５μｍの細孔径を有するディスポーサブルフィルターでろ過し、重合性組成物６を得た。【０２６１】
（実施例７）
合成例７で得た化合物７：１．０ｇと、光重合開始剤アデカアークルズＮ１９１９Ｔ（ＡＤＥＫＡ社製）４３ｍｇと、界面活性剤メガファックＦ−５６２（ＤＩＣ株式会社製）を１質量％含むシクロペンタノンおよび１，３−ジオキソランの混合溶媒（混合比（質量比）：シクロペンタノン／１，３−ジオキソラン＝４／６）３００ｍｇとを、別途調製した、１，３−ジオキソラン２．４ｇ、シクロペンタノン１．６ｇ、およびクロロホルム８ｇの混合溶媒に溶解させた。この溶液を０．４５μｍの細孔径を有するディスポーサブルフィルターでろ過し、重合性組成物７を得た。【０２６２】
（比較例１）
比較合成例１で得た化合物Ｘ１．０ｇと、光重合開始剤アデカアークルズＮ１９１９Ｔ（ＡＤＥＫＡ社製）４３ｍｇと、界面活性剤メガファックＦ−５６２（ＤＩＣ株式会社製）を１質量％含むシクロペンタノンおよび１，３−ジオキソランの混合溶媒（混合比（質量比）：シクロペンタノン／１，３−ジオキソラン＝４／６）３００ｍｇとを、別途調製した、１，３−ジオキソラン２．０５ｇおよびシクロペンタノン１．３７ｇの混合溶媒に溶解させた。この溶液を０．４５μｍの細孔径を有するディスポーサブルフィルターでろ過し、重合性組成物１ｒを得た。【０２６３】
＜重合性液晶組成物の高速液体クロマトグラフィー（ＨＰＬＣ）による分析＞
１）分析サンプルの調製
実施例１〜５で調製した重合性組成物１〜５をそれぞれ０．１ｇサンプリングした。そして、サンプリングしたそれぞれに対して、テトラヒドロフラン１０ｇを加えて、それぞれ希釈した。その溶液を下記条件にて、高速液体クロマトグラフィー（ＨＰＬＣ）で分析した。化合物１〜５のそれぞれと化合物Ｘの面積比を分析して、表１−２にまとめた。
なお、高速液体クロマトグラフィー（ＨＰＬＣ）の分析条件は、前記式（Ｉ−１）で表される重合性化合物と（Ｉ―１）とは異なる化学構造を有する重合性化合物が分離できている条件であれば、特に制限されない。【０２６４】
【表１−２】
2018168778.tif 000068
【０２６５】
２）高速液体クロマトグラフィー（ＨＰＬＣ）分析条件
高速液体クロマトグラフィー（ＨＰＬＣ）装置：アジレント１２００シリーズ（アジレント社製）。
カラム：ＺＯＲＢＡＸ  Ｅｃｌｉｐｓｅ  ＸＤＢ−Ｃ１８、４．６ｍｍ×１００ｍｍ、１．８μｍ（アジレント社製）。
流速：１．０ｍｌ／ｍｉｎ。
打ちこみ量：１．２μｌ。
検出：ＵＶ２５４ｎｍ。
移動相条件：下記表１−３に示す。【０２６６】
【表１−３】
2018168778.tif 000069
【０２６７】
重合性化合物１〜５は、それぞれ、高速液体クロマトグラフィー（ＨＰＬＣ）による分析による面積値で化合物１〜５が５０％超含まれていることが確認された。【０２６８】
＜光学特性の評価＞
（ｉ）重合性組成物による液晶層の形成
ラビング処理されたポリイミド配向膜の付与された透明ガラス基板（商品名：配向処理ガラス基板；Ｅ．Ｈ．Ｃ．Ｃｏ．，Ｌｔｄ．製）に、上述のようにして得られた重合性組成物１〜７および１ｒのそれぞれを下記表２−１に示すように♯６または＃８のワイヤーバーを使用して塗布し、塗膜を得た。得られた塗膜を、下記表２−１に示す温度で１分間乾燥した後、同表に示す温度で１分間配向処理し、液晶層を形成した。
（ｉｉ）光学異方体の形成
上記（ｉ）で作製した液晶層の塗布面側から下記表２−１に示す温度下で２０００ｍＪ／ｃｍ２の紫外線をにて照射して重合させ、波長分散測定用の試料である透明ガラス基板付光学異方体を得た。ここで、光学異方体（液晶性高分子膜）の膜厚は、透明ガラス基板付光学異方体の光学異方体に針で傷をつけ、その段差を表面形状測定装置ＤＥＫＴＡＫ１５０型（株式会社アルバック製）で測定して計測した。結果を表２−１に示す。
（ｉｉｉ）位相差の測定
上記（ｉｉ）で得られた試料につき、波長４００ｎｍから８００ｎｍ間の位相差を、Ｍｕｅｌｌｅｒ  Ｍａｔｒｉｘ  Ｐｏｌａｒｉｍｅｔｅｒ  Ａｘｏｓｃａｎ（Ａｘｏｍｅｔｒｉｃｓ社製）を用いて測定した。波長５５０ｎｍにおける位相差を表２−１に示す。
（ｉｖ）波長分散の評価
測定した位相差を用いて以下のように算出される波長分散比から波長分散を評価した。結果を表２−２に示す。
（４００ｎｍにおける波長分散比）＝（４００ｎｍにおける位相差値）／（５５０ｎｍにおける位相差値）
（４１０ｎｍにおける波長分散比）＝（４１０ｎｍにおける位相差値）／（５５０ｎｍにおける位相差値）
（４２０ｎｍにおける波長分散比）＝（４２０ｎｍにおける位相差値）／（５５０ｎｍにおける位相差値）
（４３０ｎｍにおける波長分散比）＝（４３０ｎｍにおける位相差値）／（５５０ｎｍにおける位相差値）
（４４０ｎｍにおける波長分散比）＝（４４０ｎｍにおける位相差値）／（５５０ｎｍにおける位相差値）
（４５０ｎｍにおける波長分散比）＝（４５０ｎｍにおける位相差値）／（５５０ｎｍにおける位相差値）
（６００ｎｍにおける波長分散比）＝（６００ｎｍにおける位相差値）／（５５０ｎｍにおける位相差値）
（６５０ｎｍにおける波長分散比）＝（６５０ｎｍにおける位相差値）／（５５０ｎｍにおける位相差値）
（７００ｎｍにおける波長分散比）＝（７００ｎｍにおける位相差値）／（５５０ｎｍにおける位相差値）
（７５０ｎｍにおける波長分散比）＝（７５０ｎｍにおける位相差値）／（５５０ｎｍにおける位相差値）
（８００ｎｍにおける波長分散比）＝（８００ｎｍにおける位相差値）／（５５０ｎｍにおける位相差値）【０２６９】
＜明度が最も低くなる位相差と彩度が最も低くなる位相差の差の測定＞
明度が最も低くなる位相差と彩度が最も低くなる位相差の差を、上記（ｉｉｉ）で測定した位相差を用いて、シミュレーションを行って求めた。
シミュレーションは、図１に示すように、直線偏光子／液晶高分子膜／理想ミラーをこの順に積層した光学系を想定して実施した。ここで、直線偏光子の吸収軸と液晶高分子膜の遅相軸のなす角度は４５°と想定した。【０２７０】
＜＜ＳＴＥＰ．１＞＞
（ｉｉ）で測定した各波長λ（ｎｍ）における位相差Ｒｅ（λ）を用いて、波長λ＝３８０ｎｍから７８０ｎｍまでの波長分散：Ｒｅ（λ）／Ｒｅ（５５０）の値を５ｎｍ刻みで算出した。直接データが測定できなかった波長については、近傍の２点のデータから線形補完することにより算出した。
この波長分散の値を用いて、波長λ＝５５０ｎｍにおける位相差値をＲｅ１（５５０）とした場合の各波長λ（ｎｍ）の位相差値：
Ｒｅ１（λ）＝Ｒｅ１（５５０）×Ｒｅ（λ）／Ｒｅ（５５０）
を算出した。【０２７１】
＜＜ＳＴＥＰ．２＞＞
図１の光学系において、直線偏光子の法線方向から入射した波長λ（ｎｍ）の光の反射率Ｒ（λ）は（式１）により表される。
【数１】
2018168778.tif 000070
・・・（式１）
ここで、ＴＡは直線偏光子の吸収軸方向の透過率、ＴＢは直線偏光子の吸収軸方向に垂直な方向における透過率、ｅは自然対数、ｉは虚数単位、δ（λ）は液晶高分子膜の波長λ（ｎｍ）における面内位相差をＲｅ（λ）とすると２πＲｅ（λ）/λで表される値である。ＴＡとＴＢは波長λ（ｎｍ）に依存する値であり、本シミュレーションに用いたＴＡとＴＢの値を表３に示す。また、｜｜で表すかっこは絶対値を算出するという意味である。
（式１）及びＳＴＥＰ．１で求めた各波長λの位相差値Ｒｅ１（λ）を用いて、波長λ＝３８０ｎｍ〜７８０ｎｍまでの位相差Ｒ（λ）を５ｎｍ刻みで算出した。【０２７２】
＜＜ＳＴＥＰ．３＞＞
ＳＴＥＰ．２で求めた位相差Ｒ（λ）と以下の（式２）〜（式４）を用いて、三刺激値Ｘ、Ｙ、Ｚを算出した。
【数２】
2018168778.tif 000071
【数３】
2018168778.tif 000072
【数４】
2018168778.tif 000073
ここで、Ｓ（λ）は光源のスペクトルであり本シミュレーションではＤ６５光源の値を使用した。また、ｘ（λ）、ｙ（λ）、ｚ（λ）は等色関数を表す。【０２７３】
＜＜ＳＴＥＰ．４＞＞
ＳＴＥＰ．３で算出した三刺激値Ｘ、Ｙ、Ｚを用いて、ＣＩＥ  １９７６Ｌ＊ａ＊ｂ＊色空間の明度Ｌ＊、ａ＊、ｂ＊を算出した。算出には以下の（式５）〜（式７）を用いた。
【数５】
2018168778.tif 000074
【数６】
2018168778.tif 000075
【数７】
2018168778.tif 000076
ここで、Ｘｎ、Ｙｎ、Ｚｎはそれぞれ、（式８）〜（式１０）で算出される三刺激値である。
【数８】
2018168778.tif 000077
【数９】
2018168778.tif 000078
【数１０】
2018168778.tif 000079
また、ｆ（Ｘ／Ｘｎ）、ｆ（Ｙ／Ｙｎ）、ｆ（Ｚ／Ｚｎ）はそれぞれ、（式１１−１）〜（式１３−２）で表される。
【数１１】
2018168778.tif 000080
【数１２】
2018168778.tif 000081
【数１３】
2018168778.tif 000082
【数１４】
2018168778.tif 000083
【数１５】
2018168778.tif 000084
【数１６】
2018168778.tif 000085
さらに、得られたａ＊、ｂ＊の値から（式１４）を用いて彩度Ｃ＊を算出した。
【数１７】
2018168778.tif 000086
【０２７４】
＜＜ＳＴＥＰ．５＞＞
位相差Ｒｅ１（５５０）＝１１０〜１８０ｎｍの間で０．１ｎｍ毎にＳＴＥＰ．１からＳＴＥＰ．４を繰り返し、それぞれの位相差における明度Ｌ＊、彩度Ｃ＊を算出した。そして、明度Ｌ＊、彩度Ｃ＊が最も小さくなる位相差Ｒｅ１（５５０）をそれぞれ求め、その差を検討した。
なお、明度が最も低くなる位相差と彩度が最も低くなる位相差との差は小さい方が好ましい。
明度が最も低くなる位相差と彩度が最も低くなる位相差との差を表４に示す。【０２７５】
表２−２から、実施例１〜７、即ち、化合物１〜７を含む重合性組成物１〜７を用いて形成した光学異方体では、波長４００ｎｍから４５０ｎｍの短長長側で波長分散比の理想値との乖離が小さくなっており、改善が見られることが分かる。
また、表２−２から、長波長側で波長分散比の理想値との乖離が最小限にとどめられていることが分かる。
さらに、表４から、明度が最も低くなる位相差と彩度が最も低くなる位相差の差が小さくなっており、改善が見られることが分かる。
以上より、４００ｎｍから８００ｎｍの領域において、実施例１〜７では、比較例１より好ましい偏光変換が可能な光学異方体の作製が可能となっていることが分かる。【０２７６】
【表２−１】
2018168778.tif 000087
【０２７７】
【表２−２】
2018168778.tif 000088
【０２７８】
【表３】
2018168778.tif 000089
【０２７９】
【表４】
2018168778.tif 000090
【図１】
2018168778.tif 000105
【国際調査報告】
2018168778.tif 000106
2018168778.tif 000107
2018168778.tif 000108
2018168778.tif 000109
2018168778.tif 000110
2018168778.tif 000111